(57)【特許請求の範囲】
【請求項１】
下記一般式（ｉ）：
【化１】
0005500323.tif 000356
前記式中、Ｒｉは、炭素原子数１〜５のアルキル基を表す、
で表される少なくとも１種の化合物、下記式（ｉｉ）：    
【化２】
0005500323.tif 000357
で表される化合物、下記一般式（４４．１）及び（４４．２）：
【化３】
0005500323.tif 000358
で表される化合物を含有し、一般式（４４．１）及び（４４．２）で表される化合物を液晶組成物の総質量に対して総含有量で６〜１２質量％含有し、下記一般式（Ｘ−３−１）：
【化４】
0005500323.tif 000359
前記一般式（Ｘ−３−１）中、Ｒ１０は炭素原子数１〜５のアルキル基、炭素原子数２〜５のアルケニル基又は炭素原子数１〜４のアルコキシ基を表す、で表される少なくとも１種の化合物を含有し、さらに下記一般式（１１．１）及び（１１．２）：
【化５】
0005500323.tif 000360
で表される化合物を含有し、一般式（１１．１）及び（１１．２）で表される化合物の合計質量が液晶組成物の総質量に対して２１質量％以上３５質量％以下であることを特徴とする液晶組成物。
【請求項２】
前記式（ｉｉ）で表される化合物が、液晶組成物の総質量に対して、少なくとも１４質量％含有される、請求項１に記載の液晶組成物。
【請求項３】
前記一般式（ｉ）で表される少なくとも１種の化合物として、下記式（ｉ．４）：
【化６】
0005500323.tif 000361
で表される化合物を、液晶組成物の総質量に対して、少なくとも８質量％含有する、請求項１に記載の液晶組成物。
【請求項４】
下記一般式（Ｌ）：
【化７】
0005500323.tif 000362
前記式中、
ＲＬ１及びＲＬ２は、それぞれ独立して、炭素原子数１〜８のアルキル基を表し、該アルキル基中の１個又は非隣接の少なくとも２個の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＯＬは０、１、２又は３を表し、
ＢＬ１、ＢＬ２及びＢＬ３は、それぞれ独立して、
（ａ）  １，４−シクロヘキシレン基（この基中に存在する１個の−ＣＨ２−又は隣接していない少なくとも２個の−ＣＨ２−は−Ｏ−に置き換えられてもよい）、及び、
（ｂ）  １，４−フェニレン基（この基中に存在する１個の−ＣＨ＝又は隣接していない少なくとも２個の−ＣＨ＝は−Ｎ＝に置き換えられてもよい）、
からなる群より選ばれる基を表し、上記の基（ａ）と基（ｂ）は、それぞれ独立して、シアノ基、フッ素原子又は塩素原子で置換されていても良く、
ＬＬ１及びＬＬ２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＯＬが２又は３であってＬＬ２が複数存在する場合は、それらは同一であっても異なっていても良く、ＯＬが２又は３であってＢＬ３が複数存在する場合は、それらは同一であっても異なっていても良いが、前記式（ｉｉ）で表される化合物を除く、
で表される少なくとも１種の化合物を更に含有する、請求項１に記載の液晶組成物。
【請求項５】
下記一般式（Ｍ）：
【化８】
0005500323.tif 000363
前記式中、
ＲＭ１は、炭素原子数１〜８のアルキル基を表し、該アルキル基中の１個又は非隣接の少なくとも２個の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよく、
ＰＭは、０、１、２、３又は４を表し、
ＣＭ１及びＣＭ２は、それぞれ独立して、
（ｄ）  １，４−シクロヘキシレン基（この基中に存在する１個の−ＣＨ２−又は隣接していない少なくとも２個の−ＣＨ２−は−Ｏ−又は−Ｓ−に置き換えられてもよい）、及び、
（ｅ）  １，４−フェニレン基（この基中に存在する１個の−ＣＨ＝又は隣接していない少なくとも２個の−ＣＨ＝は−Ｎ＝に置き換えられてもよい）、
からなる群より選ばれる基を表し、上記の基（ｄ）と基（ｅ）は、それぞれ独立して、シアノ基、フッ素原子又は塩素原子で置換されていても良く、
ＫＭ１及びＫＭ２は、それぞれ独立して、単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ＰＭが２、３又は４であってＫＭ１が複数存在する場合は、それらは同一であっても異なっていても良く、ＰＭが２、３又は４であってＣＭ２が複数存在する場合は、それらは同一であっても異なっていても良く、
ＸＭ１及びＸＭ３は、それぞれ独立して、水素原子、塩素原子又はフッ素原子を表し、
ＸＭ２は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表すが、前記式（ｉ）で表される化合物を除く、
で表される少なくとも１種の化合物を更に含有する、請求項１に記載の液晶組成物。
【請求項６】
請求項１〜５のいずれか１項に記載の液晶組成物を用いた液晶表示素子。
【請求項７】
表示方式がＩＰＳモード、ＯＣＢモード、ＥＣＢモード、ＶＡモード、ＶＡ−ＩＰＳモード、又は、ＦＦＳモードである請求項６に記載の液晶表示素子。
【請求項８】
請求項６又は７に記載の液晶表示素子を使用したことを特徴とする液晶表示ディスプレイ。
【発明の詳細な説明】
【技術分野】
【０００１】
本発明は液晶表示材料として有用な誘電率異方性（Δε）が正の値を示すネマチック液晶組成物及びこれを用いた液晶表示素子に関する。
【背景技術】
【０００２】
液晶表示素子は、時計、電卓をはじめとして、各種測定機器、自動車用パネル、ワードプロセッサー、電子手帳、プリンター、コンピューター、テレビ、時計、広告表示板等に用いられるようになっている。液晶表示方式としては、その代表的なものにＴＮ（ツイステッド・ネマチック）型、ＳＴＮ（スーパー・ツイステッド・ネマチック）型、ＴＦＴ（薄膜トランジスタ）を用いた垂直配向型やＩＰＳ（イン・プレーン・スイッチング）型等がある。これらの液晶表示素子に用いられる液晶組成物は水分、空気、熱、光などの外的刺激に対して安定であること、また、室温を中心としてできるだけ広い温度範囲で液晶相を示し、低粘性であり、かつ駆動電圧が低いことが求められる。更に液晶組成物は個々の表示素子にとって誘電率異方性（Δε）や屈折率異方性（Δｎ）等を最適な値とするために、数種類から数十種類の化合物から構成されている。【０００３】
垂直配向（ＶＡ）型ディスプレイではΔεが負の液晶組成物が用いられており、ＴＮ型、ＳＴＮ型又はＩＰＳ（イン・プレーン・スイッチング）型等の水平配向型ディスプレイではΔεが正の液晶組成物が用いられている。また、Δεが正の液晶組成物を電圧無印加時に垂直に配向させ、横電界を印加する事で表示する駆動方式も報告されており、Δεが正の液晶組成物の必要性は更に高まっている。一方、全ての駆動方式において低電圧駆動、高速応答、広い動作温度範囲が求められている。すなわち、Δεが正で絶対値が大きく、粘度（η）が小さく、高いネマチック相−等方性液体相転移温度（Ｔｎｉ）が要求されている。また、Δｎとセルギャップ（ｄ）との積であるΔｎ×ｄを所定値に設定するために、液晶組成物のΔｎをセルギャップに合わせて適当な範囲に調節する必要がある。加えて液晶表示素子をテレビ等へ応用する場合においては高速応答性が重視されるため、回転粘性（γ１）の小さい液晶組成物が要求される。【０００４】
高速応答性を志向した液晶組成物の構成として、例えば、Δεが正の液晶化合物である式（Ａ−１）や（Ａ−２）で表される化合物、及びΔεが中性の液晶化合物である（Ｂ）を組み合わせて使用した液晶組成物の開示がされている。これらの液晶組成物の特徴として、Δεが正の液晶化合物が−ＣＦ２Ｏ−構造を有することやΔεが中性の液晶化合物がアルケニル基を有することは、液晶組成物の分野では広く知られている（特許文献１〜４）。【０００５】
【化１】
0005500323.tif 000002
【０００６】
一方で、液晶表示素子の用途が拡大するに至り、その使用方法、製造方法にも大きな変化が見られる。これらの変化に対応するためには、従来知られているような基本的な物性値以外の特性を最適化することが求められるようになった。すなわち、液晶組成物を使用する液晶表示素子はＶＡ型やＩＰＳ型等が広く使用されるに至り、その大きさも５０型以上の超大型サイズの表示素子が実用化されるに至り使用されるようになった。基板サイズの大型化に伴い、液晶組成物の基板への注入方法も変化し、従来の真空注入法から滴下注入（ODF：One Drop Fill）法が注入方法の主流となった。しかし、液晶組成物を基板に滴下した際の滴下痕が表示品位の低下を招く問題が表面化するに至った。
更に、ODF法による液晶表示素子製造工程においては、液晶表示素子のサイズに応じて最適な量を滴下する必要がある。滴下量のずれが最適値から大きくなると、あらかじめ設計された液晶表示素子の屈折率や駆動電界のバランスが崩れ、斑発生やコントラスト不良などの表示不良が生じる。特に、最近流行しているスマートフォンに多用される小型液晶表示素子は、最適な液晶滴下量が少ないために、最適値からのずれを一定範囲内に制御すること自体が難しい。従って、液晶表示素子の製造歩留まりを高く保持するために、液晶組成物には、例えば、液晶滴下時に生じる滴下装置内の急激な圧力変化や衝撃による影響が少なく、長時間にわたって安定的に滴下を継続できることが求められている。【０００７】
このように、ＴＦＴ素子等で駆動するアクティブマトリックス駆動液晶表示素子に使用される液晶組成物おいては、液晶表示素子の製造方法を考慮しつつ、液晶表示素子として求められている高速応答性能、高い比抵抗値、高い電圧保持率、あるいは、光や熱等の外部刺激に対する安定性の向上を追求した開発が求められてきている。
【先行技術文献】
【特許文献】
【０００８】
【特許文献１】特開２００８−０３７９１８号
【特許文献２】特開２００８−０３８０１８号
【特許文献３】特開２０１０−２７５３９０号
【特許文献４】特開２０１１−０５２１２０号
【発明の概要】
【発明が解決しようとする課題】
【０００９】
本発明が解決しようとする課題は、Δεが正の液晶組成物であって、広い温度範囲の液晶相を有し、粘性が小さく、低温での溶解性が良好で、比抵抗や電圧保持率が高く、熱や光に対して安定な液晶組成物を提供し、更にこれを用いることで、焼き付きや滴下痕等に起因する表示不良が抑制されて優れた表示品位を呈する液晶表示素子を歩留まりよく提供すること、及びこの液晶組成物を用いた液晶表示素子を提供することにある。
【課題を解決するための手段】
【００１０】
本発明は以下の態様を包含するものである。
（１）正の誘電率異方性を有する液晶組成物であって、下記一般式（ｉ）で表される少なくとも１種の化合物、及び、下記式（ｉｉ）で表される化合物を含有することを特徴とする液晶組成物。【００１１】
【化２】
0005500323.tif 000003
【００１２】
前記一般式（ｉ）中、Ｒｉは、炭素原子数１〜５のアルキル基を表す。【００１３】
【化３】
0005500323.tif 000004
【００１４】
（２）前記式（ｉｉ）で表される化合物が、液晶組成物の総質量に対して、少なくとも１４質量％含有される、前記（１）項に記載の液晶組成物。【００１５】
（３）前記一般式（ｉ）で表される少なくとも１種の化合物として、下記式（ｉ．４）で表される化合物を、液晶組成物の総質量に対して、少なくとも８質量％含有する、前記（１）又は（２）項に記載の液晶組成物。【００１６】
【化４】
0005500323.tif 000005
【００１７】
（４）下記一般式（Ｌ）で表される少なくとも１種の化合物を更に含有する、前記（１）〜（３）項のいずれか一項に記載の液晶組成物。【００１８】
【化５】
0005500323.tif 000006
【００１９】
前記式中、
ＲＬ１及びＲＬ２は、それぞれ独立して、炭素原子数１〜８のアルキル基を表し、該アルキル基中の１個又は非隣接の少なくとも２個の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＯＬは０、１、２又は３を表し、
ＢＬ１、ＢＬ２及びＢＬ３は、それぞれ独立して、
（ａ）  １，４−シクロヘキシレン基（この基中に存在する１個の−ＣＨ２−又は隣接していない少なくとも２個の−ＣＨ２−は−Ｏ−に置き換えられてもよい）、及び、
（ｂ）  １，４−フェニレン基（この基中に存在する１個の−ＣＨ＝又は隣接していない少なくとも２個の−ＣＨ＝は−Ｎ＝に置き換えられてもよい）、
からなる群より選ばれる基を表し、上記の基（ａ）と基（ｂ）は、それぞれ独立して、シアノ基、フッ素原子又は塩素原子で置換されていても良く、
ＬＬ１及びＬＬ２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＯＬが２又は３であってＬＬ２が複数存在する場合は、それらは同一であっても異なっていても良く、ＯＬが２又は３であってＢＬ３が複数存在する場合は、それらは同一であっても異なっていても良いが、前記式（ｉｉ）で表される化合物を除く。【００２０】
（５）下記一般式（Ｍ）で表される少なくとも１種の化合物を更に含有する、前記（１）〜（４）項のいずれか一項に記載の液晶組成物。【００２１】
【化６】
0005500323.tif 000007
【００２２】
前記式中、
ＲＭ１は、炭素原子数１〜８のアルキル基を表し、該アルキル基中の１個又は非隣接の少なくとも２個の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよく、
ＰＭは、０、１、２、３又は４を表し、
ＣＭ１及びＣＭ２は、それぞれ独立して、
（ｄ）  １，４−シクロヘキシレン基（この基中に存在する１個の−ＣＨ２−又は隣接していない少なくとも２個の−ＣＨ２−は−Ｏ−又は−Ｓ−に置き換えられてもよい）、及び、
（ｅ）  １，４−フェニレン基（この基中に存在する１個の−ＣＨ＝又は隣接していない少なくとも２個の−ＣＨ＝は−Ｎ＝に置き換えられてもよい）、
からなる群より選ばれる基を表し、上記の基（ｄ）と基（ｅ）は、それぞれ独立して、シアノ基、フッ素原子又は塩素原子で置換されていても良く、
ＫＭ１及びＫＭ２は、それぞれ独立して、単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ＰＭが２、３又は４であってＫＭ１が複数存在する場合は、それらは同一であっても異なっていても良く、ＰＭが２、３又は４であってＣＭ２が複数存在する場合は、それらは同一であっても異なっていても良く、
ＸＭ１及びＸＭ３は、それぞれ独立して、水素原子、塩素原子又はフッ素原子を表し、
ＸＭ２は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表すが、前記一般式（ｉ）で表される化合物を除く。【００２３】
（６）前記一般式（Ｌ）で表される少なくとも１種の化合物として、下記一般式（ＩＩ−２）で表される少なくとも１種の化合物を含有する前記（４）又は（５）項一項に記載の液晶組成物。【００２４】
【化７】
0005500323.tif 000008
【００２５】
前記一般式（ＩＩ−２）中、Ｒ２３は炭素原子数２〜５のアルケニル基を表し、Ｒ２４は炭素原子数１〜５のアルキル基または炭素原子数１〜４のアルコキシ基を表す。【００２６】
（７）前記一般式（ＩＩ−２）で表される少なくとも１種の化合物として、下記式（１１．２）で表される化合物を、液晶組成物の総質量に対して、少なくとも１３質量％含有する前記（６）項に記載の液晶組成物。【００２７】
【化８】
0005500323.tif 000009
【００２８】
（８）前記一般式（Ｍ）で表される少なくとも１種の化合物として、下記一般式（ＩＸ−２−２）で表される少なくとも１種の化合物を含有する前記（５）〜（７）項のいずれか一項に記載の液晶組成物。【００２９】
【化９】
0005500323.tif 000010
【００３０】
前記一般式（ＩＸ−２−２）中、Ｒ９は炭素原子数１〜５のアルキル基、炭素原子数２〜５のアルケニル基又は炭素原子数１〜４のアルコキシ基を表す。【００３１】
（９）前記一般式（ＩＸ−２−２）で表される少なくとも１種の化合物として、下記式（３１．２）で表される化合物を、液晶組成物の総質量に対して、少なくとも９質量％含有する前記（８）項に記載の液晶組成物。【００３２】
【化１０】
0005500323.tif 000011
【００３３】
（１０）前記一般式（ＩＸ−２−２）で表される少なくとも１種の化合物として、下記式（３１．４）で表される化合物を含有する前記（８）又は（９）項に記載の液晶組成物。【００３４】
【化１１】
0005500323.tif 000012
【００３５】
（１１）前記一般式（Ｍ）で表される少なくとも１種の化合物として、下記一般式（Ｘ−２−１）で表される少なくとも１種の化合物を含有する、前記（５）〜（１０）項のいずれか一項に記載の液晶組成物。【００３６】
【化１２】
0005500323.tif 000013
【００３７】
前記一般式（Ｘ−２−１）中、Ｒ１０は炭素原子数１〜５のアルキル基、炭素原子数２〜５のアルケニル基又は炭素原子数１〜４のアルコキシ基を表す。【００３８】
（１２）前記一般式（Ｘ−２−１）で表される少なくとも１種の化合物として、式（３９．２）で表される化合物を含有する、前記（１１）項に記載の液晶組成物。【００３９】
【化１３】
0005500323.tif 000014
【００４０】
（１３）前記一般式（Ｌ）で表される少なくとも１種の化合物として、下記式（１９．１）で表される化合物、及び、下記式（１９．２）で表される化合物からなる群から選択される少なくとも１種の化合物を、液晶組成物の総質量に対して、０．５質量％以上５質量％未満含有する、前記（４）〜（１２）項のいずれか一項に記載の液晶組成物。【００４１】
【化１４】
0005500323.tif 000015
【００４２】
【化１５】
0005500323.tif 000016
【００４３】
（１４）前記一般式（Ｌ）で表される少なくとも１種の化合物として、下記式（１８．４）で表される化合物、及び、下記式（１８．５）で表される化合物からなる群から選択される少なくとも１種の化合物を、液晶組成物の総質量に対して、少なくとも７質量％含有する、前記（４）〜（１３）項のいずれか一項に記載の液晶組成物。【００４４】
【化１６】
0005500323.tif 000017
【００４５】
【化１７】
0005500323.tif 000018
【００４６】
（１５）前記一般式（Ｌ）で表される少なくとも１種の化合物として、下記式（１８．３）で表される化合物を含有する前記（４）〜（１４）項のいずれか一項に記載の液晶組成物。【００４７】
【化１８】
0005500323.tif 000019
【００４８】
（１６）前記一般式（Ｌ）で表される少なくとも１種の化合物として、下記式（１８．６）で表される化合物、及び、下記式（１８．７）で表される化合物からなる群から選択される少なくとも１種の化合物を、液晶組成物の総質量に対して、少なくとも９質量％含有する、前記（４）〜（１５）項のいずれか一項に記載の液晶組成物。【００４９】
【化１９】
0005500323.tif 000020
【００５０】
【化２０】
0005500323.tif 000021
【００５１】
（１７）前記一般式（Ｌ）で表される少なくとも１種の化合物として、下記式（１９．３）で表される化合物、及び、下記式（１９．４）で表される化合物からなる群から選択される少なくとも１種の化合物を、液晶組成物の総質量に対して、少なくとも６質量％含有する、前記（４）〜（１６）項のいずれか一項に記載の液晶組成物。【００５２】
【化２１】
0005500323.tif 000022
【００５３】
【化２２】
0005500323.tif 000023
【００５４】
（１８）前記一般式（Ｌ）で表される少なくとも１種の化合物として、下記式（１９．９）で表される化合物、及び、下記式（１９．１０）で表される化合物からなる群から選択される少なくとも１種の化合物を、液晶組成物の総質量に対して、０．５質量％以上５質量％未満含有する前記（４）〜（１７）項のいずれか一項に記載の液晶組成物。【００５５】
【化２３】
0005500323.tif 000024
【００５６】
【化２４】
0005500323.tif 000025
【００５７】
（１９）前記一般式（Ｌ）で表される少なくとも１種の化合物として、下記一般式（ＩＩＩ）で表される少なくとも１種の化合物を含有する前記（４）〜（１８）項のいずれか一項に記載の液晶組成物。【００５８】
【化２５】
0005500323.tif 000026
【００５９】
前記一般式（ＩＩＩ）中、Ｒ３１およびＲ３２は、それぞれ独立して、炭素原子数１〜５のアルキル基、炭素原子数２〜５のアルケニル基、または、炭素原子数１〜４のアルコキシ基を表す。【００６０】
（２０）前記一般式（ＩＩＩ）で表される少なくとも１種の化合物として、下記式（１５．１）で表される化合物を、液晶組成物の総質量に対して、少なくとも６質量％含有する前記（１９）項に記載の液晶組成物。【００６１】
【化２６】
0005500323.tif 000027
【００６２】
（２１）前記一般式（Ｍ）で表される少なくとも１種の化合物として、下記一般式（Ｘ−３−１）で表される少なくとも１種の化合物を含有する、前記（５）〜（２０）項のいずれか一項に記載の液晶組成物。【００６３】
【化２７】
0005500323.tif 000028
【００６４】
前記一般式（Ｘ−３−１）中、Ｒ１０は炭素原子数１〜５のアルキル基、炭素原子数２〜５のアルケニル基または炭素原子数１〜４のアルコキシ基を表す。【００６５】
（２２）前記一般式（Ｘ−３−１）で表される少なくとも１種の化合物として、下記式（４１．２）で表される化合物を、液晶組成物の総質量に対して、０．５質量％以上２質量％未満含有する前記（２１）項に記載の液晶組成物。【００６６】
【化２８】
0005500323.tif 000029
【００６７】
（２３）前記一般式（Ｌ）で表される少なくとも１種の化合物として、下記一般式（Ｉ−４）で表される少なくとも１種の化合物を含有する前記（４）〜（２２）項のいずれか一項に記載の液晶組成物。【００６８】
【化２９】
0005500323.tif 000030
【００６９】
前記一般式（Ｉ−４）中、Ｒ１１およびＲ１２は、それぞれ独立して、炭素原子数１〜５のアルキル基、炭素原子数４〜５のアルケニル基または炭素原子数１〜４のアルコキシ基を表す。【００７０】
（２４）前記一般式（Ｉ−４）で表される少なくとも１種の化合物として、下記式（５．２）で表される化合物を含有する前記（２３）項に記載の液晶組成物。【００７１】
【化３０】
0005500323.tif 000031
【００７２】
（２５）前記一般式（Ｉ−４）で表される少なくとも１種の化合物として、下記式（５．３）で表される化合物を、液晶組成物の総質量に対して、少なくとも５質量％含有する前記（２３）又は（２４）項に記載の液晶組成物。【００７３】
【化３１】
0005500323.tif 000032
【００７４】
（２６）前記一般式（Ｍ）で表される少なくとも１種の化合物として、下記一般式（ＸＩＶ−２−２）で表される少なくとも１種の化合物を含有する、前記（５）〜（２５）項のいずれか一項に記載の液晶組成物。【００７５】
【化３２】
0005500323.tif 000033
【００７６】
前記一般式（ＸＩＶ−２−２）中、Ｒ１４０は炭素原子数１〜５のアルキル基、炭素原子数２〜５のアルケニル基又は炭素原子数１〜４のアルコキシ基を表す。【００７７】
（２７）前記一般式（ＸＩＶ−２−２）で表される少なくとも１種の化合物として、式（５４．２）で表される化合物を含有する、前記（２６）項に記載の液晶組成物。【００７８】
【化３３】
0005500323.tif 000034
【００７９】
（２８）前記一般式（ＸＩＶ−２−２）で表される少なくとも１種の化合物として、式（５４．１）で表される化合物を含有する、前記（２６）又は（２７）項に記載の液晶組成物。【００８０】
【化３４】
0005500323.tif 000035
【００８１】
（２９）前記一般式（ＸＩＶ−２−２）で表される少なくとも１種の化合物として、式（５４．４）で表される化合物を含有する、前記（２６）〜（２８）項のいずれか一項に記載の液晶組成物。【００８２】
【化３５】
0005500323.tif 000036
【００８３】
（３０）前記一般式（Ｍ）で表される少なくとも１種の化合物として、下記一般式（ＸＩＶ−１）で表される少なくとも１種の化合物を含有する、前記（５）〜（２９）項のいずれか一項に記載の液晶組成物。【００８４】
【化３６】
0005500323.tif 000037
【００８５】
前記一般式（ＸＩＶ−１）中、Ｒ１４０は炭素原子数１〜７のアルキル基、炭素原子数２〜７のアルケニル基又は炭素原子数１〜７のアルコキシ基を表し、Ｙ１４はフッ素原子、塩素原子または−ＯＣＦ３を表す。【００８６】
（３１）前記一般式（ＸＩＶ−１）で表される少なくとも１種の化合物として、式（５１．１）で表される化合物を、液晶組成物の総質量に対して、少なくとも５質量％含有する、前記（３０）項に記載の液晶組成物。【００８７】
【化３７】
0005500323.tif 000038
【００８８】
（３２）前記一般式（Ｌ）で表される少なくとも１種の化合物として、下記一般式（Ｉ−２）で表される少なくとも１種の化合物を含有する、前記（４）〜（３１）項のいずれか一項に記載の液晶組成物。【００８９】
【化３８】
0005500323.tif 000039
【００９０】
前記一般式（Ｉ−２）中、Ｒ１３およびＲ１４はそれぞれ独立して炭素原子数１〜５のアルキル基を表す。【００９１】
（３３）前記一般式（Ｉ−２）で表される少なくとも１種の化合物として、式（３．３）で表される化合物を、液晶組成物の総質量に対して、０．５質量％以上５質量％未満含有する、前記（３２）項に記載の液晶組成物。【００９２】
【化３９】
0005500323.tif 000040
【００９３】
（３４）前記一般式（Ｌ）で表される少なくとも１種の化合物として、下記一般式（Ｉ−５）で表される少なくとも１種の化合物を含有する、前記（４）〜（３３）項のいずれか一項に記載の液晶組成物。【００９４】
【化４０】
0005500323.tif 000041
前記一般式（Ｉ−５）中、Ｒ１１は炭素原子数１〜５のアルキル基、炭素原子数２〜５のアルケニル基または炭素原子数１〜４のアルコキシ基を表し、Ｒ１２は炭素原子数１〜５のアルキル基、炭素原子数４〜５のアルケニル基または炭素原子数１〜４のアルコキシ基を表す。【００９５】
（３５）前記一般式（Ｉ−５）で表される少なくとも１種の化合物として、式（６．３）で表される化合物を、液晶組成物の総質量に対して、少なくとも８質量％含有する、前記（３４）項に記載の液晶組成物。【００９６】
【化４１】
0005500323.tif 000042
【００９７】
（３６）前記一般式（Ｉ−５）で表される少なくとも１種の化合物として、式（６．６）で表される化合物を含有する、前記（３４）又は（３５）項に記載の液晶組成物。【００９８】
【化４２】
0005500323.tif 000043
【００９９】
（３７）前記一般式（Ｌ）で表される少なくとも１種の化合物として、下記一般式（Ｉ−７）で表される少なくとも１種の化合物を含有する、前記（４）〜（３６）項のいずれか一項に記載の液晶組成物。【０１００】
【化４３】
0005500323.tif 000044
【０１０１】
前記一般式（Ｉ−７）中、Ｒ１１及びＲ１２は、それぞれ独立して、炭素原子数１〜５のアルキル基、炭素原子数２〜５のアルケニル基又は炭素原子数１〜４のアルコキシ基を表し、Ｘ１２はフッ素原子又は塩素原子を表す。【０１０２】
（３８）前記一般式（Ｉ−７）で表される少なくとも１種の化合物として、式（８．１）で表される化合物を含有する、前記（３７）項に記載の液晶組成物。【０１０３】
【化４４】
0005500323.tif 000045
【０１０４】
（３９）前記一般式（Ｌ）で表される少なくとも１種の化合物として、下記一般式（ＩＩ−１）で表される少なくとも１種の化合物を含有する、前記（４）〜（３８）項のいずれか一項に記載の液晶組成物。【０１０５】
【化４５】
0005500323.tif 000046
【０１０６】
前記一般式（ＩＩ−１）中、Ｒ２１及びＲ２２は、それぞれ独立して、炭素原子数２〜５のアルケニル基、炭素原子数１〜５のアルキル基又は炭素原子数１〜４のアルコキシ基を表す。【０１０７】
（４０）前記一般式（ＩＩ−１）で表される少なくとも１種の化合物として、式（１０．１）で表される化合物を含有する、前記（３９）項に記載の液晶組成物。【０１０８】
【化４６】
0005500323.tif 000047
【０１０９】
（４１）前記一般式（Ｍ）で表される少なくとも１種の化合物として、下記一般式（ＩＸ−１−１）で表される少なくとも１種の化合物を含有する、前記（５）〜（４０）項のいずれか一項に記載の液晶組成物。【０１１０】
【化４７】
0005500323.tif 000048
【０１１１】
前記一般式（ＩＸ−１−１）中、Ｒ９は炭素原子数１〜５のアルキル基、炭素原子数２〜５のアルケニル基又は炭素原子数１〜４のアルコキシ基を表す。【０１１２】
（４２）前記一般式（ＩＸ−１−１）で表される少なくとも１種の化合物として、式（２８．５）で表される化合物を含有する、前記（４１）項に記載の液晶組成物。【０１１３】
【化４８】
0005500323.tif 000049
【０１１４】
（４３）前記一般式（Ｍ）で表される少なくとも１種の化合物として、下記一般式（Ｘ−１−３）で表される少なくとも１種の化合物を含有する、前記（５）〜（４２）項のいずれか一項に記載の液晶組成物。【０１１５】
【化４９】
0005500323.tif 000050
【０１１６】
前記一般式（Ｘ−１−３）中、Ｒ１０は炭素原子数１〜５のアルキル基、炭素原子数２〜５のアルケニル基又は炭素原子数１〜４のアルコキシ基を表す。【０１１７】
（４４）前記一般式（Ｘ−１−３）で表される少なくとも１種の化合物として、式（３８．２）で表される化合物を含有する、前記（４３）項に記載の液晶組成物。【０１１８】
【化５０】
0005500323.tif 000051
【０１１９】
（４５）前記一般式（Ｍ）で表される少なくとも１種の化合物として、下記一般式（Ｘ−４−１）で表される少なくとも１種の化合物を含有する、前記（５）〜（４４）項のいずれか一項に記載の液晶組成物。【０１２０】
【化５１】
0005500323.tif 000052
前記一般式（Ｘ−４−１）中、Ｒ１０は炭素原子数１〜５のアルキル基、炭素原子数２〜５のアルケニル基又は炭素原子数１〜４のアルコキシ基を表す。【０１２１】
（４６）前記一般式（Ｘ−４−１）で表される少なくとも１種の化合物として、式（４２．３）で表される化合物を含有する、前記（４５）項に記載の液晶組成物。【０１２２】
【化５２】
0005500323.tif 000053
【０１２３】
（４７）  前記（１）〜（４６）項のいずれか一項に記載の液晶組成物を使用した液晶表示素子。
（４８）  表示方式がＩＰＳモードである前記（４７）項に記載の液晶表示素子。
（４９）  表示方式がＯＣＢモードである前記（４７）項に記載の液晶表示素子。
（５０）  表示方式がＥＣＢモードである前記（４７）項に記載の液晶表示素子。
（５１）  表示方式がＶＡモードである前記（４７）項に記載の液晶表示素子。
（５２）  表示方式がＶＡ−ＩＰＳモードである前記（４７）項に記載の液晶表示素子。
（５３）  表示方式がＦＦＳモードである前記（４７）項に記載の液晶表示素子。
（５４）  前記（４７）〜（５３）項のいずれか一項に記載の液晶表示素子を使用したことを特徴とする液晶表示ディスプレイ。
【発明の効果】
【０１２４】
本発明の正の誘電率異方性を有する組成物は、低い粘性、高い比抵抗、および高い電圧保持率を保持しつつ、従来よりも低温での溶解性が顕著に向上されたものであり、ＯＤＦ法による液晶表示素子製造工程において長期にわたる安定的な滴下の継続を可能とするものである。このため、本発明の組成物は、製造工程に起因する表示不良が抑制されて優れた表示品位を呈する液晶表示素子を歩留まり高く製造でき、液晶製品への実用性（適用性）が高く、これを用いたＩＰＳ（イン・プレーン・スイッチング）型やＦＦＳ（フリンジ・フィールド・スイッチング）型等の液晶表示素子は高速応答を達成できる。
【図面の簡単な説明】
【０１２５】
【図１】本発明の液晶表示素子の断面図である。１００〜１０５を備えた基板を「バックプレーン」、２００〜２０５を備えた基板を「フロントプレーン」と称している。
【図２】フォトマスクパターンとしてブラックマトリックス上に形成する柱状スペーサー作製用パターンを使用した露光処理工程の図である。
【発明を実施するための形態】
【０１２６】
本発明の液晶組成物は、正の誘電率異方性を有する液晶組成物であって、下記一般式（ｉ）で表される化合物及び下記式（ｉｉ）で表される化合物を含有する。以下に当該液晶組成物についての説明を行うが、特に明示されない「％」は「質量％」を意味する。また、各化合物の好ましい含有量としては、当該化合物が液晶組成物に配合される場合の好ましい含有量が例示される（ただし、下限値が０質量％とされる場合を除く）。
【０１２７】
【化５３】
0005500323.tif 000054
【０１２８】
前記一般式（ｉ）中、Ｒｉは、炭素原子数１〜５のアルキル基を表す。
【０１２９】
【化５４】
0005500323.tif 000055
【０１３０】
前記液晶組成物中における一般式（ｉ）で表される化合物の含有量は、特に限定されないが、前記液晶組成物の総質量に対して、１質量％以上であることが好ましく、２質量％以上であることが好ましく、４質量％以上が好ましく、５質量％以上が好ましく、１０質量％以上が好ましく、１３質量％以上が好ましく、１５質量％以上が好ましく、１６質量％以上が好ましく、１８質量％以上が好ましく、２０質量％以上が好ましい。一方、低温での溶解性、ネマチック相−等方性液体相転移温度、電気的な信頼性などを考慮して、前記液晶組成物中における一般式（ｉ）で表される化合物の含有量は、前記液晶組成物の総質量に対して、３５質量％以下であることが好ましく、３０質量％以下であることが好ましく、２５質量％以下であることが好ましく、２２質量％以下であることが好ましく、２０質量％以下であることが好ましく、１８質量％以下であることが好ましく、１６質量％以下であることが好ましく、１５質量％以下であることが好ましく、１３質量％以下あることが好ましく、１０質量％以下であることが好ましく、５質量％以下であることが好ましく、４質量％以下であることが好ましい。これらの中でも、前記液晶組成物中における一般式（ｉ）で表される化合物の含有量は、本発明の液晶組成物の総質量に対して、１〜３５質量％であることが好ましく、２〜３５質量％であることが好ましく、４〜３５質量％であることが好ましく、５〜３５質量％であることが好ましく、１０〜３５質量％であることが好ましく、１３〜３５質量％であることが好ましく、１６〜３５質量％であることが好ましく、１８〜３５質量％であることが好ましく、２０〜３５質量％であることが好ましく、１〜３０質量％であることが好ましく、１〜２５質量％であることが好ましく、１〜２２質量％であることが好ましく、１〜２０質量％であることが好ましく、１〜１８質量％であることが好ましく、１〜１６質量％であることが好ましく、１〜１３質量％であることが好ましく、１〜１０質量％であることが好ましく、１〜５質量％であることが好ましく、１〜３質量％であることが好ましく、４〜５質量％であることが好ましく、５〜１０質量％であることが好ましく、１０〜１５質量％であることが好ましく、１３〜２０質量％であることが好ましく、１８〜２２質量％であることが好ましい。
【０１３１】
前記液晶組成物中における式（ｉｉ）で表される化合物の含有量は、応答速度、電気的、光学的信頼性の観点から、本発明の液晶組成物の総質量に対して、１質量％以上含有することが好ましく、２質量％以上含有することが好ましく、４質量％以上が好ましく、５質量％以上が好ましく、７質量％以上が好ましく、８質量％以上が好ましく、９質量％以上が好ましく、１０質量％以上が好ましく、１１質量％以上が好ましく、１２質量％以上が好ましく、１３質量％以上が好ましく、１４質量％以上が好ましく、１５質量％以上が好ましく、１６質量％以上が好ましい。
一方、前記液晶組成物中における式（ｉｉ）で表される化合物の含有量は、本発明の液晶組成物の総質量に対して、４０質量％以下含有することが好ましく、３５質量％以下含有することが好ましく、３０質量％以下含有することが好ましく、１６質量％以下が好ましく、１４質量％以下含有することが好ましく、１１質量％以下が好ましく、９質量％以下が好ましく、７質量％以下が好ましく、５質量％以下含有することが好ましく、４質量％以下が好ましい。
これらの中でも、前記液晶組成物中における式（ｉｉ）で表される化合物の含有量は、本発明の液晶組成物の総質量に対して、少なくとも１４質量％であることが好ましい。
【０１３２】
前記液晶組成物中における式（ｉｉ）で表される化合物の含有量は、本発明の液晶組成物の総質量に対して、１〜３５質量％であることが好ましく、１〜３０質量％であることが好ましく、１〜２０質量％であることが更に好ましく、１１〜３５質量％であることが好ましく、１１〜３０質量％であることが好ましく、１１〜２０質量％であることが好ましく、１４〜３５質量％であることが好ましく、１４〜３０質量％であることが好ましく、１４〜２０質量％であることが好ましい。
【０１３３】
一般式（ｉ）で表される化合物と式（ｉｉ）で表される化合物の合計の含有量は、前記液晶組成物の総質量に対して、２質量％以上であることが好ましく、５質量％以上であることが好ましく、７質量％以上であることが好ましく、９質量％以上が好ましく、１１質量％以上が好ましく、１３質量％以上が好ましく、１５質量％以上が好ましく、１８質量％以上が好ましく、２０質量％以上が好ましく、２４質量％以上が好ましく、２５質量％以上が好ましい。一方、一般式（ｉ）で表される化合物と式（ｉｉ）で表される化合物の合計の含有量は、前記液晶組成物の総質量に対して、５０質量％以下であることが好ましく、４５質量％以下であることが好ましく、４０質量％以下であることが好ましく、３８質量％以下であることが好ましく、３６質量％以下であることが好ましく、３２質量％以下であることが好ましく、３０質量％以下であることが好ましく、２８質量％以下であることが好ましく、２５質量％以下であることが好ましく、２３質量％以下であることが好ましく、２１質量％以下であることが好ましく、１８質量％以下であることが好ましく、９質量％以下であることが好ましい。これらの中でも、一般式（ｉ）で表される化合物と式（ｉｉ）で表される化合物の合計の含有量は、前記液晶組成物の総質量に対して、２〜９質量％であることが好ましく、５〜４５質量％であることが好ましく、５〜２５質量％であることが好ましく、７〜４５質量％であることが好ましく、７〜２３質量％であることが好ましく、９〜２１質量％であることが好ましく、１０〜１８質量％であることが好ましく、１１〜３２質量％であることが好ましく、１３〜３０質量％であることが好ましく、１５〜４０質量％であることが好ましく、１５〜２８質量％であることが好ましく、１８〜３８質量％であることが好ましく、２０〜３６質量％であることが好ましく、２４〜４５質量％であることが好ましく、２４〜４０質量％であることが好ましく、２４〜３０質量％であることが好ましく、２５〜５０質量％であることが好ましく、２５〜４０質量％であることが好ましく、２５〜３０質量％であることが好ましい。
【０１３４】
前記一般式（ｉ）で表される化合物は、本発明の液晶組成物において少なくとも１種含有される。前記一般式（ｉ）で表される化合物が少なくも２種配合される場合は、低温での溶解性、転移温度、電気的な信頼性、複屈折率などの求められる性能に応じて適宜組み合わされる。
【０１３５】
さらに、本発明の液晶組成物に使用される一般式（ｉ）で表される化合物は、具体的には式（ｉ．１）から式（ｉ．４）で表される化合物群から選ばれる少なくとも１種の化合物であることが好ましく、中でも式（ｉ．２）から式（ｉ．４）で表される化合物群から選ばれる少なくとも１種の化合物を含有することが好ましく、式（ｉ．４）で表される化合物を含有することがより好ましい。
【０１３６】
【化５５】
0005500323.tif 000056
【０１３７】
本発明の液晶組成物において、前記式（ｉ．４）で表される化合物の含有量は、低温での溶解性、転移温度、電気的な信頼性などを考慮して、本発明の液晶組成物の総質量に対して、１質量％以上３０質量％以下であることが好ましく、１質量％以上２５質量％以下であることが好ましく、１質量％以上２０質量％以下であることが好ましく、１質量％以上１５質量％以下であることが好ましく、１質量％以上７質量％未満であることが好ましく、８質量％以上３０質量％以下であることが好ましく、８質量％以上２５質量％以下であることが好ましく、８質量％以上２０質量％以下であることが好ましく、８質量％以上１５質量％以下であることが好ましい。これらの中でも、前記式（ｉ．４）で表される化合物の含有量の下限値が本発明の液晶組成物の総質量に対して、８質量％であることが好ましい。
【０１３８】
液晶組成物に含まれる前記一般式（ｉ）で表される化合物が３種類である場合、当該液晶組成物の総質量に対する、前記一般式（ｉ）で表される化合物の総含有量は、５〜３０質量％が好ましく、９〜２６質量％がより好ましく、１８〜２６質量％がより更に好ましい。
【０１３９】
液晶組成物に含まれる前記一般式（ｉ）で表される化合物が２種類である場合、当該液晶組成物の総質量に対する、前記一般式（ｉ）で表される化合物の総含有量は、１〜２０質量％が好ましく、１〜１５質量％がより好ましく、１〜１０質量％がより更に好ましい。
【０１４０】
液晶組成物に含まれる前記一般式（ｉ）で表される化合物が３種類である場合、当該液晶組成物の総質量に対する、前記一般式（ｉ）で表される化合物と前記式（ｉｉ）で表される化合物の総含有量は、２０〜４５質量％が好ましく、２４〜４５質量％がより好ましく、２４〜４０質量％がより更に好ましい。
【０１４１】
液晶組成物に含まれる前記一般式（ｉ）で表される化合物が２種類である場合、当該液晶組成物の総質量に対する、前記一般式（ｉ）で表される化合物と前記式（ｉｉ）で表される化合物の総含有量は、１０〜４０質量％が好ましく、本発明の一つの実施態様では１２〜１７質量％がより好ましく、本発明の他の実施態様では２５〜３５質量％がより好ましい。
【０１４２】
本発明の液晶組成物は、更に、一般式（Ｌ）で表される化合物を少なくとも１種類含有することができる。
【０１４３】
【化５６】
0005500323.tif 000057
【０１４４】
前記一般式（Ｌ）中、ＲＬ１及びＲＬ２は、それぞれ独立して、炭素原子数１〜８のアルキル基を表し、該アルキル基中の１個又は非隣接の少なくとも２個の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよい。
ＯＬは０、１、２又は３を表す。
ＢＬ１、ＢＬ２及びＢＬ３は、それぞれ独立して、
（ａ）１，４−シクロヘキシレン基（この基中に存在する１個の−ＣＨ２−又は隣接していない少なくとも２個の−ＣＨ２−は−Ｏ−に置き換えられてもよい）、及び、
（ｂ）１，４−フェニレン基（この基中に存在する１個の−ＣＨ＝又は隣接していない少なくとも２個の−ＣＨ＝は−Ｎ＝に置き換えられてもよい）、
からなる群より選ばれる基を表す。上記の基（ａ）、基（ｂ）中の少なくとも１個の水素原子は、それぞれ独立して、シアノ基、フッ素原子又は塩素原子で置換されていても良い。
ＬＬ１及びＬＬ２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表す。
ＯＬが２又は３であってＬＬ２が複数存在する場合、それらは同一であっても異なっていても良い。
ＯＬが２又は３であってＢＬ３が複数存在する場合、それらは同一であっても異なっていても良い。
ただし、前記式（ｉｉ）で表される化合物は除く。
【０１４５】
組み合わせることができる化合物の種類に特に制限は無いが、低温での溶解性、転移温度、電気的な信頼性、複屈折率（屈折率異方性）などの所望の性能に応じて適宜組み合わせて使用する。使用する化合物の種類は、例えば本発明の一つの実施形態としては１種類である。あるいは本発明の別の実施形態では２種類である。また、本発明の別の実施形態では３種類である。更に、本発明の別の実施形態では４種類である。更に、本発明の別の実施形態では５種類である。更に、本発明の別の実施形態では６種類である。更に、本発明の別の実施形態では７種類である。更に、本発明の別の実施形態では８種類である。更に、本発明の別の実施形態では９種類である。更に、本発明の別の実施形態では１０種類以上である。
【０１４６】
本発明の液晶組成物において、前記一般式（Ｌ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０１４７】
本発明の液晶組成物の総質量に対して、前記一般式（Ｌ）で表される化合物の含有量は、例えば本発明の一つの実施形態としては２０〜９０質量％である。また、本発明の別の実施形態では前記含有量は２０〜８５質量％である。さらに、本発明の別の実施形態では前記含有量は２０〜８０質量％である。さらに、本発明の別の実施形態では前記含有量は２５〜８０質量％である。さらに、本発明の別の実施形態では前記含有量は３０〜８０質量％である。さらに、本発明の別の実施形態では前記含有量は３５〜８０質量％である。さらに、本発明の別の実施形態では前記含有量は３７〜８０質量％である。さらに、本発明の別の実施形態では前記含有量は４１〜８０質量％である。さらに、本発明の別の実施形態では前記含有量は４４〜８０質量％である。さらに、本発明の別の実施形態では前記含有量は４７〜８０質量％であるさらに、本発明の別の実施形態では前記含有量は４９〜８０質量％である。さらに、本発明の別の実施形態では前記含有量は５１〜８０質量％である。さらに、本発明の別の実施形態では前記含有量は５４〜８０質量％である。さらに、本発明の別の実施形態では前記含有量は５６〜８０質量％である。さらに、本発明の別の実施形態では前記含有量は５８〜８０質量％である。さらに、本発明の別の実施形態では前記含有量は６３〜８０質量％である。さらに、本発明の別の実施形態では前記含有量は６５〜８０質量％である。さらに、本発明の別の実施形態では前記含有量は６９〜８０質量％である。さらに、本発明の別の実施形態では前記含有量は７１〜８０質量％である。さらに、本発明の別の実施形態では前記含有量は７４〜８０質量％である。さらに、本発明の別の実施形態では前記含有量は３５〜７８質量％である。さらに、本発明の別の実施形態では前記含有量は３５〜７４質量％である。さらに、本発明の別の実施形態では前記含有量は３５〜７１質量％である。さらに、本発明の別の実施形態では前記含有量は３５〜６９質量％である。さらに、本発明の別の実施形態では前記含有量は３５〜６６質量％である。さらに、本発明の別の実施形態では前記含有量は３５〜６３質量％である。さらに、本発明の別の実施形態では前記含有量は３５〜５８質量％である。さらに、本発明の別の実施形態では前記含有量は３５〜５６質量％である。さらに、本発明の別の実施形態では前記含有量は３５〜５４質量％である。さらに、本発明の別の実施形態では前記含有量は３５〜５２質量％である。さらに、本発明の別の実施形態では前記含有量は３５〜４９質量％である。さらに、本発明の別の実施形態では前記含有量は４７〜７８質量％である。さらに、本発明の別の実施形態では前記含有量は４４〜７８質量％である。さらに、本発明の別の実施形態では前記含有量は４１〜７８質量％である。
【０１４８】
本発明の液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が高く上限値が高いことが好ましい。また、駆動電圧を低く保つために誘電率異方性を大きくしたいときは、上記の下限値が低く上限値が低いことが好ましい。
【０１４９】
ＲＬ１及びＲＬ２は、それが結合する環構造がフェニル基（芳香族）である場合には、直鎖状の炭素原子数１〜５のアルキル基、直鎖状の炭素原子数１〜４（又はそれ以上）のアルコキシ基、又は炭素原子数４〜５のアルケニル基が好ましく、それが結合する環構造がシクロヘキサン、ピラン、又はジオキサンなどの飽和した環構造の場合には、直鎖状の炭素原子数１〜５のアルキル基、直鎖状の炭素原子数１〜４（又はそれ以上）のアルコキシ基、又は直鎖状の炭素原子数２〜５のアルケニル基が好ましい。
【０１５０】
一般式（Ｌ）で表される化合物は液晶組成物の化学的な安定性が求められる場合には塩素原子をその分子内に有さないことが好ましい。
一般式（Ｌ）で表される化合物は、例えば、一般式（Ｉ）で表される化合物群から選ばれる化合物が好ましい。
【０１５１】
【化５７】
0005500323.tif 000058
【０１５２】
前記一般式（Ｉ）中、Ｒ１１及びＲ１２は、それぞれ独立して、炭素原子数１〜５のアルキル基、炭素原子数１〜５のアルコキシ基、又は炭素原子数２〜５のアルケニル基を表し、Ａ１１及びＡ１２は、それぞれ独立して、１,４-シクロヘキシレン基、１,４-フェニレン基、２−フルオロ−１,４-フェニレン基又は３−フルオロ−１,４-フェニレン基を表す。ただし、式（ｉｉ）で表される化合物を除く。
【０１５３】
組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類である。あるいは本発明の別の実施形態では２種類である。また、本発明の別の実施形態では３種類である。更に、本発明の別の実施形態では４種類である。更に、本発明の別の実施形態では５種類である。更に、本発明の別の実施形態では６種類以上である。
【０１５４】
本発明の液晶組成物において、前記一般式（Ｉ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０１５５】
本発明の液晶組成物の総質量に対して、前記一般式（Ｉ）で表される化合物の含有量は、例えば本発明の一つの実施形態としては３〜７５質量％である。あるいは本発明の別の実施形態では前記含有量は３〜７０質量％である。また、本発明の別の実施形態では前記含有量は３〜６５質量％である。さらに、本発明の別の実施形態では前記含有量は３〜６０質量％である。さらに、本発明の別の実施形態では前記含有量は７〜５８質量％である。さらに、本発明の別の実施形態では前記含有量は７〜４０質量％である。さらに、本発明の別の実施形態では前記含有量は７〜３５質量％である。さらに、本発明の別の実施形態では前記含有量は７〜３０質量％である。さらに、本発明の別の実施形態では前記含有量は７〜２５質量％である。さらに、本発明の別の実施形態では前記含有量は７〜２１質量％である。さらに、本発明の別の実施形態では前記含有量は２０〜５８質量％である。さらに、本発明の別の実施形態では前記含有量は２０〜４０質量％である。さらに、本発明の別の実施形態では前記含有量は２０〜２５質量％である。さらに、本発明の別の実施形態では前記含有量は２５〜４０質量％である。さらに、本発明の別の実施形態では前記含有量は２８〜４２質量％である。さらに、本発明の別の実施形態では前記含有量は２８〜３９質量％である。さらに、本発明の別の実施形態では前記含有量は２８〜３６質量％である。さらに、本発明の別の実施形態では前記含有量は３２〜３９質量％である。さらに、本発明の別の実施形態では前記含有量は３２〜３４質量％である。さらに、本発明の別の実施形態では前記含有量は３４〜３６質量％である。さらに、本発明の別の実施形態では前記含有量は３５〜４０質量％である。さらに、本発明の別の実施形態では前記含有量は４０〜４９質量％である。さらに、本発明の別の実施形態では前記含有量は５４〜５８質量％である。
【０１５６】
本発明の液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が中庸で上限値が中庸であることが好ましい。また、駆動電圧を低く保つために誘電率異方性を大きくしたいときは、上記の下限値が低く上限値が低いことが好ましい。
【０１５７】
Ｒ１１及びＲ１２は、それが結合する環構造がフェニル基（芳香族）である場合には、直鎖状の炭素原子数１〜５のアルキル基、直鎖状の炭素原子数１〜４のアルコキシ基、又は炭素原子数４〜５のアルケニル基が好ましく、それが結合する環構造がシクロヘキサン、ピラン又はジオキサンなどの飽和した環構造の場合には、直鎖状の炭素原子数１〜５のアルキル基、直鎖状の炭素原子数１〜４のアルコキシ基、又は直鎖状の炭素原子数２〜５のアルケニル基が好ましい。
【０１５８】
前記一般式（Ｉ）で表される化合物は一般式（Ｉ−１）で表される化合物群から選ばれる少なくとも１種の化合物であることが好ましい。
【０１５９】
【化５８】
0005500323.tif 000059
【０１６０】
前記一般式（Ｉ−１）中、Ｒ１１及びＲ１２は、それぞれ独立して、炭素原子数１〜５のアルキル基、炭素原子数１〜５のアルコキシ基又は炭素原子数２〜５のアルケニル基を表す。ただし、式（ｉｉ）で表される化合物を除く。
【０１６１】
組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類である。あるいは本発明の別の実施形態では２種類である。また、本発明の別の実施形態では３種類である。更に、本発明の別の実施形態では４種類である。更に、本発明の別の実施形態では５種類以上である。
【０１６２】
本発明の液晶組成物において、一般式（Ｉ−１）で表される化合物が配合される場合、当該化合物の含有量は、低温での溶解性、転移温度、電気的な信頼性、複屈折率、プロセス適合性、滴下痕、焼き付き、誘電率異方性などの求められる性能に応じて適宜調整する必要がある。
【０１６３】
本発明の液晶組成物の総質量に対して、前記一般式（Ｉ−１）で表される化合物の含有量は、例えば本発明の一つの実施形態としては３〜６５質量％である。あるいは本発明の別の実施形態では前記含有量は３〜６０質量％である。また、本発明の別の実施形態では前記含有量は３〜５５質量％である。さらに、本発明の別の実施形態では前記含有量は３〜５０質量％である。さらに、本発明の別の実施形態では前記含有量は７〜５０質量％である。さらに、本発明の別の実施形態では前記含有量は７〜４５質量％である。さらに、本発明の別の実施形態では前記含有量は７〜４０質量％である。さらに、本発明の別の実施形態では前記含有量は７〜３８質量％である。さらに、本発明の別の実施形態では前記含有量は７〜３５質量％である。さらに、本発明の別の実施形態では前記含有量は７〜３０質量％である。さらに、本発明の別の実施形態では前記含有量は７〜２５質量％である。さらに、本発明の別の実施形態では前記含有量は７〜２１質量％である。さらに、本発明の別の実施形態では前記含有量は７〜１６質量％である。さらに、本発明の別の実施形態では前記含有量は１５〜５０質量％である。さらに、本発明の別の実施形態では前記含有量は２０〜５０質量％である。さらに、本発明の別の実施形態では前記含有量は２５〜５０質量％である。さらに、本発明の別の実施形態では前記含有量は３０〜５０質量％である。さらに、本発明の別の実施形態では前記含有量は３５〜５０質量％である。さらに、本発明の別の実施形態では前記含有量は４０〜５０質量％である。さらに、本発明の別の実施形態では前記含有量は４５〜５０質量％である。さらに、本発明の別の実施形態では前記含有量は１５〜３４質量％である。また、本発明の別の実施形態では前記含有量は１５〜２１質量％である。また、本発明の別の実施形態では前記含有量は２０〜４２質量％である。また、本発明の別の実施形態では前記含有量は２０〜３５質量％である。また、本発明の別の実施形態では前記含有量は２０〜２５質量％である。また、本発明の別の実施形態では前記含有量は２５〜４０質量％である。また、本発明の別の実施形態では前記含有量は２５〜３６質量％である。また、本発明の別の実施形態では前記含有量は２５〜３０質量％である。また、本発明の別の実施形態では前記含有量は２９〜４３質量％である。また、本発明の別の実施形態では前記含有量は２９〜３５質量％である。また、本発明の別の実施形態では前記含有量は３２〜５０質量％である。また、本発明の別の実施形態では前記含有量は３２〜４３質量％である。また、本発明の別の実施形態では前記含有量は３２〜３８質量％である。また、本発明の別の実施形態では前記含有量は３４〜３６質量％である。また、本発明の別の実施形態では前記含有量は３５〜４４質量％である。また、本発明の別の実施形態では前記含有量は３５〜４０質量％である。また、本発明の別の実施形態では前記含有量は４０〜５０質量％である。また、本発明の別の実施形態では前記含有量は４６〜５０質量％である。また、本発明の別の実施形態では前記含有量は４９〜５０質量％である。
【０１６４】
本発明の液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が中庸で上限値が中庸であることが好ましい。また、駆動電圧を低く保つために誘電率異方性を大きくしたいときは、上記の下限値が低く上限値が低いことが好ましい。
【０１６５】
あるいは／さらに、一般式（Ｉ−１）で表される化合物は一般式（Ｉ−１−１）で表される化合物群から選ばれる少なくとも１種の化合物であることが好ましい。
【０１６６】
【化５９】
0005500323.tif 000060
【０１６７】
前記一般式（Ｉ−１−１）中、Ｒ１２は、炭素原子数１〜５のアルキル基、炭素原子数２〜５のアルケニル基、又は炭素原子数１〜５のアルコキシ基を表す。ただし、式（ｉｉ）で表される化合物を除く。
【０１６８】
本発明の液晶組成物において、前記一般式（Ｉ−１−１）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０１６９】
本発明の液晶組成物の総質量に対して、前記一般式（Ｉ−１−１）で表される化合物の含有量は、例えば本発明の一つの実施形態としては１〜３０質量％である。あるいは本発明の別の実施形態では前記含有量は１〜２５質量％である。また、本発明の別の実施形態では前記含有量は１〜２０質量％である。さらに、本発明の別の実施形態では前記含有量は１〜１６質量％である。さらに、本発明の別の実施形態では前記含有量は１〜１６質量％である。さらに、本発明の別の実施形態では前記含有量は４〜１６質量％である。さらに、本発明の別の実施形態では前記含有量は９〜１０質量％である。さらに、本発明の別の実施形態では前記含有量は１２〜１６質量％である。
【０１７０】
さらに、前記一般式（Ｉ−１−１）で表される化合物は、式（１．１）及び／又は式（１．２）で表される化合物群から選ばれる化合物であることが好ましく、式（１．２）で表される化合物であることが好ましい。
【０１７１】
【化６０】
0005500323.tif 000061
0005500323.tif 000062
【０１７２】
あるいは／さらに、一般式（Ｉ−１）で表される化合物は一般式（Ｉ−１−２）で表される化合物群から選ばれる少なくとも１種の化合物であることが好ましい。
【０１７３】
【化６１】
0005500323.tif 000063
【０１７４】
前記一般式（Ｉ−１−２）中、Ｒ１２は、炭素原子数１〜５のアルキル基、炭素原子数１〜５のアルコキシ基、又は炭素原子数２〜５のアルケニル基を表す。
【０１７５】
組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類である。あるいは本発明の別の実施形態では２種類である。また、本発明の別の実施形態では３種類である。
【０１７６】
本発明の液晶組成物において、一般式（Ｉ−１−２）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０１７７】
本発明の液晶組成物の総質量に対して、前記一般式（Ｉ−１−２）で表される化合物の含有量は、５〜６５質量％が好ましく、１０〜６０質量％がより好ましく、１５〜５５質量％がより更に好ましい。これらの中でも、例えば、７〜５０質量％が好ましく、１５〜５０質量％が好ましく、１５〜３０質量％が好ましく、２５〜４５質量％が好ましく、２５〜４０質量％が好ましく、３０〜４０質量％が好ましく、３２〜４５質量％が好ましく、３２〜４０質量％が好ましく、３５~４０質量％が好ましく、４０〜５０質量％が好ましい。
【０１７８】
液晶組成物に含まれる前記一般式（ｉ）で表される化合物が３種類である場合、当該液晶組成物の総質量に対する、前記一般式（Ｉ−１−２）で表される化合物の総含有量は、２５〜４５質量％が好ましく、２８〜４５質量％がより好ましく、３０〜４３質量％がより更に好ましい。
【０１７９】
液晶組成物に含まれる前記一般式（ｉ）で表される化合物が２種類である場合、当該液晶組成物の総質量に対する、前記一般式（Ｉ−１−２）で表される化合物の総含有量は、２５〜４５質量％が好ましく、３２〜４５質量％がより好ましく、３２〜４０質量％がより更に好ましい。
【０１８０】
さらに、一般式（Ｉ−１−２）で表される化合物は、式（２．１）から式（２．４）で表される化合物群から選ばれる化合物であることが好ましく、式（２．２）から式（２．４）で表される化合物であることが好ましい。特に、式（２．２）で表される化合物は本発明の液晶組成物の応答速度を特に改善するため好ましい。また、応答速度よりも高いＴｎｉを求めるときは、式（２．３）または式（２．４）で表される化合物を用いることが好ましい。式（２．３）および式（２．４）で表される化合物の含有量は、低温での溶解度を良くするために、液晶組成物の総質量に対して、３０質量％以上にすることは好ましくない。
【０１８１】
【化６２】
0005500323.tif 000064
【０１８２】
本発明の液晶組成物において、前記式（２．２）で表される化合物の含有量は、本発明の液晶組成物の総質量に対して、３質量％以上６５質量％以下であることが好ましく、６質量％以上６０質量％以下であることが好ましく、９質量％以上５５質量％以下であることが好ましい。これらの中で、９質量％５０質量％以下、１５質量％以上５０質量％以下、２０質量％以上５０質量％以下、２５質量％以上５０質量％以下、２８質量％以上５０質量％以下、３１質量％以上５０質量％以下、３５質量％以上５０質量％以下、４０質量％以上５０質量％以下、４６質量％以上５０質量％以下、４９質量％以上５０質量％以下、が好ましい。
【０１８３】
本発明の液晶組成物において、式（２．３）で表される化合物の含有量は、本発明の液晶組成物の総質量に対して、１８質量％未満であることが好ましく、１質量％以上１８質量％未満であることが好ましく、５質量％以上１７質量％以下であることが好ましく、７質量％以上１６質量％以下であることが好ましく、１０質量％以上１７質量％以下であることが好ましい。
【０１８４】
本発明の液晶組成物において、式（２．４）で表される化合物の含有量は、本発明の液晶組成物の総質量に対して、２０質量％未満であることが好ましく、１質量％以上２０質量％未満であることが好ましく、１質量％１８質量％以下であることがより好ましく、５質量％以上１５質量％以下であることが好ましく、１０質量％以上１２質量％以下であることが好ましい。
【０１８５】
前記液晶組成物に含まれる前記一般式（ｉ）で表される化合物が３種類である場合、前記式（２．２）で表される化合物の含有量は、当該液晶組成物の総質量に対して、２５〜４５質量％であることが好ましく、３０〜４５質量％であることがより好ましく、３０〜４０質量％であることがより更に好ましい。
【０１８６】
前記液晶組成物に含まれる前記一般式（ｉ）で表される化合物が２種類である場合、前記式（２．２）で表される化合物の含有量は、当該液晶組成物の総質量に対して、２５〜４５質量％であることが好ましく、３１〜４５質量％であることがより好ましく、３１〜４０質量％であることがより更に好ましい。
【０１８７】
前記液晶組成物に含まれる前記一般式（ｉ）で表される化合物が３種類である場合、前記式（２．３）で表される化合物と式（２．４）で表される化合物の総含有量は、当該液晶組成物の総質量に対して、１８〜４０質量％であることが好ましく、２０〜３５質量％であることがより好ましく、２３〜３０質量％であることがより更に好ましい。
【０１８８】
前記液晶組成物に含まれる前記一般式（ｉ）で表される化合物が２種類である場合、前記式（２．３）で表される化合物と式（２．４）で表される化合物の総含有量は、当該液晶組成物の総質量に対して、１０〜２１質量％であることが好ましく、１３〜２１質量％であることがより好ましく、１６〜２１質量％であることがより更に好ましい。
【０１８９】
本願発明の液晶組成物は、更に、一般式（Ｉ−１−２）で表される化合物と類似した構造を有する式（２．５）で表される化合物を含有することもできる。
【０１９０】
【化６３】
0005500323.tif 000065
【０１９１】
低温での溶解性、転移温度、電気的な信頼性、複屈折率などの求められる性能に応じて前記式（２．５）で表される化合物の含有量を調整することが好ましく、この化合物を本発明の液晶組成物の総質量に対して、１〜４０質量％含有することが好ましく、１〜３５質量％含有することが好ましく、１〜３０質量％含有することが好ましく、５〜３０質量％含有することが好ましく、１０〜３０質量％含有することが好ましく、１５〜３０質量％含有することが好ましく、２０〜３０質量％含有することが好ましく、２５〜３０質量％含有することが好ましい。
【０１９２】
あるいは／さらに、前記一般式（Ｉ）で表される化合物は一般式（Ｉ−２）で表される化合物群から選ばれる少なくとも１種の化合物であることが好ましい。
【０１９３】
【化６４】
0005500323.tif 000066
【０１９４】
前記一般式（Ｉ−２）中、Ｒ１３及びＲ１４は、それぞれ独立して、炭素原子数１〜５のアルキル基を表す。
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。また、本発明の別の実施形態では３種類である。
【０１９５】
本発明の液晶組成物において、前記一般式（Ｉ−２）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０１９６】
本発明の液晶組成物の総質量に対して、前記一般式（Ｉ−２）で表される化合物の含有量は、例えば本発明の一つの実施形態としては１〜３０質量％である。あるいは本発明の別の実施形態では前記含有量は１〜２５質量％である。また、本発明の別の実施形態では前記含有量は１〜２３質量％である。さらに、本発明の別の実施形態では前記含有量は４〜２３質量％である。
【０１９７】
さらに、前記一般式（Ｉ−２）で表される化合物は、式（３．１）から式（３．４）で表される化合物群から選ばれる少なくとも１種の化合物であることが好ましく、式（３．１）、式（３．３）および／または式（３．４）で表される化合物であることが好ましく、式（３．３）で表される化合物であることが好ましい。式（３．１）で表される化合物は本発明の液晶組成物の応答速度を特に改善するため好ましい。また、応答速度よりも高いＴｎｉを求めるときは、式（３．３）および／または式（３．４）で表される化合物を用いることが好ましい。式（３．３）および式（３．４）で表される化合物の含有量は、低温での溶解度を良くするために２０質量％以上にすることは好ましくない。
【０１９８】
【化６５】
0005500323.tif 000067
【０１９９】
本発明の液晶組成物において、前記式（３．３）で表される化合物の含有量は、本発明の液晶組成物の総質量に対して、０．５質量％以上５質量％未満であることが好ましく、２質量％以上４．５質量％以下であることがより好ましい。
【０２００】
あるいは／さらに、前記一般式（Ｉ）で表される化合物は一般式（Ｉ−３）で表される化合物群から選ばれる少なくとも１種の化合物であることが好ましい。
【０２０１】
【化６６】
0005500323.tif 000068
【０２０２】
前記一般式（Ｉ−３）中、Ｒ１３は炭素原子数１〜５のアルキル基を表し、Ｒ１５は炭素原子数１〜４のアルコキシ基を表す。
【０２０３】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。また、本発明の別の実施形態では３種類である。
【０２０４】
本発明の液晶組成物において、前記一般式（Ｉ−３）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２０５】
本発明の液晶組成物の総質量に対して、前記一般式（Ｉ−３）で表される化合物の含有量は、例えば本発明の一つの実施形態としては３〜３０質量％である。あるいは本発明の別の実施形態では前記含有量は４〜３０質量％である。また、本発明の別の実施形態では前記含有量は１５〜３０質量％である。さらに、本発明の別の実施形態では前記含有量は２５〜３０質量％である。さらに、本発明の別の実施形態では前記含有量は３〜２５質量％である。さらに、本発明の別の実施形態では前記含有量は３〜２０質量％である。さらに、本発明の別の実施形態では前記含有量は３〜１５質量％である。さらに、本発明の別の実施形態では前記含有量は３〜５質量％である。
【０２０６】
低温での溶解性を重視する場合は含有量を多めに設定すると効果が高く、反対に、応答速度を重視する場合は含有量を少なめに設定すると効果が高い。さらに、滴下痕や焼き付き特性を改良する場合は、含有量の範囲を中間に設定することが好ましい。
【０２０７】
さらに、前記一般式（Ｉ−３）で表される化合物は、式（４．１）から式（４．３）で表される化合物群から選ばれる少なくとも１種の化合物であることが好ましく、式（４．３）で表される化合物であることが好ましい。
【０２０８】
【化６７】
0005500323.tif 000069
【０２０９】
前記式（４．３）で表される化合物の含有量は、本発明の液晶組成物の総質量に対して、２質量％以上３０質量％以下であることが好ましく、４質量％以上３０質量％以下であることが好ましく、６質量％以上３０質量％以下であることが好ましく、８質量％以上３０質量％以下であることが好ましく、１０質量％以上３０質量％以下であることが好ましく、１２質量％以上３０質量％以下であることが好ましく、１４質量％以上３０質量％以下であることが好ましく、１６質量％以上３０質量％以下であることが好ましく、１８質量％以上２５質量％以下であることが好ましく、２０質量％以上２４質量％以下であることが好ましく、２２質量％以上２３質量％以下であることが特に好ましい。
【０２１０】
あるいは／さらに、前記一般式（Ｉ）で表される化合物は一般式（Ｉ−４）で表される化合物群から選ばれる少なくとも１種の化合物であることが好ましい。
【０２１１】
【化６８】
0005500323.tif 000070
【０２１２】
前記一般式（Ｉ−４）中、Ｒ１１及びＲ１２は、それぞれ独立して、炭素原子数１〜５のアルキル基、炭素原子数４〜５のアルケニル基又は炭素原子数１〜４のアルコキシ基を表す。
【０２１３】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。
【０２１４】
本発明の液晶組成物において、前記一般式（Ｉ−４）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２１５】
本発明の液晶組成物の総質量に対して、前記一般式（Ｉ−４）で表される化合物の含有量は、例えば本発明の一つの実施形態としては５〜３０質量％である。あるいは本発明の別の実施形態では前記含有量は５〜２５質量％である。また、本発明の別の実施形態では前記含有量は５〜２０質量％である。さらに、本発明の別の実施形態では前記含有量は５〜１５質量％である。
【０２１６】
高い複屈折率を得る場合は含有量を多めに設定すると効果が高く、反対に、高いＴｎｉを重視する場合は含有量を少なめに設定すると効果が高い。さらに、滴下痕や焼き付き特性を改良する場合は、含有量の範囲を中間に設定することが好ましい。
【０２１７】
さらに、一般式（Ｉ−４）で表される化合物は、式（５．１）から式（５．４）で表される化合物群から選ばれる少なくとも１種の化合物であることが好ましく、式（５．２）から式（５．４）で表される化合物群から選ばれる少なくとも１種の化合物であることが好ましく、式（５．２）および／または式（５．３）で表される化合物であることが好ましい。
【０２１８】
【化６９】
0005500323.tif 000071
【０２１９】
前記式（５．２）で表される化合物の含有量は、本発明の液晶組成物の総質量に対して、１〜３０質量％であることが好ましく、５〜２５質量％であることがより好ましく、７〜２０質量％であることがより更に好ましい。
【０２２０】
前記式（５．３）で表される化合物の含有量は、本発明の液晶組成物の総質量に対して、例えば本発明の一つの実施形態としては５〜３０質量％であることが好ましく、５〜２５質量％であることがより好ましく、５〜２０質量％であることがより更に好ましい。
【０２２１】
あるいは／さらに、前記一般式（Ｉ）で表される化合物は一般式（Ｉ−５）で表される化合物群から選ばれる少なくとも１種の化合物であることが好ましい。
【０２２２】
【化７０】
0005500323.tif 000072
【０２２３】
前記一般式（Ｉ−５）中、Ｒ１１は炭素原子数１〜５のアルキル基、炭素原子数２〜５のアルケニル基又は炭素原子数１〜４のアルコキシ基を表し、Ｒ１２は炭素原子数１〜５のアルキル基、炭素原子数４〜５のアルケニル基又は炭素原子数１〜４のアルコキシ基を表す。
【０２２４】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。
【０２２５】
本発明の液晶組成物において、前記一般式（Ｉ−５）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２２６】
本発明の液晶組成物の総質量に対して、前記一般式（Ｉ−５）で表される化合物の含有量は、例えば本発明の一つの実施形態としては１〜２５質量％である。あるいは本発明の別の実施形態では前記含有量は１〜２０質量％である。また、本発明の別の実施形態では前記含有量は１〜１５質量％である。さらに、本発明の別の実施形態では前記含有量は３〜１５質量％である。さらに、本発明の別の実施形態では前記含有量は５〜１５質量％である。さらに、本発明の別の実施形態では前記含有量は５〜１１質量％である。さらに、本発明の別の実施形態では前記含有量は１０〜１１質量％である。
【０２２７】
低温での溶解性を重視する場合は含有量を多めに設定すると効果が高く、反対に、応答速度を重視する場合は含有量を少なめに設定すると効果が高い。さらに、滴下痕や焼き付き特性を改良する場合は、含有量の範囲を中間に設定することが好ましい。
【０２２８】
さらに、前記一般式（Ｉ−５）で表される化合物は、式（６．１）から式（６．６）で表される化合物群から選ばれる少なくとも１種の化合物であることが好ましく、式（６．３）、式（６．４）、および／または、式（６．６）で表される化合物であることが好ましく、式（６．３）、および／または、式（６．６）で表される化合物であることが好ましい。
【０２２９】
【化７１】
0005500323.tif 000073
【０２３０】
例えば、前記式（６．３）で表される化合物の含有量は、本発明の液晶組成物の総質量に対して、８質量％以上であることが好ましく、８質量％以上２５質量％以下であることがより好ましく、８質量％以上２０質量％以下であることがより更に好ましく、１０質量％以上１５質量％以下であることが特に好ましい。
【０２３１】
例えば、前記式（６．６）で表される化合物の含有量は、本発明の液晶組成物の総質量に対して１質量％以上２５質量％以下であることが好ましく、１質量％以上２０質量％以下であることがより好ましく、１質量％以上１５質量％以下であることがより更に好ましく、１質量％以上１０質量％以下であることが特に好ましい。
【０２３２】
本願発明の液晶組成物は、更に、一般式（Ｉ−５）で表される化合物として式（６．７）、および／または、式（６．８）で表される化合物を含有することもできる。
【０２３３】
【化７２】
0005500323.tif 000074
0005500323.tif 000075
【０２３４】
低温での溶解性、転移温度、電気的な信頼性、複屈折率などの求められる性能に応じて前記式（６．７）で表される化合物の含有量を調整することが好ましく、この化合物を本発明の液晶組成物の総質量に対して２質量％以上３０質量％以下含有することが好ましく、３質量％以上２７質量％以下含有することが好ましく、５質量％以上２５質量％以下含有することが好ましく、７質量％以上２３質量％以下含有することが好ましい。
【０２３５】
あるいは／さらに、前記一般式（Ｉ）で表される化合物は一般式（Ｉ−６）で表される化合物群から選ばれる少なくとも１種の化合物であることが好ましい。
【０２３６】
【化７３】
0005500323.tif 000076
【０２３７】
前記式（Ｉ−６）中、Ｒ１１及びＲ１２は、それぞれ独立して、炭素原子数１〜５のアルキル基、炭素原子数４〜５のアルケニル基又は炭素原子数１〜４のアルコキシ基を表し、Ｘ１１及びＸ１２は、それぞれ独立して、フッ素原子又は水素原子を表し、Ｘ１１又はＸ１２のどちらか一方はフッ素原子である。
【０２３８】
前記一般式（Ｉ−６）で表される化合物の含有量は、本発明の液晶組成物の総質量に対して２質量％以上３０質量％以下であることが好ましく、４質量％以上３０質量％以下であることが好ましく、５質量％以上３０質量％以下であることが好ましく、６質量％以上３０質量％以下であることが好ましく、９質量％以上３０質量％以下であることが好ましく、１２質量％以上３０質量％以下であることが好ましく、１４質量％以上３０質量％以下であることが好ましく、１６質量％以上３０質量％以下であることが好ましく、１８質量％以上２５質量％以下であることが好ましく、２０質量％以上２４質量％以下であることが好ましく、２２質量％以上２３質量％以下であることが好ましい。
【０２３９】
さらに、一般式（Ｉ−６）で表される化合物は、式（７．１）で表される化合物であることが好ましい。
【０２４０】
【化７４】
0005500323.tif 000077
【０２４１】
あるいは／さらに、一般式（Ｉ）で表される化合物は一般式（Ｉ−７）で表される化合物群から選ばれる化合物であることが好ましい。
【０２４２】
【化７５】
0005500323.tif 000078
【０２４３】
前記一般式（Ｉ−７）中、Ｒ１１及びＲ１２は、それぞれ独立して、炭素原子数１〜５のアルキル基、炭素原子数２〜５のアルケニル基又は炭素原子数１〜４のアルコキシ基を表し、Ｘ１２はフッ素原子又は塩素原子を表す。
【０２４４】
前記一般式（Ｉ−７）で表される化合物の含有量は、本発明の液晶組成物の総質量に対して０．５質量％以上２０質量％以下であることが好ましく、０．５質量％以上１５質量％以下であることがより好ましく、０．５質量％以上１０質量％以下であることがより更に好ましく、０．５質量％以上５質量％以下であることが特に好ましい。
【０２４５】
さらに、一般式（Ｉ−７）で表される化合物は、式（８．１）で表される化合物であることが好ましい。
【０２４６】
【化７６】
0005500323.tif 000079
【０２４７】
あるいは／さらに、前記一般式（Ｉ）で表される化合物は一般式（Ｉ−８）で表される化合物群から選ばれる少なくとも１種の化合物であることが好ましい。
【０２４８】
【化７７】
0005500323.tif 000080
【０２４９】
前記一般式（Ｉ−８）中、Ｒ１６及びＲ１７は、それぞれ独立して、炭素原子数２〜５のアルケニル基を表す。
【０２５０】
組み合わせることができる化合物の種類に特に制限は無いが、低温での溶解性、転移温度、電気的な信頼性、複屈折率などの求められる性能に応じて、１種類から３種類を組み合わせることが好ましい。
【０２５１】
前記一般式（Ｉ−８）で表される化合物の含有量は、低温での溶解性、転移温度、電気的な信頼性、複屈折率、プロセス適合性、滴下痕、焼き付き、誘電率異方性などの求められる性能に応じて、本発明の液晶組成物の総質量に対して１〜２５質量％であることが好ましく、１〜２０質量％であることが好ましく、１〜１５質量％であることが好ましく、１〜１０質量％であることが好ましく、３〜１０質量％であることが好ましく、５〜１０質量％であることが好ましく、６〜９質量％であることが好ましい。
【０２５２】
さらに、前記一般式（Ｉ−８）で表される化合物は、式（９．１）から式（９．１０）で表される化合物群から選ばれる少なくとも１種の化合物であることが好ましく、式（９．２）、式（９．４）、および／または、式（９．７）で表される化合物であることが好ましく、式（９．２）で表される化合物であることが好ましい。
【０２５３】
【化７８】
0005500323.tif 000081
【０２５４】
あるいは／さらに、前記一般式（Ｌ）で表される化合物は、例えば一般式（ＩＩ）で表される化合物から選ばれる少なくとも１種の化合物であることが好ましい。
【０２５５】
【化７９】
0005500323.tif 000082
【０２５６】
前記一般式（ＩＩ）中、Ｒ２１及びＲ２２は、それぞれ独立して、炭素原子数２〜５のアルケニル基、炭素原子数１〜５のアルキル基又は炭素原子数１〜４のアルコキシ基を表し、Ａ２は１，４−シクロヘキシレン基又は１，４−フェニレン基を表し、Ｑ２は単結合、−ＣＯＯ−、−ＣＨ２−ＣＨ２−又はＣＦ２Ｏ−を表す。
【０２５７】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。また、本発明の更に別の実施形態では３種類である。更に、本発明の別の実施形態では４種類以上である。
【０２５８】
本発明の液晶組成物において、前記一般式（ＩＩ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２５９】
本発明の液晶組成物の総質量に対して、前記一般式（ＩＩ）で表される化合物の含有量は、例えば本発明の一つの実施形態としては１〜４５質量％である。あるいは本発明の別の実施形態では前記含有量は１〜４０質量％である。また、本発明の別の実施形態では前記含有量は１〜３５質量％である。さらに、本発明の別の実施形態では前記含有量は１〜３０質量％である。さらに、本発明の別の実施形態では前記含有量は３〜３０質量％である。さらに、本発明の別の実施形態では前記含有量は５〜３０質量％である。さらに、本発明の別の実施形態では前記含有量は１０〜３０質量％である。さらに、本発明の別の実施形態では前記含有量は１５〜３０質量％である。さらに、本発明の別の実施形態では前記含有量は２０〜３０質量％である。さらに、本発明の別の実施形態では前記含有量は２５〜３０質量％である。さらに、本発明の別の実施形態では前記含有量は１〜２５質量％である。さらに、本発明の別の実施形態では前記含有量は１〜２０質量％である。さらに、本発明の別の実施形態では前記含有量は１〜１５質量％である。さらに、本発明の別の実施形態では前記含有量は１〜１０質量％である。さらに、本発明の別の実施形態では前記含有量は５〜１０質量％である。さらに、本発明の別の実施形態では前記含有量は９〜１０質量％である。さらに、本発明の別の実施形態では前記含有量は９〜１６質量％である。さらに、本発明の別の実施形態では前記含有量は１５〜２５質量％である。さらに、本発明の別の実施形態では前記含有量は２０〜３０質量％である。さらに、本発明の別の実施形態では前記含有量は２３〜２７質量％である。
【０２６０】
さらに、前記一般式（ＩＩ）で表される化合物は、例えば一般式（ＩＩ−１）で表される化合物群から選ばれる少なくとも１種の化合物であることが好ましい。
【０２６１】
【化８０】
0005500323.tif 000083
【０２６２】
前記一般式（ＩＩ−１）中、Ｒ２１及びＲ２２は、それぞれ独立して、炭素原子数２〜５のアルケニル基、炭素原子数１〜５のアルキル基又は炭素原子数１〜４のアルコキシ基を表す。
【０２６３】
前記一般式（ＩＩ−１）で表される化合物の含有量は、低温での溶解性、転移温度、電気的な信頼性、複屈折率などの求められる性能に応じて調整することが好ましく、１質量％以上２５質量％以下が好ましく、５質量％以上２０質量％以下であることが好ましく、８質量％以上１５質量％以下であることが更に好ましい。
【０２６４】
さらに、一般式（ＩＩ−１）で表される化合物は、例えば式（１０．１）、及び／又は、式（１０．２）で表される化合物であることが好ましく、式（１０．１）で表される化合物であることが好ましい。
【０２６５】
【化８１】
0005500323.tif 000084
【０２６６】
前記式（１０．１）で表される化合物の含有量は、本発明の液晶組成物の総質量に対して、１〜２５質量％であることが好ましく、３〜２０質量％であることがより好ましく、５〜１５質量％であることがより更に好ましい。
【０２６７】
あるいは／さらに、前記一般式（ＩＩ）で表される化合物は、例えば一般式（ＩＩ−２）で表される化合物群から選ばれる少なくとも１種の化合物であることが好ましい。
【０２６８】
【化８２】
0005500323.tif 000085
【０２６９】
前記一般式（ＩＩ−２）中、Ｒ２３は炭素原子数２〜５のアルケニル基を表し、Ｒ２４は炭素原子数１〜５のアルキル基又は炭素原子数１〜４のアルコキシ基を表す。
【０２７０】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類以上である。
【０２７１】
本発明の液晶組成物において、前記一般式（ＩＩ−２）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２７２】
本発明の液晶組成物の総質量に対して、前記一般式（ＩＩ−２）で表される化合物の含有量は、例えば本発明の一つの実施形態としては１〜４５質量％である。あるいは本発明の別の実施形態では前記含有量は４〜４０質量％である。また、本発明の別の実施形態では前記含有量は６〜４０質量％である。また、本発明の別の実施形態では前記含有量は２１〜４０質量％である。また、本発明の別の実施形態では前記含有量は６〜２７質量％である。また、本発明の別の実施形態では前記含有量は６〜２０質量％である。また、本発明の別の実施形態では前記含有量は１０〜２０質量％である。また、本発明の別の実施形態では前記含有量は２１〜３５質量％である。
【０２７３】
さらに、前記一般式（ＩＩ−２）で表される化合物は、例えば式（１１．１）から式（１１．３）で表される化合物群から選ばれる少なくとも１種の化合物であることが好ましい。
【０２７４】
【化８３】
0005500323.tif 000086
【０２７５】
低温での溶解性、転移温度、電気的な信頼性、複屈折率などの求められる性能に応じて、式（１１．１）で表される化合物を含有していても、式（１１．２）で表される化合物を含有していても、式（１１．１）で表される化合物と式（１１．２）で表される化合物との両方を含有していても良いし、式（１１．１）から式（１１．３）で表される化合物を全て含んでいても良いが、式（１１．１）で表される化合物と式（１１．２）で表される化合物の少なくとも一方が含まれることが好ましい。
【０２７６】
前記式（１１．１）で表される化合物の含有量は、本発明の液晶組成物の総質量に対して１〜３０質量％であることが好ましく、１〜２５質量％であることが好ましく、１〜２０質量％であることが好ましい。
【０２７７】
本発明の液晶組成物に含まれる前記一般式（ｉ）で表される化合物が３種類である場合、当該液晶組成物の総質量に対する前記式（１１．１）で表される化合物の含有量は、６〜３０質量％が好ましく、６〜２５質量％がより好ましく、６〜２０質量％がより更に好ましい。
【０２７８】
本発明の液晶組成物に含まれる前記一般式（ｉ）で表される化合物が２種類である場合、当該液晶組成物の総質量に対する前記式（１１．１）で表される化合物の含有量は、６〜３０質量％が好ましく、６〜２５質量％がより好ましく、６〜２０質量％がより更に好ましい。
【０２７９】
また、前記式（１１．２）で表される化合物の含有量は、本発明の液晶組成物の総質量に対して１〜３０質量％であることが好ましく、４〜３０質量％であることが好ましく、９〜３０質量％であることが好ましく、１３〜３０質量％であることが好ましく、１３〜２５質量％であることが好ましく、１３〜２０質量％であることが好ましい。これらの中でも、前記式（１１．２）で表される化合物の含有量の下限値は、本発明の液晶組成物の総質量に対して１３質量％であることが好ましく、１４質量％であることが好ましく、１５質量％であることが好ましい。
【０２８０】
前記式（１１．１）で表される化合物と前記式（１１．２）で表される化合物との両方を含有する場合は、両方の化合物の合計質量が本発明の液晶組成物の総質量に対して１質量％以上４５質量％以下であることが好ましく、１５質量％以上４５質量％以下であることが好ましく、２１質量％以上４５質量％以下であることが好ましく、２１質量％以上４０質量％以下であることが好ましく、２１質量％以上３５質量％以下であることが好ましい。
【０２８１】
本発明の液晶組成物に含まれる前記一般式（ｉ）で表される化合物が３種類であり、前記式（１１．１）で表される化合物と前記式（１１．２）で表される化合物との両方が含まれる場合、当該液晶組成物の総質量に対する、前記式（１１．１）で表される化合物と前記式（１１．２）で表される化合物の総含有量は、１５質量％以上４０質量％以下であることが好ましく、２０質量％以上３５質量％以下であることがより好ましく、２３質量％以上３０質量％以下であることがより更に好ましい。
【０２８２】
本発明の液晶組成物に含まれる前記一般式（ｉ）で表される化合物が２種類であり、前記式（１１．１）で表される化合物と前記式（１１．２）で表される化合物との両方が含まれる場合、当該液晶組成物の総質量に対する、前記式（１１．１）で表される化合物と前記式（１１．２）で表される化合物の総含有量は、５質量％以上３０質量％以下であることが好ましく、１０質量％以上２５質量％以下であることがより好ましく、１３質量％以上２０質量％以下であることがより更に好ましい。
【０２８３】
本発明の液晶組成物に含まれる前記一般式（ｉ）で表される化合物が１種類であり、前記式（１１．１）で表される化合物と前記式（１１．２）で表される化合物との両方が含まれる場合、当該液晶組成物の総質量に対する、前記式（１１．１）で表される化合物と前記式（１１．２）で表される化合物の総含有量は、２１質量％以上４０質量％以下であることが好ましく、２２質量％以上３５質量％以下であることがより好ましく、２３質量％以上３１質量％以下であることがより更に好ましい。
【０２８４】
あるいは／さらに、前記一般式（ＩＩ）で表される化合物は、例えば一般式（ＩＩ−３）で表される化合物群から選ばれる少なくとも１種の化合物であることが好ましい。
【０２８５】
【化８４】
0005500323.tif 000087
【０２８６】
前記一般式（ＩＩ−３）中、Ｒ２５は炭素原子数１〜５のアルキル基を表し、Ｒ２４は炭素原子数１〜５のアルキル基又は炭素原子数１〜４のアルコキシ基を表す。
【０２８７】
組み合わせることができる化合物の種類に特に制限は無いが、低温での溶解性、転移温度、電気的な信頼性、複屈折率などの求められる性能に応じて、これらの化合物の中から１〜３種類を含有することが好ましい。
【０２８８】
前記一般式（ＩＩ−３）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
前記一般式（ＩＩ−３）で表される化合物の好ましい含有量は、例えば、本発明の液晶組成物の総質量に対して２〜４５質量％が挙げられる。これらの中でも、例えば、５〜４５質量％、８〜４５質量％、１１〜４５質量％、１４〜４５質量％、１７〜４５質量％、２０〜４５質量％、２３〜４５質量％、２６〜４５質量％、２９〜４５質量％、或いは２〜４５質量％、２〜４０質量％、２〜３５質量％、２〜３０質量％、２〜２５質量％、２〜２０質量％、２〜１５質量％、２〜１０質量％が好ましい。
【０２８９】
さらに、前記一般式（ＩＩ−３）で表される化合物は、例えば式（１２．１）から式（１２．３）で表される化合物群から選ばれる少なくとも１種の化合物であることが好ましい。
【０２９０】
【化８５】
0005500323.tif 000088
【０２９１】
低温での溶解性、転移温度、電気的な信頼性、複屈折率などの求められる性能に応じて、式（１２．１）で表される化合物を含有していても、式（１２．２）で表される化合物を含有していても、式（１２．１）で表される化合物と式（１２．２）で表される化合物との両方を含有していても良い。
【０２９２】
式（１２．１）で表される化合物の含有量は、本発明の液晶組成物の総質量に対して３質量％以上４０質量％以下であることが好ましく、５質量％以上４０質量％以下であることが好ましく、７質量％以上４０質量％以下であることが好ましく、９質量％以上４０質量％以下であることが好ましく、１１質量％以上４０質量％以下であることが好ましく、１２質量％以上４０質量％以下であることが好ましく、１３質量％以上４０質量％以下であることが好ましく、１８質量％以上３０質量％以下であることが好ましく、２１質量%以上２５質量％以下であることが好ましい。
【０２９３】
また、式（１２．２）で表される化合物の含有量は、本発明の液晶組成物の総質量に対して３質量％以上４０質量％以下であることが好ましく、５質量％以上４０質量％以下であることが好ましく、８質量％以上４０質量％以下であることが好ましく、１０質量％以上４０質量％以下であることが好ましく、１２質量％以上４０質量％以下であることが好ましく、１５質量％以上４０質量％以下であることが好ましく、１７質量％以上３０質量％以下であることが好ましく、１９質量％以上２５質量％以下であることが好ましい。
【０２９４】
式（１２．１）で表される化合物と式（１２．２）で表される化合物との両方を含有する場合は、両方の化合物の合計質量が本発明の液晶組成物の総質量に対して１５質量％以上４５質量％以下であることが好ましく、１９質量％以上４５質量％以下であることが好ましく、２４質量％以上４０質量％以下であることが好ましく、３０質量%以上３５質量％以下であることが好ましい。
【０２９５】
また、式（１２．３）で表される化合物の含有量は、本発明の液晶組成物の総質量に対して０．０５質量％以上２質量％以下であることが好ましく、０．１質量％以上１質量％以下であることが好ましく、０．２質量％以上０．５質量％以下であることが好ましい。式（１２．３）で表される化合物は、光学活性化合物であってもよい。
【０２９６】
さらに、一般式（ＩＩ−３）で表される化合物は、例えば一般式（ＩＩ−３−１）で表される化合物群から選ばれる少なくとも１種の化合物であることが好ましい。
【０２９７】
【化８６】
0005500323.tif 000089
【０２９８】
前記一般式（ＩＩ−３−１）中、Ｒ２５は炭素原子数１〜５のアルキル基を表し、Ｒ２６は炭素原子数１〜４のアルコキシ基を表す。
【０２９９】
組み合わせることができる化合物の種類に特に制限は無いが、低温での溶解性、転移温度、電気的な信頼性、複屈折率などの求められる性能に応じて、これらの化合物の中から１〜３種類を含有することが好ましい。
【０３００】
前記一般式（ＩＩ−３−１）で表される化合物の含有量は、低温での溶解性、転移温度、電気的な信頼性、複屈折率などの求められる性能に応じて調整することが好ましく、１質量％以上２４質量％以下が好ましく、４質量％以上１８質量％以下であることが好ましく、６質量％以上１４質量％以下であることが好ましい。
【０３０１】
さらに、一般式（ＩＩ−３−１）で表される化合物は、例えば式（１３．１）から式（１３．４）で表される化合物群から選ばれる少なくとも１種の化合物であることが好ましく、特に、式（１３．３）で表される化合物であることが好ましい。
【０３０２】
【化８７】
0005500323.tif 000090
【０３０３】
あるいは／さらに、前記一般式（ＩＩ）で表される化合物は、例えば一般式（ＩＩ−４）で表される化合物群から選ばれる少なくとも１種の化合物であることが好ましい。
【０３０４】
【化８８】
0005500323.tif 000091
【０３０５】
前記一般式（ＩＩ−４）中、Ｒ２１及びＲ２２は、それぞれ独立して、炭素原子数２〜５のアルケニル基、炭素原子数１〜５のアルキル基、又は炭素原子数１〜４のアルコキシ基を表す。
【０３０６】
これらの化合物のうち１種類だけを含有していても２種類以上含有していても良いが、求められる性能に応じて適宜組み合わせることが好ましい。組み合わせることができる化合物の種類に特に制限は無いが、低温での溶解性、転移温度、電気的な信頼性、複屈折率などの求められる性能に応じて、これらの化合物の中から１〜２種類を含有することが好ましく、１〜３種類を含有することがより好ましい。
【０３０７】
一般式（ＩＩ−４）で表される化合物の含有量は、本発明の液晶組成物の総質量に対して１質量％以上１５質量％以下であることが好ましく、２質量％以上１５質量％以下であることが好ましく、３質量％以上１５質量％以下であることが好ましく、４質量％以上１２質量％以下であることが好ましく、５質量％以上７質量％以下であることが好ましい。
【０３０８】
さらに、一般式（ＩＩ−４）で表される化合物は、例えば式（１４．１）から式（１４．５）で表される化合物群から選ばれる少なくとも１種の化合物であることが好ましく、特に、式（１４．２）、および／または、式（１４．５）で表される化合物であることが好ましい。
【０３０９】
【化８９】
0005500323.tif 000092
【０３１０】
あるいは／さらに、前記一般式（Ｌ）で表される化合物は、一般式（ＩＩＩ）で表される化合物群から選ばれる少なくとも１種の化合物であることが好ましい。
【０３１１】
【化９０】
0005500323.tif 000093
【０３１２】
前記一般式（ＩＩＩ）中、Ｒ３１及びＲ３２は、それぞれ独立して、炭素原子数２〜５のアルケニル基、炭素原子数１〜５のアルキル基、又は炭素原子数１〜４のアルコキシ基を表す。
【０３１３】
前記一般式（ＩＩＩ）で表される化合物の含有量は、求められる溶解性や複屈折率などを考慮して、本発明の液晶組成物の総質量に対して１質量%以上２５質量％以下含有することが好ましく、６質量%以上２５質量％以下含有することが好ましく、６質量%以上２０質量％以下含有することが好ましく、６質量%以上１５質量％以下含有することが好ましく、７質量%以上１０質量％以下含有することが好ましい。これらの中でも、前記一般式（ＩＩＩ）で表される化合物の含有量の下限値は、本発明の液晶組成物の総質量に対して、６質量％が好ましく、７質量％がより好ましい。
【０３１４】
さらに、前記一般式（ＩＩＩ）で表される化合物は、例えば式（１５．１）、及び／又は、式（１５．２）で表される化合物であることが好ましく、特に、式（１５．１）で表される化合物であることが好ましい。
【０３１５】
【化９１】
0005500323.tif 000094
【０３１６】
前記式（１５．１）で表される化合物の含有量は、求められる溶解性や複屈折率などを考慮して、本発明の液晶組成物の総質量に対して６質量%以上２５質量％以下含有することが好ましく、６質量%以上２０質量％以下含有することが好ましく、６質量%以上１５質量％以下含有することが好ましく、６質量%以上１０質量％以下含有することが好ましい。
【０３１７】
さらに、一般式（ＩＩＩ）で表される化合物は、一般式（ＩＩＩ−１）で表される化合物群から選ばれる少なくとも１種の化合物であることが好ましい。
【０３１８】
【化９２】
0005500323.tif 000095
【０３１９】
前記一般式（ＩＩＩ−１）中、Ｒ３３は炭素原子数２〜５のアルケニル基を表し、Ｒ３２は炭素原子数１〜５のアルキル基又は炭素原子数１〜４のアルコキシ基を表す。
【０３２０】
前記一般式（ＩＩＩ−１）で表される化合物は、低温での溶解性、転移温度、電気的な信頼性、複屈折率などの求められる性能に応じてその含有量を調整することが好ましく、本発明の液晶組成物の総質量に対して、４質量％以上２３質量％以下が好ましく、６質量％以上１８質量％以下であることが好ましく、１０質量％以上１３質量％以下であることが好ましい。
【０３２１】
前記一般式（ＩＩＩ−１）で表される化合物は、たとえば式（１６．１）、および／または、式（１６．２）で表される化合物であることが好ましい。
【０３２２】
【化９３】
0005500323.tif 000096
【０３２３】
あるいは／さらに、前記一般式（ＩＩＩ）で表される化合物は、一般式（ＩＩＩ−２）で表される化合物群から選ばれる少なくとも１種の化合物であることが好ましい。
【０３２４】
【化９４】
0005500323.tif 000097
【０３２５】
前記一般式（ＩＩＩ−２）中、Ｒ３１は炭素原子数１〜５のアルキル基を表し、Ｒ３４は炭素原子数１〜４のアルコキシ基を表す。
【０３２６】
前記一般式（ＩＩＩ−２）で表される化合物の含有量は、低温での溶解性、転移温度、電気的な信頼性、複屈折率などの求められる性能に応じて調整することが好ましく、本発明の液晶組成物の総質量に対して、４質量％以上２３質量％以下が好ましく、６質量％以上１８質量％以下であることが好ましく、１０質量％以上１３質量％以下であることが好ましい。
【０３２７】
さらに、一般式（ＩＩＩ−２）で表される化合物は、たとえば式（１７．１）から式（１７．３）で表される化合物群から選ばれる少なくとも１種の化合物であることが好ましく、特に式（１７．３）で表される化合物であることが好ましい。
【０３２８】
【化９５】
0005500323.tif 000098
【０３２９】
或いは／更に、前記一般式（Ｌ）で表される化合物は、一般式（ＩＶ）で表される化合物群より選ばれる少なくとも１種の化合物であることが好ましい。
【０３３０】
【化９６】
0005500323.tif 000099
【０３３１】
前記一般式（ＩＶ）中、Ｒ４１及びＲ４２は、それぞれ独立して、炭素原子数１〜５のアルキル基又は炭素原子数２〜５のアルケニル基を表し、Ｘ４１及びＸ４２は、それぞれ独立して、水素原子又はフッ素原子を表す。
【０３３２】
組み合わせることができる化合物の種類に特に制限は無いが、低温での溶解性、転移温度、電気的な信頼性、複屈折率などの求められる性能に応じて適宜組み合わせる。使用する化合物の種類は、例えば本発明の一つの実施形態としては１種類である。あるいは本発明の別の実施形態では２種類である。更に、本発明の別の実施形態では３種類である。更に、本発明の別の実施形態では４種類である。更に、本発明の別の実施形態では５種類である。更に、本発明の別の実施形態では６種類以上である。
【０３３３】
さらに、前記一般式（ＩＶ）で表される化合物は、例えば一般式（ＩＶ−１）で表される化合物群から選ばれる少なくとも１種の化合物であることが好ましい。
【０３３４】
【化９７】
0005500323.tif 000100
【０３３５】
前記一般式（ＩＶ−１）中、Ｒ４３とＲ４４は、それぞれ独立して、炭素原子数１〜５のアルキル基を表す。
【０３３６】
前記一般式（ＩＶ−１）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０３３７】
本発明の液晶組成物の総質量に対して、前記一般式（ＩＶ−１）で表される化合物の含有量は、例えば一つの実施形態では１〜３５質量％である。さらに、本発明の別の実施形態では前記含有量は３〜３５質量％である。さらに、本発明の別の実施形態では前記含有量は３〜３０質量％である。さらに、本発明の別の実施形態では前記含有量は３〜２５質量％である。
【０３３８】
さらに、一般式（ＩＶ−１）で表される化合物は、例えば式（１８．１）から式（１８．９）で表される化合物群から選ばれた少なくとも１種の化合物であることが好ましい。
【０３３９】
【化９８】
0005500323.tif 000101
【０３４０】
組み合わせることができる化合物の種類に特に制限は無いが、これらの化合物の中から１種〜３種類含有することが好ましく、１種〜４種類含有することがさらに好ましい。また、選ぶ化合物の分子量分布が広いことも溶解性に有効であるため、例えば、式（１８．１）または（１８．２）で表される化合物から１種類、式（１８．４）または式（１８．５）で表される化合物から１種類、式（１８．６）または式（１８．７）で表される化合物から１種類、式（１８．８）または（１８．９）で表される化合物から１種類の化合物を選び、これらを適宜組み合わせることが好ましい。その中でも、式（１８．１）、式（１８．３）、式（１８．４）、および／または、式（１８．６）で表される化合物を含むことが好ましく、式（１８．３）、式（１８．４）、および／または、式（１８．６）で表される化合物を含むことが好ましい。
【０３４１】
前記式（１８．３）で表される化合物の含有量は、本発明の液晶組成物の総質量に対して、例えば一つの実施形態では１〜２６質量％である。さらに、本発明の別の実施形態では前記含有量は２〜２１質量％である。さらに、本発明の別の実施形態では前記含有量は３〜１６質量％である。さらに、本発明の別の実施形態では前記含有量は４〜１１質量％である。
【０３４２】
前記式（１８．４）または式（１８．５）で表される化合物の含有量は、本発明の液晶組成物の総質量に対して、７質量％であることが好ましく、７〜２５質量％であることがより好ましく、９〜２０質量％であることがより更に好ましく、９〜１５質量％であることが特に好ましい。
【０３４３】
前記式（１８．６）または式（１８．７）で表される化合物の含有量は、本発明の液晶組成物の総質量に対して、９質量％であることが好ましく、９〜２５質量％であることがより好ましく、１０〜２０質量％であることがより更に好ましく、１０〜１５質量％であることが特に好ましい。
【０３４４】
あるいは／さらに、前記一般式（ＩＶ）で表される化合物は、例えば一般式（ＩＶ−２）で表される化合物群から選ばれる少なくとも１種の化合物であることが好ましい。
【０３４５】
【化９９】
0005500323.tif 000102
【０３４６】
前記一般式（ＩＶ−２）中、Ｒ４５及びＲ４６は、それぞれ独立して、炭素原子数１〜５のアルキル基又は炭素原子数２〜５のアルケニル基を表すが、少なくとも１つは炭素原子数２〜５のアルケニル基を表し、Ｘ４１及びＸ４２は、それぞれ独立して、水素原子又はフッ素原子を表す。
【０３４７】
組み合わせることができる化合物の種類に特に制限は無いが、低温での溶解性、転移温度、電気的な信頼性、複屈折率などの求められる性能に応じて適宜組み合わされる。
【０３４８】
前記一般式（ＩＶ−２）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。例えば、本発明の液晶組成物の総質量に対して、前記一般式（ＩＶ−２）で表される化合物の含有量は０．５〜２９質量％であることが好ましく、０．５〜２４質量％であることが好ましく、０．５〜１９質量％であることが好ましく、０．５〜１４質量％であることが好ましく、０．５〜１２質量％であることが好ましい。
【０３４９】
さらに、一般式（ＩＶ−２）で表される化合物は、例えば式（１９．１）から式（１９．１１）で表される化合物群から選ばれる少なくとも１種の化合物であることが好ましく、その中でも、式（１９．２）で表される化合物であることが好ましい。
【０３５０】
【化１００】
0005500323.tif 000103
【０３５１】
【化１０１】
0005500323.tif 000104
【０３５２】
液晶組成物の成分として選ばれる化合物の分子量分布が広いことも溶解性に有効であるため、液晶組成物の溶解性向上の観点からは、例えば、式（１９．１）又は（１９．２）で表される化合物から１種類、式（１９．３）又は（１９．４）で表される化合物から１種類、式（１９．９）又は（１９．１０）で表される化合物から１種類の化合物をそれぞれ選び、これらを適宜組み合わせることが好ましい。
【０３５３】
本発明の液晶組成物において、前記式（１９．１）または式（１９．２）で表される化合物の含有量は、低温での溶解性、転移温度、電気的な信頼性などを考慮して、本発明の液晶組成物の総質量に対して０．５質量％以上５質量％未満であることが好ましい。
【０３５４】
本発明の液晶組成物において、前記式（１９．３）または式（１９．４）で表される化合物の含有量は、低温での溶解性、転移温度、電気的な信頼性などを考慮して、本発明の液晶組成物の総質量に対して、６質量％であることが好ましく、６質量％以上２５質量％以下であることがより好ましく、１０質量％以上２５質量％以下であることがより更に好ましく、１０質量％以上２０質量％以下であることが特に好ましい。
【０３５５】
本発明の液晶組成物において、前記式（１９．９）または式（１９．１０）で表される化合物の含有量は、低温での溶解性、転移温度、電気的な信頼性などを考慮して、本発明の液晶組成物の総質量に対して０．５質量％以上５質量％未満であることが好ましく、１質量％以上４質量％以下であることがより好ましく、２質量％以上３質量％以下であることがより更に好ましい。
【０３５６】
さらに、一般式（Ｌ）で表される化合物は、一般式（Ｖ）で表される化合物群選ばれる少なくとも１種の化合物であることが好ましい。
【０３５７】
【化１０２】
0005500323.tif 000105
【０３５８】
前記一般式（Ｖ）中、Ｒ５１及びＲ５２は、それぞれ独立して、炭素原子数１〜５のアルキル基、炭素原子数２〜５のアルケニル基又は炭素原子数１〜４のアルコキシ基を表し、Ａ５１及びＡ５２は、それぞれ独立して、１,４-シクロヘキシレン基又は１,４-フェニレン基を表し、Ｑ５は単結合又は−ＣＯＯ−を表し、Ｘ５１及びＸ５２は、それぞれ独立して、フッ素原子又は水素原子を表す。
【０３５９】
組み合わせることができる化合物の種類に特に制限は無いが、低温での溶解性、転移温度、電気的な信頼性、複屈折率などの求められる性能に応じて適宜組み合わされる。使用する化合物の種類は、例えば本発明の一つの実施形態において１種類である。あるいは本発明の別の実施形態では２種類である。更に、本発明の別の実施形態では３種類である。更に、本発明の別の実施形態では４種類である。
【０３６０】
前記本発明の液晶組成物の総質量に対して、前記一般式（Ｖ）で表される化合物の含有量は、例えば一つの実施形態では６〜３０質量％である。さらに、本発明の別の実施形態では前記含有量は６〜２５質量％である。さらに、本発明の別の実施形態では前記含有量は６〜２０質量％である。さらに、本発明の別の実施形態では前記含有量は６〜１５質量％である。さらに、本発明の別の実施形態では前記含有量は６〜１１質量％である。
【０３６１】
さらに、一般式（Ｖ）で表される化合物は一般式（Ｖ−１）で表される化合物であることが好ましい。
【０３６２】
【化１０３】
0005500323.tif 000106
【０３６３】
前記一般式（Ｖ−１）中、Ｒ５１及びＲ５２は、それぞれ独立して、炭素原子数１〜５のアルキル基、炭素原子数２〜５のアルケニル基又は炭素原子数１〜４のアルコキシを表し、Ｘ５１及びＸ５２は、それぞれ独立して、フッ素原子又は水素原子を表す。
【０３６４】
さらに、前記一般式（Ｖ−１）で表される化合物は一般式（Ｖ−１−１）で表される化合物であることが好ましい。
【０３６５】
【化１０４】
0005500323.tif 000107
【０３６６】
前記一般式（Ｖ−１−１）中、Ｒ５１及びＲ５２は、それぞれ独立して、炭素原子数１〜５のアルキル基、炭素原子数２〜５のアルケニル基又は炭素原子数１〜４のアルコキシ基を表す。
【０３６７】
前記一般式（Ｖ−１−１）で表される化合物を、本発明の液晶組成物の総質量に対して１質量%以上１５質量％以下含有することが好ましく、１質量%以上１０質量％以下含有することが更に好ましく、１質量％以上５質量％以下含有することが好ましく、１質量％以上４質量％以下含有することが好ましい。
【０３６８】
さらに、一般式（Ｖ−１−１）で表される化合物は、式（２０．１）から式（２０．４）で表される化合物群から選択される少なくとも１種の化合物であることが好ましく、式（２０．２）で表される化合物であることが好ましい。
【０３６９】
【化１０５】
0005500323.tif 000108
【０３７０】
あるいは／さらに、前記一般式（Ｖ−１）で表される化合物は一般式（Ｖ−１−２）で表される化合物であることが好ましい。
【０３７１】
【化１０６】
0005500323.tif 000109
【０３７２】
前記一般式（Ｖ−１−２）中、Ｒ５１及びＲ５２は、それぞれ独立して、炭素原子数１〜５のアルキル基、炭素原子数２〜５のアルケニル基又は炭素原子数１〜４のアルコキシ基を表す。
【０３７３】
前記一般式（Ｖ−１−２）で表される化合物を、本発明の液晶組成物の総質量に対して１質量%以上１５質量％以下含有することが好ましく、１質量%以上１０質量％以下含有することが好ましく、１質量％以上７質量％以下含有することが好ましく、１質量％以上５質量％以下含有することが好ましい。
【０３７４】
さらに、一般式（Ｖ−１−２）で表される化合物は、式（２１．１）から式（２１．３）で表される化合物群から選ばれる少なくとも１種の化合物であることが好ましく、式（２１．１）で表される化合物であることが好ましい。
【０３７５】
【化１０７】
0005500323.tif 000110
【０３７６】
あるいは／さらに、前記一般式（Ｖ−１）で表される化合物は一般式（Ｖ−１−３）で表される化合物であることが好ましい。
【０３７７】
【化１０８】
0005500323.tif 000111
【０３７８】
前記一般式（Ｖ−１−３）中、Ｒ５１及びＲ５２は、それぞれ独立して、炭素原子数１〜５のアルキル基、炭素原子数２〜５のアルケニル基又は炭素原子数１〜４のアルコキシ基を表す。
【０３７９】
前記一般式（Ｖ−１−３）で表される化合物を、本発明の液晶組成物の総質量に対して１質量%以上１５質量％以下含有することが好ましく、２質量%以上１５質量％以下含有することが好ましく、３質量％以上１０質量％以下含有することが好ましく、４質量％以上８質量％以下含有することが好ましい。
【０３８０】
さらに、一般式（Ｖ−１−３）で表される化合物は、式（２２．１）から式（２２．３）で表される化合物群から選ばれる少なくとも１種の化合物であることが好ましく、式（２２．１）で表される化合物であることがより好ましい。
【０３８１】
【化１０９】
0005500323.tif 000112
【０３８２】
あるいは／さらに、一般式（Ｖ）で表される化合物は一般式（Ｖ−２）で表される化合物であることが好ましい。
【０３８３】
【化１１０】
0005500323.tif 000113
【０３８４】
前記一般式（Ｖ−２）中、Ｒ５１及びＲ５２は、それぞれ独立して、炭素原子数１〜５のアルキル基、炭素原子数２〜５のアルケニル基又は炭素原子数１〜４のアルコキシ基を表し、Ｘ５１及びＸ５２は、それぞれ独立して、フッ素原子又は水素原子を表す。
【０３８５】
組み合わせることができる化合物の種類に特に制限は無いが、低温での溶解性、転移温度、電気的な信頼性、複屈折率などの求められる性能に応じて適宜組み合わせされる。使用する化合物の種類は、例えば本発明の一つの実施形態としては１種類である。あるいは本発明の別の実施形態では２種類以上である。
【０３８６】
本発明の液晶組成物の総質量に対して、前記一般式（Ｖ−２）で表される化合物の含有量は、例えば一つの実施形態では６〜３０質量％である。さらに、本発明の別の実施形態では前記化合物の含有量は６〜２５質量％である。さらに、本発明の別の実施形態では前記化合物の含有量は６〜２０質量％である。さらに、本発明の別の実施形態では前記化合物の含有量は６〜１５質量％である。さらに、本発明の別の実施形態では前記化合物の含有量は６〜１１質量％である。
【０３８７】
本発明の液晶組成物が高いＴｎｉの実施形態が望まれる場合は前記式（Ｖ−２）で表される化合物の含有量を多めにすることが好ましく、低粘度の実施形態が望まれる場合は含有量を少なめにすることが好ましい。
【０３８８】
さらに、前記一般式（Ｖ−２）で表される化合物は一般式（Ｖ−２−１）で表される化合物であることが好ましい。
【０３８９】
【化１１１】
0005500323.tif 000114
【０３９０】
前記一般式（Ｖ−２−１）中、Ｒ５１及びＲ５２は、それぞれ独立して、炭素原子数１〜５のアルキル基、炭素原子数２〜５のアルケニル基又は炭素原子数１〜４のアルコキシ基を表す。
【０３９１】
前記一般式（Ｖ−２−１）で表される化合物を、本発明の液晶組成物の総質量に対して６質量%以上３０質量％以下含有することが好ましく、６質量%以上２５質量％以下含有することが好ましく、６質量%以上２０質量％以下含有することが好ましく、６質量％以上１５質量％以下含有することが好ましく、６質量％以上１１質量％以下含有することが好ましい。
【０３９２】
さらに、前記一般式（Ｖ−２−１）で表される化合物は、式（２３．１）から式（２３．４）で表される化合物群から選ばれる少なくとも１種の化合物であることが好ましく、式（２３．１）、および／または、式（２３．２）で表される化合物であることが好ましい。これらの中でも、前記一般式（Ｖ−２−１）で表される化合物として、式（２３．１）で表される化合物および式（２３．２）で表される化合物が含まれることが好ましい。
【０３９３】
【化１１２】
0005500323.tif 000115
【０３９４】
あるいは／さらに、前記一般式（Ｖ−２）で表される化合物は一般式（Ｖ−２−２）で表される化合物であることが好ましい。
【０３９５】
【化１１３】
0005500323.tif 000116
【０３９６】
前記一般式（Ｖ−２−２）中、Ｒ５１及びＲ５２は、それぞれ独立して、炭素原子数１〜５のアルキル基、炭素原子数２〜５のアルケニル基又は炭素原子数１〜４のアルコキシ基を表す。
【０３９７】
前記一般式（Ｖ−２−２）で表される化合物を、本発明の液晶組成物の総質量に対して２質量%以上１６質量％以下含有することが好ましく、３質量%以上１３質量％以下含有することが好ましく、４質量％以上１０質量％以下含有することが好ましい。
【０３９８】
さらに、前記一般式（Ｖ−２−２）で表される化合物は、式（２４．１）から式（２４．４）で表される化合物群から選ばれる少なくとも１種の化合物であることが好ましく、式（２４．１）、および／または、式（２４．２）で表される化合物であることが好ましい。
【０３９９】
【化１１４】
0005500323.tif 000117
【０４００】
あるいは／さらに、前記一般式（Ｖ）で表される化合物は一般式（Ｖ−３）で表される化合物であることが好ましい。
【０４０１】
【化１１５】
0005500323.tif 000118
【０４０２】
前記一般式（Ｖ−３）中、Ｒ５１及びＲ５２は、それぞれ独立して、炭素原子数１〜５のアルキル基、炭素原子数２〜５のアルケニル基又は炭素原子数１〜４のアルコキシ基を表す。
【０４０３】
組み合わせることができる化合物の種類に特に制限は無いが、低温での溶解性、転移温度、電気的な信頼性、複屈折率などの求められる性能に応じて適宜組み合わされる。使用する化合物の種類は、例えば本発明の一つの実施形態としては１種類である。あるいは本発明の別の実施形態では２種類である。更に、本発明の別の実施形態では３種類以上である。
【０４０４】
前記一般式（Ｖ−３）で表される化合物を、本発明の液晶組成物の総質量に対して１質量%以上１６質量％以下含有することが好ましく、１質量%以上１３質量％以下含有することが好ましく、１質量％以上９質量％以下含有することが好ましく、３質量％以上９質量％以下含有することが好ましい。
【０４０５】
さらに、一般式（Ｖ−３）で表される化合物は、式（２５．１）から式（２５．３）で表される化合物群から選ばれる少なくとも１種の化合物であることが好ましい。
【０４０６】
【化１１６】
0005500323.tif 000119
【０４０７】
あるいは／さらに、本発明の液晶組成物に使用される前記一般式（Ｖ）で表される化合物は一般式（Ｖ−４）で表される化合物であることが好ましい。
【０４０８】
【化１１７】
0005500323.tif 000120
【０４０９】
前記一般式（Ｖ−４）中、Ｒ５１及びＲ５２は、それぞれ独立して、炭素原子数１〜５のアルキル基、炭素原子数２〜５のアルケニル基又は炭素原子数１〜４のアルコキシ基を表す。
【０４１０】
前記一般式（Ｖ−４）で表される化合物を、本発明の液晶組成物の総質量に対して１質量%以上１５質量％以下含有することが好ましく、２質量%以上１５質量％以下含有することが好ましく、３質量％以上１０質量％以下含有することが好ましく、４質量％以上８質量％以下含有することが好ましい。
【０４１１】
さらに、一般式（Ｖ−４）で表される化合物は、式（２５．１１）から式（２５．１３）で表される化合物群から選ばれる少なくとも１種の化合物であることが好ましく、式（２５．１３）で表される化合物であることがより好ましい。
【０４１２】
【化１１８】
0005500323.tif 000121
【０４１３】
あるいは／さらに、本発明の液晶組成物に使用される前記一般式（Ｌ）で表される化合物は一般式（Ｖ'−５）で表される化合物であることが好ましい。
【０４１４】
【化１１９】
0005500323.tif 000122
【０４１５】
前記一般式（Ｖ'−５）中、Ｒ５１及びＲ５２は、それぞれ独立して、炭素原子数１〜５のアルキル基、炭素原子数２〜５のアルケニル基又は炭素原子数１〜４のアルコキシ基を表す。
【０４１６】
前記一般式（Ｖ'−５）で表される化合物を、本発明の液晶組成物の総質量に対して１質量%以上１５質量％以下含有することが好ましく、２質量%以上１５質量％以下含有することが好ましく、２質量％以上１０質量％以下含有することが好ましく、５質量％以上１０質量％以下含有することが好ましい。
【０４１７】
さらに、一般式（Ｖ'−５）で表される化合物は、式（２５．２１）から式（２５．２４）で表される化合物群から選ばれる少なくとも１種の化合物であることが好ましく、式（２５．２１）及び／又は式（２５．２３）で表される化合物であることがより好ましい。
【０４１８】
【化１２０】
0005500323.tif 000123
【０４１９】
本発明の液晶組成物は、更に、一般式（ＶＩ）で表される化合物を少なくとも１種含有することもできる。
【０４２０】
【化１２１】
0005500323.tif 000124
【０４２１】
前記一般式（ＶＩ）中、Ｒ６１及びＲ６２は、それぞれ独立して、炭素原子数１から１０の直鎖アルキル基、炭素原子数１から１０の直鎖アルコキシ基又は炭素原子数２から１０の直鎖アルケニル基を表す。
【０４２２】
組み合わせることができる化合物の種類に特に制限は無いが、低温での溶解性、転移温度、電気的な信頼性、複屈折率などの求められる性能に応じて、これらの化合物の中から１〜３種類を配合することが好ましく、１〜４種類を含有することがより好ましく、１〜５種類以上を含有することが特に好ましい。
前記一般式（ＶＩ）で表される化合物の含有量は、本発明の液晶組成物の総質量に対して、０〜３５質量％であることが好ましく、０〜２５質量％であることが好ましく、０〜１５質量％であることが好ましい。
【０４２３】
前記一般式（ＶＩ）で表される化合物としては、具体的には次に挙げる化合物が好適に使用できる。
【０４２４】
【化１２２】
0005500323.tif 000125
【０４２５】
【化１２３】
0005500323.tif 000126
【０４２６】
【化１２４】
0005500323.tif 000127
【０４２７】
【化１２５】
0005500323.tif 000128
【０４２８】
本願発明の液晶組成物は、更に、一般式（ＶＩＩ）で表される化合物を少なくとも１種含有することができる。
【０４２９】
【化１２６】
0005500323.tif 000129
【０４３０】
前記一般式（ＶＩＩ）中、Ｒ７１及びＲ７２は、それぞれ独立して、炭素原子数１から１０の直鎖アルキル基、炭素原子数１から１０の直鎖アルコキシ基又は炭素原子数４から１０の直鎖アルケニル基を表す。
【０４３１】
組み合わせることができる化合物の種類に特に制限は無いが、低温での溶解性、転移温度、電気的な信頼性、複屈折率などの求められる性能に応じて、これらの化合物の中から適宜選択された１〜３種類を配合することが好ましく、１〜４種類を配合することが更に好ましく、１種〜５種類以上を含有することが特に好ましい。
【０４３２】
前記一般式（ＶＩＩ）で表される化合物の含有量は、本発明の液晶組成物の総質量に対して、０〜３５質量％が好ましく、０〜２５質量％がより好ましく、０〜１５質量％が好ましい。
【０４３３】
前記一般式（ＶＩＩ）で表される化合物としては、具体的には次に挙げる化合物が好適に使用できる。
【０４３４】
【化１２７】
0005500323.tif 000130
【０４３５】
本発明の液晶組成物は、下記一般式（Ｍ）で表される少なくとも１種の化合物を更に含有することも好ましい。
【０４３６】
【化１２８】
0005500323.tif 000131
【０４３７】
前記一般式（Ｍ）中、ＲＭ１は炭素原子数１〜８のアルキル基を表し、該アルキル基中の１個又は非隣接の２個以上の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよく、
ＰＭは、０、１、２、３又は４を表し、
ＣＭ１及びＣＭ２は、それぞれ独立して、
（ｄ）  １，４−シクロヘキシレン基（この基中に存在する１個の−ＣＨ２−又は隣接していない２個以上の−ＣＨ２−は−Ｏ−又は−Ｓ−に置き換えられてもよい。）及び
（ｅ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ｄ）と基（ｅ）は、それぞれ独立して、シアノ基、フッ素原子又は塩素原子で置換されていても良く、
ＫＭ１及びＫＭ２は、それぞれ独立して、単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ＰＭが２、３又は４であってＫＭ１が複数存在する場合は、それらは同一であっても異なっていても良く、ＰＭが２、３又は４であってＣＭ２が複数存在する場合は、それらは同一であっても異なっていても良く、
ＸＭ１及びＸＭ３は、それぞれ独立して、水素原子、塩素原子又はフッ素原子を表し、
ＸＭ２は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表す。ただし、前記一般式（ｉ）で表される化合物を除く。
【０４３８】
組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類である。更に、本発明の別の実施形態では３種類である。また更に、本発明の別の実施形態では４種類である。更に、本発明の別の実施形態では５種類である。更に、本発明の別の実施形態では６種類である。更に、本発明の別の実施形態では７種類以上である。
【０４３９】
本発明の液晶組成物において、前記一般式（Ｍ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０４４０】
前記一般式（Ｍ）で表される化合物の含有量は、本発明の液晶組成物の総質量に対して、本発明の一つの実施形態としては１〜５５質量％である。さらに、例えば本発明の別の実施形態としては前記化合物の含有量は３〜５０質量％である。例えば、本発明のさらに別の実施形態としては前記化合物の含有量は５〜４５質量％である。例えば本発明のさらに別の実施形態としては前記化合物の含有量は８〜４１質量％である。例えば本発明のさらに別の実施形態としては前記化合物の含有量は８〜２０質量％である。例えば本発明のさらに別の実施形態としては前記化合物の含有量は１９〜２５質量％である。例えば本発明のさらに別の実施形態としては前記化合物の含有量は２５〜３１質量％である。例えば本発明のさらに別の実施形態としては前記化合物の含有量は２８〜３１質量％である。例えば本発明のさらに別の実施形態としては前記化合物の含有量は３１〜４１質量％である。例えば本発明のさらに別の実施形態としては前記化合物の含有量は３１〜３５質量％である。例えば本発明のさらに別の実施形態としては前記化合物の含有量は３５〜４０質量％である。
【０４４１】
本発明の液晶組成物の粘度を低く保ち、応答速度が速い液晶組成物が必要な場合は上記の下限値を低めに、上限値を低めにすることが好ましい。さらに、本発明の液晶組成物のＴｎｉを高く保ち、温度安定性の良い液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０４４２】
ＲＭ１は、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。
【０４４３】
一般式（Ｍ）で表される化合物は液晶組成物の化学的な安定性が求められる場合には塩素原子をその分子内に有さないことが好ましい。更に液晶組成物内に塩素原子を有する化合物の含有量が、本発明の液晶組成物の総質量に対して、０〜５質量％であることが好ましく、０〜３質量％であることが好ましく、０〜１質量％であることが好ましく、０〜０．５質量％であることが好ましく、実質的に含有しないことが好ましい。実質的に含有しないとは、化合物製造時の不純物として生成した化合物等の意図せず塩素原子を含む化合物のみが液晶組成物に混入することを意味する。
【０４４４】
一般式（Ｍ）で表される化合物は、例えば一般式（ＶＩＩＩ）で表される化合物群から選ばれる少なくとも１種の化合物であることが好ましい。
【０４４５】
【化１２９】
0005500323.tif 000132
【０４４６】
前記一般式（ＶＩＩＩ）中、Ｒ８は炭素原子数１〜５のアルキル基、炭素原子数２〜５のアルケニル基又は炭素原子数１〜４のアルコキシ基を表し、Ｘ８１〜Ｘ８５は、それぞれ独立して、水素原子又はフッ素原子を表し、Ｙ８はフッ素原子又は−ＯＣＦ３を表す。
【０４４７】
組み合わせることができる化合物の種類に特に制限は無いが、低温での溶解性、転移温度、電気的な信頼性、複屈折率などの所望の性能に応じて適宜組み合わせて使用される。使用される化合物の種類は、例えば本発明の一つの実施形態としては１種類である。あるいは本発明の別の実施形態では２種類である。更に、本発明の別の実施形態では３種類以上である。
【０４４８】
本発明の液晶組成物において、前記一般式（ＶＩＩＩ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０４４９】
本発明の液晶組成物の総質量に対して、前記一般式（ＶＩＩＩ）で表される化合物の含有量は、例えば本発明の一つの実施形態としては１〜２９質量％である。さらに、例えば本発明の別の実施形態としては前記化合物の含有量は１〜２４質量％である。例えば、本発明のさらに別の実施形態としては前記化合物の含有量は１〜１９質量％である。例えば本発明のさらに別の実施形態としては前記化合物の含有量は１〜５質量％である。例えば本発明のさらに別の実施形態としては前記化合物の含有量は１〜３質量％である。例えば本発明のさらに別の実施形態としては前記化合物の含有量は４〜１０質量％である。例えば本発明のさらに別の実施形態としては前記化合物の含有量は６〜１０質量％である。例えば、本発明のさらに別の実施形態としては前記化合物の含有量は９〜１５質量％である。例えば本発明のさらに別の実施形態としては前記化合物の含有量は１１〜１５質量％である。
【０４５０】
本発明の液晶組成物の粘度を低く保ち、応答速度が速い液晶組成物が必要な場合は上記の下限値を低めに、上限値を低めにすることが好ましい。さらに、本発明の液晶組成物のＴｎｉを高く保ち、温度安定性の良い液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０４５１】
さらに、一般式（ＶＩＩＩ）で表される化合物は、一般式（ＶＩＩＩ−１）で表される化合物であることが好ましい。
【０４５２】
【化１３０】
0005500323.tif 000133
【０４５３】
前記一般式（ＶＩＩＩ−１）中、Ｒ８は炭素原子数１〜５のアルキル基、炭素原子数２〜５のアルケニル基又は炭素原子数１〜４のアルコキシ基を表す。
【０４５４】
組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類以上である。
【０４５５】
さらに、前記一般式（ＶＩＩＩ−１）で表される化合物は、具体的には式（２６．１）〜式（２６．４）で表される化合物群から選ばれる少なくとも１種の化合物であることが好ましく、式（２６．１）および／または式（２６．２）で表される化合物が好ましい。
【０４５６】
【化１３１】
0005500323.tif 000134
0005500323.tif 000135
0005500323.tif 000136
0005500323.tif 000137
【０４５７】
前記一般式（ｉ）で表される化合物として１種類の化合物のみを含む液晶組成物において、前記式（２６．１）で表される化合物の含有量は、低温での溶解性、転移温度、電気的な信頼性、複屈折率などを考慮して、本発明の液晶組成物の総質量に対して、１質量％以上７質量％未満がより好ましく、１質量％以上５質量％以下がより好ましく、２質量％以上５質量％以下がより更に好ましい。
【０４５８】
前記一般式（ｉ）で表される化合物として少なくとも２種類の化合物を含む液晶組成物において、前記式（２６．２）で表される化合物の含有量は、低温での溶解性、転移温度、電気的な信頼性、複屈折率などを考慮して、本発明の液晶組成物の総質量に対して、０．５〜１０質量％未満が好ましく、１〜９質量％がより好ましい。
【０４５９】
あるいは／さらに、前記一般式（ＶＩＩＩ）で表される化合物は、一般式（ＶＩＩＩ−２）で表される化合物であることが好ましい。
【０４６０】
【化１３２】
0005500323.tif 000138
【０４６１】
前記一般式（ＶＩＩＩ−２）中、Ｒ８は炭素原子数１〜５のアルキル基、炭素原子数２〜５のアルケニル基又は炭素原子数１〜４のアルコキシ基を表す。
【０４６２】
組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類である。あるいは、本発明の更に別の実施形態では３種類以上である。
【０４６３】
前記一般式（ＶＩＩＩ−２）表される化合物の含有量は、低温での溶解性、転移温度、電気的な信頼性、複屈折率などを考慮して、本発明の液晶組成物の総質量に対して、２．５質量％以上２５質量％以下であることが好ましく、８質量％以上２５質量％以下であることが好ましく、１０質量％２０質量％以下であることが好ましく、１２質量％以上１５質量％以下であることが好ましい。
【０４６４】
さらに、一般式（ＶＩＩＩ−２）で表される化合物は、式（２７．１）から式（２７．４）で表される化合物群から選ばれる少なくとも１種の化合物であることが好ましく、式（２７．２）で表される化合物であることが好ましい。
【０４６５】
【化１３３】
0005500323.tif 000139
【０４６６】
あるいは／さらに、前記一般式（ＶＩＩＩ）で表される化合物は、一般式（ＶＩＩＩ−３）で表される化合物であることが好ましい。
【０４６７】
【化１３４】
0005500323.tif 000140
【０４６８】
前記一般式（ＶＩＩＩ−３）中、Ｒ８は炭素原子数１〜５のアルキル基、炭素原子数２〜５のアルケニル基または炭素原子数１〜４のアルコキシ基を表す。
【０４６９】
組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類以上である。
【０４７０】
前記一般式（ＶＩＩＩ−３）表される化合物の含有量は、低温での溶解性、転移温度、電気的な信頼性、複屈折率などを考慮して、本発明の液晶組成物の総質量に対して、０．５質量％以上１５質量％以下であることが好ましく、０．５質量％以上１０質量％以下であることが好ましく、０．５質量％５質量％以下であることが好ましく、１質量％以上５質量％以下であることが好ましい。
【０４７１】
さらに、前記一般式（ＶＩＩＩ−３）で表される化合物は、具体的には式（２６．１１）から式（２６．１４）で表される化合物群から選ばれる少なくとも１種の化合物であることが好ましく、式（２６．１１）、および／または、式（２６．１２）で表される化合物が好ましく、式（２６．１２）で表される化合物がさらに好ましい。
【０４７２】
【化１３５】
0005500323.tif 000141
0005500323.tif 000142
0005500323.tif 000143
0005500323.tif 000144
【０４７３】
あるいは／さらに、前記一般式（ＶＩＩＩ）で表される化合物は、一般式（ＶＩＩＩ−４）で表される化合物であることが好ましい。
【０４７４】
【化１３６】
0005500323.tif 000145
【０４７５】
前記一般式（ＶＩＩＩ−４）中、Ｒ８は炭素原子数１〜５のアルキル基、炭素原子数２〜５のアルケニル基または炭素原子数１〜４のアルコキシ基を表す。
【０４７６】
組み合わせることのできる化合物に特に制限は無いが、低温での溶解性、転移温度、電気的な信頼性、複屈折率などを考慮して１種または２種類以上を組み合わせることが好ましい。
【０４７７】
前記一般式（ＶＩＩＩ−４）で表される化合物の含有量は、低温での溶解性、転移温度、電気的な信頼性、複屈折率などの特性を考慮して適宜調整される。
【０４７８】
たとえば、前記一般式（ＶＩＩＩ−４）で表される化合物の含有量は、本発明の液晶組成物の総質量に対して、本発明の一つの実施形態では１〜２５質量％、別の実施形態では２〜２５質量％、さらに別の実施形態では３〜２０質量％、さらに別の実施形態では前記化合物の含有量は３〜１３質量％、また更に別の実施形態では前記化合物の含有量は３〜１０質量％、また更に別の実施形態では前記化合物の含有量は１〜５質量％である。
【０４７９】
さらに、本発明の液晶組成物に使用される一般式（ＶＩＩＩ−４）で表される化合物は、具体的には式（２６．２１）から式（２６．２４）で表される化合物群から選ばれる少なくとも１種の化合物であることが好ましく、中でも式（２６．２４）で表される化合物を含有することがより好ましい。
【０４８０】
【化１３７】
0005500323.tif 000146
【０４８１】
さらに、前記一般式（Ｍ）で表される化合物は、例えば一般式（ＩＸ）で表される化合物群から選ばれる少なくとも１種の化合物であることが好ましい。
【０４８２】
【化１３８】
0005500323.tif 000147
【０４８３】
前記一般式（ＩＸ）中、Ｒ９は炭素原子数１〜５のアルキル基、炭素原子数２〜５のアルケニル基又は炭素原子数１〜４のアルコキシ基を表し、Ｘ９１及びＸ９２は、それぞれ独立して、水素原子又はフッ素原子を表し、Ｙ９はフッ素原子、塩素原子又は−ＯＣＦ３を表し、Ｕ９は単結合、−ＣＯＯ−又は−ＣＦ２Ｏ−を表す。
【０４８４】
組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類である。更に、本発明の別の実施形態では３種類である。また更に、本発明の別の実施形態では４種類である。更に、本発明の別の実施形態では５種類である。更に、本発明の別の実施形態では６種類以上である。
【０４８５】
本発明の液晶組成物において、前記一般式（ＩＸ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０４８６】
本発明の液晶組成物の総質量に対して、前記一般式（ＩＸ）で表される化合物の含有量は、例えば本発明の一つの実施形態としては１〜４５質量％である。さらに、例えば本発明の別の実施形態としては前記化合物の含有量は１〜４０質量％である。例えば、本発明のさらに別の実施形態としては前記化合物の含有量は１〜３５質量％である。例えば本発明のさらに別の実施形態としては前記化合物の含有量は１〜３０質量％である。例えば本発明のさらに別の実施形態としては前記化合物の含有量は５〜３０質量％である。例えば本発明のさらに別の実施形態としては前記化合物の含有量は５〜１０質量％である。例えば本発明のさらに別の実施形態としては前記化合物の含有量は１０〜１５質量％である。例えば本発明のさらに別の実施形態としては前記化合物の含有量は１５〜２１質量％である。例えば本発明のさらに別の実施形態としては前記化合物の含有量は２０〜３０質量％である。例えば本発明のさらに別の実施形態としては前記化合物の含有量は２５〜３０質量％である。
【０４８７】
本発明の液晶組成物の粘度を低く保ち、応答速度が速い液晶組成物が必要な場合は上記の下限値を低めに、上限値を低めにすることが好ましい。さらに、本発明の液晶組成物のＴｎｉを高く保ち、焼きつきの発生しにくい液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０４８８】
さらに、前記一般式（ＩＸ）で表される化合物は、一般式（ＩＸ−１）で表される化合物であることが好ましい。
【０４８９】
【化１３９】
0005500323.tif 000148
【０４９０】
前記一般式（ＩＸ−１）中、Ｒ９は炭素原子数１〜５のアルキル基、炭素原子数２〜５のアルケニル基又は炭素原子数１〜４のアルコキシ基を表し、Ｘ９２は水素原子又はフッ素原子を表し、Ｙ９はフッ素原子又は−ＯＣＦ３を表す。
【０４９１】
組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類である。更に、本発明の別の実施形態では３種類である。また更に、本発明の別の実施形態では４種類以上である。
【０４９２】
さらに、前記一般式（ＩＸ−１）で表される化合物は、一般式（ＩＸ−１−１）で表される化合物であることが好ましい。
【０４９３】
【化１４０】
0005500323.tif 000149
【０４９４】
前記一般式（ＩＸ−１−１）中、Ｒ９は炭素原子数１〜５のアルキル基、炭素原子数２〜５のアルケニル基又は炭素原子数１〜４のアルコキシ基を表す。
【０４９５】
組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類である。更に、本発明の別の実施形態では３種類以上である。
【０４９６】
前記一般式（ＩＸ−１−１）表される化合物の含有量は、低温での溶解性、転移温度、電気的な信頼性、複屈折率などを考慮して実施形態に応じて適宜調整される。
【０４９７】
本発明の液晶組成物の総質量に対して、前記一般式（ＩＸ−１−１）で表される化合物の含有量は、例えば本発明の一つの実施形態としては１〜３５質量％である。さらに、例えば本発明の別の実施形態としては前記化合物の含有量は１〜３０質量％である。例えば、本発明のさらに別の実施形態としては前記化合物の含有量は１〜２５質量％である。例えば、本発明のさらに別の実施形態としては前記化合物の含有量は１〜２０質量％である。例えば本発明のさらに別の実施形態としては前記化合物の含有量は１〜４質量％である。例えば本発明のさらに別の実施形態としては前記化合物の含有量は６〜１０質量％である。例えば、本発明のさらに別の実施形態としては前記化合物の含有量は１４〜１７質量％である。
【０４９８】
さらに、前記一般式（ＩＸ−１−１）で表される化合物は、式（２８．１）〜式（２８．５）で表される化合物群から選ばれる少なくとも１種の化合物であることが好ましく、式（２８．３）及び／又は式（２８．５）で表される化合物であることが好ましく、式（２８．５）で表される化合物であることが好ましい。
【０４９９】
【化１４１】
0005500323.tif 000150
0005500323.tif 000151
0005500323.tif 000152
0005500323.tif 000153
0005500323.tif 000154
【０５００】
本発明の液晶組成物に含まれる前記一般式（ｉ）で表される化合物が１または２種類である場合、前記式（２８．３）で表される化合物の含有量は、本発明の液晶組成物の総量に対して、７質量％未満であることが好ましく、１質量％以上７質量％未満が好ましい。
【０５０１】
本発明の液晶組成物において、前記式（２８．５）で表される化合物の含有量は、低温での溶解性、転移温度、電気的な信頼性などを考慮して、本発明の液晶組成物の総質量に対して、１質量％以上２０質量％以下が好ましく、１質量％以上１５質量％以下が好ましく、１質量％以上１０質量％以下が好ましく、１質量％以上５質量％以下が好ましい。
【０５０２】
あるいは／さらに、前記一般式（ＩＸ−１）で表される化合物は、一般式（ＩＸ−１−２）で表される化合物であることが好ましい。
【０５０３】
【化１４２】
0005500323.tif 000155
【０５０４】
前記一般式（ＩＸ−１−２）中、Ｒ９は炭素原子数１〜５のアルキル基、炭素原子数２〜５のアルケニル基又は炭素原子数１〜４のアルコキシ基を表す。
【０５０５】
組み合わせることのできる化合物の種類に制限は無いが、低温での溶解性、転移温度、電気的な信頼性、複屈折率などを考慮して１種から３種類を組み合わせることが好ましく、１種から４種類を組み合わせることがより好ましい。
【０５０６】
前記一般式（ＩＸ−１−２）で表される化合物の含有量は、低温での溶解性、転移温度、電気的な信頼性などを考慮して、本発明の液晶組成物の総質量に対して、１質量％以上３０質量％以下であることが好ましく、５質量％以上３０質量％以下が好ましく、８質量％以上３０質量％以下が好ましく、１０質量％以上２５質量％以下が好ましく、１４質量％以上２２質量％以下が好ましく、１６質量％以上２０質量％以下が好ましい。
【０５０７】
さらに、前記一般式（ＩＸ−１−２）で表される化合物は、式（２９．１）から式（２９．４）で表される化合物群から選ばれる少なくとも１種の化合物であることが好ましく、式（２９．２）、および／または、式（２９．４）で表される化合物であることが好ましい。
【０５０８】
【化１４３】
0005500323.tif 000156
【０５０９】
あるいは／さらに、前記一般式（ＩＸ）で表される化合物は、一般式（ＩＸ−２）で表される化合物であることが好ましい。
【０５１０】
【化１４４】
0005500323.tif 000157
【０５１１】
前記一般式（ＩＸ−２）中、Ｒ９は炭素原子数１〜５のアルキル基、炭素原子数２〜５のアルケニル基又は炭素原子数１〜４のアルコキシ基を表し、Ｘ９１及びＸ９２は、それぞれ独立して、水素原子又はフッ素原子を表し、Ｙ９はフッ素原子、塩素原子又は−ＯＣＦ３を表す。
【０５１２】
組み合わせることのできる化合物の種類に制限は無いが、低温での溶解性、転移温度、電気的な信頼性、複屈折率などを考慮して、実施形態ごとに適宜組み合わせて使用する。例えば、本発明の一つの実施形態では１種類、別の実施形態では２種類、更に別の実施形態では３種類、また更に別の実施形態では４種類、また更に別の実施形態では５種類、また更に別の実施形態では６種類以上組み合わせる。
【０５１３】
さらに、一般式（ＩＸ−２）で表される化合物は、一般式（ＩＸ−２−１）で表される化合物であることが好ましい。
【０５１４】
【化１４５】
0005500323.tif 000158
【０５１５】
前記一般式（ＩＸ−２−１）中、Ｒ９は炭素原子数１〜５のアルキル基、炭素原子数２〜５のアルケニル基又は炭素原子数１〜４のアルコキシ基を表す。
【０５１６】
組み合わせることのできる化合物の種類に制限は無いが、低温での溶解性、転移温度、電気的な信頼性、複屈折率などを考慮して１〜３種類を組み合わせることが好ましい。
【０５１７】
一般式（ＩＸ−２−１）で表される化合物の含有量は、低温での溶解性、転移温度、電気的な信頼性、複屈折率などの特性を考慮して適宜調整される。
【０５１８】
例えば、本発明の一つの実施形態では、本発明の液晶組成物の総質量に対して、前記一般式（ＩＸ−２−１）で表される化合物の含有量は、１〜３０質量％である。別の実施形態では前記化合物の含有量は５〜３０質量％である。更に別の実施形態では前記化合物の含有量は５〜２５質量％である。また更に別の実施形態では前記化合物の含有量は１０〜２５質量％である。また更に別の実施形態では前記化合物の含有量は１０〜２０質量％である。また更に別の実施形態では前記化合物の含有量は１３〜１７質量％である。
【０５１９】
さらに、一般式（ＩＸ−２−１）で表される化合物は、式（３０．１）から式（３０．４）で表される化合物群から選ばれる少なくとも１種の化合物であることが好ましく、式（３０．１）、式（３０．２）、および／または、式（３０．４）で表される化合物であることが好ましい。
【０５２０】
【化１４６】
0005500323.tif 000159
【０５２１】
あるいは／さらに、前記一般式（ＩＸ−２）で表される化合物は、一般式（ＩＸ−２−２）で表される化合物であることが好ましい。
【０５２２】
【化１４７】
0005500323.tif 000160
【０５２３】
前記一般式（ＩＸ−２−２）中、Ｒ９は炭素原子数１〜５のアルキル基、炭素原子数２〜５のアルケニル基又は炭素原子数１〜４のアルコキシ基を表す。
【０５２４】
組み合わせることのできる化合物の種類に制限は無いが、低温での溶解性、転移温度、電気的な信頼性、複屈折率などを考慮して１〜３種類を組み合わせることが好ましく、１〜４種類を組み合わせることがより好ましい。
【０５２５】
前記一般式（ＩＸ−２−２）で表される化合物の含有量は、低温での溶解性、転移温度、電気的な信頼性、複屈折率などの特性を考慮して実施形態ごとに適宜調整される。
たとえば、前記一般式（ＩＸ−２−２）で表される化合物の含有量は、本発明の液晶組成物の総質量に対して、本発明の一つの実施形態では１〜３０質量％、別の実施形態では１〜２５質量％、さらに別の実施形態では１〜２０質量％、さらに別の実施形態では１〜１５質量％、さらに別の実施形態では３〜７質量％、またさらに別の実施形態では９〜１５質量％である。
【０５２６】
さらに、一般式（ＩＸ−２−２）で表される化合物は、式（３１．１）から式（３１．４）で表される化合物群から選ばれる少なくとも１種の化合物であることが好ましく、式（３１．２）から式（３１．４）で表される化合物群から選ばれる少なくとも１種の化合物であることが好ましく、式（３１．２）および／または式（３１．４）で表される化合物であることが好ましく、式（３１．４）で表される化合物であることが好ましい。
【０５２７】
【化１４８】
0005500323.tif 000161
【０５２８】
本発明の液晶組成物に含まれる前記一般式（ｉ）で表される化合物が少なくとも２種類である場合、前記式（３１．２）で表される化合物の含有量は、本発明の液晶組成物の総質量に対して、１質量％以上２５質量％以下であることが好ましく、１質量％２０質量％以下であることが好ましく、１質量％以上１５質量％以下であることが好ましく、９質量％以上１５質量％以下であることが好ましい。
【０５２９】
本発明の液晶組成物に含まれる前記一般式（ｉ）で表される化合物が１種類である場合、前記式（３１．２）で表される化合物の含有量は、本発明の液晶組成物の総質量に対して、１質量％以上２５質量％以下であることが好ましく、１質量％２０質量％以下であることが好ましく、１質量％以上１５質量％以下であることが好ましく、１質量％以上７質量％以下であることが好ましい。
【０５３０】
本発明の液晶組成物において、前記式（３１．４）で表される化合物の含有量は、本発明の液晶組成物の総質量に対して、１質量％以上２５質量％以下であることが好ましく、１質量％２０質量％以下であることが好ましく、１質量％以上１５質量％以下であることが好ましく、１質量％以上１１量％以下であることが好ましく、１質量％以上５量％以下であることが好ましい。
【０５３１】
あるいは／さらに、前記一般式（ＩＸ−２）で表される化合物は、一般式（ＩＸ−２−３）で表される化合物であることが好ましい。
【０５３２】
【化１４９】
0005500323.tif 000162
【０５３３】
前記一般式（ＩＸ−２−３）中、Ｒ９は炭素原子数１〜５のアルキル基、炭素原子数２〜５のアルケニル基又は炭素原子数１〜４のアルコキシ基を表す。
【０５３４】
組み合わせることのできる化合物の種類に制限は無いが、低温での溶解性、転移温度、電気的な信頼性、複屈折率などを考慮して１〜２種類を組み合わせることが好ましい。
【０５３５】
前記一般式（ＩＸ−２−３）で表される化合物の含有量は、低温での溶解性、転移温度、電気的な信頼性などを考慮して、本発明の液晶組成物の総質量に対して、１質量％以上３０質量％以下であることが好ましく、３質量％以上２０質量％以下がより好ましく、６質量％以上１５質量％以下がさらに好ましく、８質量％以上１０質量％以下がさらに好ましい。
【０５３６】
さらに、一般式（ＩＸ−２−３）で表される化合物は、式（３２．１）から式（３２．４）で表される化合物群から選ばれる少なくとも１種の化合物であることが好ましく、式（３２．２）および／または式（３２．４）で表される化合物であることが好ましい。
【０５３７】
【化１５０】
0005500323.tif 000163
【０５３８】
あるいは／さらに、前記一般式（ＩＸ−２）で表される化合物は、一般式（ＩＸ−２−４）で表される化合物であることが好ましい。
【０５３９】
【化１５１】
0005500323.tif 000164
【０５４０】
前記一般式（ＩＸ−２−４）中、Ｒ９は炭素原子数１〜５のアルキル基、炭素原子数２〜５のアルケニル基又は炭素原子数１〜４のアルコキシ基を表す。
【０５４１】
前記一般式（ＩＸ−２−４）で表される化合物の含有量は、低温での溶解性、転移温度、電気的な信頼性などを考慮して、本発明の液晶組成物の総質量に対して、１質量％以上２５質量％以下であることが好ましく、１質量％以上２０質量％以下が好ましく、１質量％以上１５質量％以下が好ましく、１質量％以上１２質量％以下が好ましく、５質量％以上１２質量％以下が好ましく、７質量％以上１２質量％以下が好ましい。
【０５４２】
さらに、一般式（ＩＸ−２−４）で表される化合物は、式（３３．１）から式（３３．６）で表される化合物群から選ばれる少なくとも１種の化合物であることが好ましく、式（３３．１）および／または式（３３．３）で表される化合物であることが好ましい。
【０５４３】
【化１５２】
0005500323.tif 000165
【０５４４】
あるいは／さらに、前記一般式（ＩＸ−２）で表される化合物は、一般式（ＩＸ−２−５）で表される化合物であることが好ましい。
【０５４５】
【化１５３】
0005500323.tif 000166
【０５４６】
前記一般式（ＩＸ−２−５）中、Ｒ９は炭素原子数１〜５のアルキル基、炭素原子数２〜５のアルケニル基又は炭素原子数１〜４のアルコキシ基を表す。
【０５４７】
組み合わせることのできる化合物の種類に制限は無いが、低温での溶解性、転移温度、電気的な信頼性、複屈折率などを考慮して、実施形態ごとに適宜組み合わせて使用する。例えば、本発明の一つの実施形態では１種類、別の実施形態では２種類、更に別の実施形態では３種類、また更に別の実施形態では４種類以上である。
【０５４８】
前記一般式（ＩＸ−２−５）で表される化合物の含有量は、低温での溶解性、転移温度、電気的な信頼性、複屈折率などの特性を考慮して実施形態ごとに適宜調整される。
たとえば、前記一般式（ＩＸ−２−５）で表される化合物の含有量は、本発明の液晶組成物の総質量に対して、本発明の一つの実施形態では１〜２５質量％、別の実施形態では１〜２０質量％、さらに別の実施形態では１〜１５質量％、またさらに別の実施形態では１〜１０質量％、またさらに別の実施形態では５〜１０質量％、である。
【０５４９】
本発明の液晶組成物の粘度を低く保ち、応答速度が速い液晶組成物が必要な場合は上記の下限値を低めに、上限値を低めにすることが好ましい。さらに、本発明の液晶組成物のＴｎｉを高く保ち、焼きつきの発生しにくい液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０５５０】
さらに、一般式（ＩＸ−２−５）で表される化合物は、式（３４．１）から式（３４．７）で表される化合物群から選ばれる少なくとも１種の化合物であることが好ましく、式（３４．１）、式（３４．２）、式（３４．３）および／または式（３４．５）で表される化合物であることがより好ましく、式（３４．１）で表される化合物であることがより更に好ましい。
【０５５１】
【化１５４】
0005500323.tif 000167
【０５５２】
あるいは／さらに、前記一般式（ＩＸ）で表される化合物は、一般式（ＩＸ−３）で表される化合物であることが好ましい。
【０５５３】
【化１５５】
0005500323.tif 000168
【０５５４】
前記一般式（ＩＸ−３）中、Ｒ９は炭素原子数１〜５のアルキル基、炭素原子数２〜５のアルケニル基又は炭素原子数１〜４のアルコキシ基を表し、Ｘ９１及びＸ９２は、それぞれ独立して、水素原子又はフッ素原子を表し、Ｙ９はフッ素原子、塩素原子又は−ＯＣＦ３を表す。
【０５５５】
さらに、一般式（ＩＸ−３）で表される化合物は、一般式（ＩＸ−３−１）で表される化合物であることが好ましい。
【０５５６】
【化１５６】
0005500323.tif 000169
【０５５７】
前記一般式（ＩＸ−３−１）中、Ｒ９は炭素原子数１〜５のアルキル基、炭素原子数２〜５のアルケニル基又は炭素原子数１〜４のアルコキシ基を表す。
【０５５８】
組み合わせることのできる化合物の種類に制限は無いが、低温での溶解性、転移温度、電気的な信頼性、複屈折率などを考慮して１〜２種類を組み合わせることが好ましい。
【０５５９】
前記一般式（ＩＸ−３−１）で表される化合物の含有量は、低温での溶解性、転移温度、電気的な信頼性などを考慮して、本発明の液晶組成物の総質量に対して、３質量％以上３０質量％以下であることが好ましく、７質量％以上３０質量％以下が好ましく、１３質量％以上２０質量％以下が好ましく、１５質量％以上１８質量％以下が好ましい。
【０５６０】
さらに、一般式（ＩＸ−３−１）で表される化合物は、式（３５．１）から式（３５．４）で表される化合物群から選ばれる少なくとも１種の化合物であることが好ましく、式（３５．１）および／または式（３５．２）で表される化合物であることが好ましい。
【０５６１】
【化１５７】
0005500323.tif 000170
【０５６２】
あるいは／さらに、前記一般式（Ｍ）で表される化合物は、一般式（Ｘ）で表される化合物であることが好ましい。
【０５６３】
【化１５８】
0005500323.tif 000171
【０５６４】
前記一般式（Ｘ）中、Ｘ１０１〜Ｘ１０４は、それぞれ独立して、フッ素原子又は水素原子を表し、Ｙ１０はフッ素原子、塩素原子、又は−ＯＣＦ３を表し、Ｑ１０は単結合又は−ＣＦ２Ｏ−を表し、Ｒ１０は炭素原子数１〜５のアルキル基、炭素原子数２〜５のアルケニル基又は炭素原子数１〜４のアルコキシ基を表し、Ａ１０１及びＡ１０２は、それぞれ独立して、１，４−シクロヘキシレン基、１,４-フェニレン基、又は、下記式で示される何れか一つの基を表すが、１,４−フェニレン基上の水素原子はフッ素原子によって置換されていてもよい。
【０５６５】
【化１５９】
0005500323.tif 000172
【０５６６】
組み合わせることのできる化合物に特に制限は無いが、低温での溶解性、転移温度、電気的な信頼性、複屈折率などを考慮して適宜組み合わせる。例えば、本発明の一つの実施形態では１種である。また、本発明の別の実施形態では２種類である。更に別の実施形態では３種類である。更にまた別の実施形態では４種類である。更にまた別の実施形態では５種類以上である。
【０５６７】
前記一般式（Ｘ）で表される化合物の含有量は、低温での溶解性、転移温度、電気的な信頼性、複屈折率などの特性を考慮して実施形態ごとに適宜調整される。たとえば、前記一般式（Ｘ）で表される化合物の含有量は、本発明の液晶組成物の総質量に対して、本発明の一つの実施形態では１〜３５質量％、別の実施形態では１〜３０質量％、さらに別の実施形態では１〜２５質量％、またさらに別の実施形態では５〜２５質量％、またさらに別の実施形態では７〜２５質量％、またさらに別の実施形態では１８〜２５質量％、またさらに別の実施形態では１〜２２質量％、またさらに別の実施形態では５〜２２質量％、またさらに別の実施形態では７〜２０質量％、またさらに別の実施形態では７〜１３質量％、またさらに別の実施形態では１８〜２２質量％、またさらに別の実施形態では９〜１５質量％、またさらに別の実施形態では７〜１５質量％、である。
【０５６８】
本発明の液晶組成物に含まれる前記一般式（ｉ）で表される化合物が３種類である場合、前記一般式（Ｘ）で表される化合物の含有量は、当該液晶組成物の総質量に対して、５〜２５質量％であることが好ましく、７〜２０質量％であることがより好ましく、９〜１５質量％であることがより更に好ましい。
本発明の液晶組成物に含まれる前記一般式（ｉ）で表される化合物が２種類である場合、前記一般式（Ｘ）で表される化合物の含有量は、当該液晶組成物の総質量に対して、７〜２５質量％であることが好ましく、７〜２０質量％であることがよりましく、７〜１３質量％であることがより好ましい。
本発明の液晶組成物に含まれる前記一般式（ｉ）で表される化合物が１種類である場合、前記一般式（Ｘ）で表される化合物の含有量は、当該液晶組成物の総質量に対して、１８〜２５質量％であることが好ましく、１８〜２２質量％であることがより好ましい。
【０５６９】
本発明の液晶組成物の粘度を低く保ち、応答速度が速い液晶組成物が必要な場合は上記の下限値を低めに、上限値を低めにすることが好ましい。さらに、焼き付きの発生しにくい液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０５７０】
本発明の液晶組成物に使用される前記一般式（Ｘ）で表される化合物は、一般式（Ｘ−１）で表される化合物であることが好ましい。
【０５７１】
【化１６０】
0005500323.tif 000173
【０５７２】
前記一般式（Ｘ−１）中、Ｘ１０１〜Ｘ１０３は、それぞれ独立して、フッ素原子又は水素原子を表し、Ｒ１０は炭素原子数１〜５のアルキル基、炭素原子数２〜５のアルケニル基又は炭素原子数１〜４のアルコキシ基を表す。
【０５７３】
組み合わせることのできる化合物に特に制限は無いが、低温での溶解性、転移温度、電気的な信頼性、複屈折率などを考慮して実施形態ごとに適宜組み合わせる。例えば、本発明の一つの実施形態では１種である。また、本発明の別の実施形態では２種類である。更に別の実施形態では３種類である。更にまた別の実施形態では４種類である。更にまた別の実施形態では５種類以上である。
【０５７４】
前記一般式（Ｘ−１）で表される化合物の含有量は、低温での溶解性、転移温度、電気的な信頼性、複屈折率などの特性を考慮して適宜調整される。
たとえば、前記一般式（Ｘ−１）で表される化合物の含有量は、本発明の液晶組成物の総質量に対して、本発明の一つの実施形態では１〜２０質量％、別の実施形態では１〜１５質量％、さらに別の実施形態では１〜１０質量％、またさらに別の実施形態では１〜５質量％、またさらに別の実施形態では１〜３質量％、である。
【０５７５】
さらに、本発明の液晶組成物に使用される一般式（Ｘ−１）で表される化合物は、一般式（Ｘ−１−１）で表される化合物であることが好ましい。
【０５７６】
【化１６１】
0005500323.tif 000174
【０５７７】
前記一般式（Ｘ−１−１）中、Ｒ１０は炭素原子数１〜５のアルキル基、炭素原子数２〜５のアルケニル基又は炭素原子数１〜４のアルコキシ基を表す。
【０５７８】
組み合わせることのできる化合物に特に制限は無いが、低温での溶解性、転移温度、電気的な信頼性、複屈折率などを考慮して適宜組み合わせる。例えば、本発明の一つの実施形態では１種である。また、本発明の別の実施形態では２種類である。更に別の実施形態では３種類である。更にまた別の実施形態では４種類以上である。
【０５７９】
前記一般式（Ｘ−１−１）で表される化合物の含有量は、低温での溶解性、転移温度、電気的な信頼性、複屈折率などの特性を考慮して適宜調整される。
たとえば、前記一般式（Ｘ−１−１）で表される化合物の含有量は、本発明の液晶組成物の総質量に対して、本発明の一つの実施形態では１〜２５質量％、別の実施形態では１〜２０質量％、さらに別の実施形態では１〜１５質量％、またさらに別の実施形態では１〜１０質量％、またさらに別の実施形態では４〜８質量％、である。
【０５８０】
さらに、本発明の液晶組成物に使用される一般式（Ｘ−１−１）で表される化合物は、具体的には式（３６．１）から式（３６．４）で表される化合物群から選ばれる少なくとも１種の化合物であることが好ましく、中でも式（３６．１）および／または式（３６．２）で表される化合物を含有することが好ましい。
【０５８１】
【化１６２】
0005500323.tif 000175
【０５８２】
あるいは／さらに、本発明の液晶組成物に使用される一般式（Ｘ−１）で表される化合物は、一般式（Ｘ−１−２）で表される化合物であることが好ましい。
【０５８３】
【化１６３】
0005500323.tif 000176
【０５８４】
前記一般式（Ｘ−１−２）中、Ｒ１０は炭素原子数１〜５のアルキル基、炭素原子数２〜５のアルケニル基又は炭素原子数１〜４のアルコキシ基を表す。
【０５８５】
前記一般式（Ｘ−１−２）で表される化合物の含有量は、低温での溶解性、転移温度、電気的な信頼性などを考慮して適宜調整される。
例えば、前記一般式（Ｘ−１−２）で表される化合物の含有量は、本発明の液晶組成物の総質量に対して、本発明の一つの実施形態では１〜２０質量％、別の実施形態では１〜１５質量％、更に別の実施形態では１〜１０質量％、更に別の実施形態では１〜４質量％、更に別の実施形態では５．５〜１０質量％である。
【０５８６】
さらに、本発明の液晶組成物に使用される一般式（Ｘ−１−２）で表される化合物は、具体的には式（３７．１）から式（３７．４）で表される化合物群から選ばれる少なくとも１種の化合物であることが好ましく、中でも式（３７．２）で表される化合物を含有することが好ましい。
【０５８７】
【化１６４】
0005500323.tif 000177
【０５８８】
本発明の液晶組成物に含まれる前記一般式（ｉ）で表される化合物が２種類である場合において、前記式（３７．２）で表される化合物の含有量は、当該液晶組成物の総質量に対して、１〜２０質量％であることが好ましく、１〜１５質量％であることがより好ましく、１〜１０質量％であることがより更に好ましく、１〜４質量％であることが特に好ましい。
【０５８９】
あるいは／さらに、本発明の液晶組成物に使用される前記一般式（Ｘ−１）で表される化合物は、一般式（Ｘ−１−３）で表される化合物であることが好ましい。
【０５９０】
【化１６５】
0005500323.tif 000178
【０５９１】
前記一般式（Ｘ−１−３）中、Ｒ１０は炭素原子数１〜５のアルキル基、炭素原子数２〜５のアルケニル基又は炭素原子数１〜４のアルコキシ基を表す。
【０５９２】
組み合わせることのできる化合物に特に制限は無いが、低温での溶解性、転移温度、電気的な信頼性、複屈折率などを考慮して１種又は２種以上を組み合わせることが好ましい。
【０５９３】
前記一般式（Ｘ−１−３）で表される化合物の含有量は、低温での溶解性、転移温度、電気的な信頼性などを考慮して適宜調整される。
例えば、前記一般式（Ｘ−１−３）で表される化合物の含有量は、本発明の液晶組成物の総質量に対して、本発明の一つの実施形態では１〜２０質量％、別の実施形態では１〜１５質量％、更に別の実施形態では１〜１０質量％、更に別の実施形態では３〜８質量％である。
【０５９４】
さらに、本発明の液晶組成物に使用される一般式（Ｘ−１−３）で表される化合物は、具体的には式（３８．１）から式（３８．４）で表される化合物群から選ばれる少なくとも１種の化合物であることが好ましく、中でも式（３８．２）で表される化合物を含有することが好ましい。
【０５９５】
【化１６６】
0005500323.tif 000179
【０５９６】
本発明の液晶組成物において、前記式（３８．２）で表される化合物の含有量は、本発明の液晶組成物の総質量に対して、１質量％以上２０質量％以下であることが好ましく、１質量％１５質量％以下であることが好ましく、１質量％以上１０質量％以下であることが好ましく、３質量％以上８質量％以下であることが好ましく、４質量％以上７質量％以下であることが好ましい。
【０５９７】
あるいは／さらに、本発明の液晶組成物に使用される前記一般式（Ｘ）で表される化合物は、一般式（Ｘ−２）で表される化合物であることが好ましい。
【０５９８】
【化１６７】
0005500323.tif 000180
【０５９９】
前記一般式（Ｘ−２）中、Ｘ１０２とＸ１０３は、それぞれ独立して、フッ素原子又は水素原子を表し、Ｙ１０はフッ素原子、塩素原子、−ＯＣＦ３を表し、Ｒ１０は炭素原子数１〜５のアルキル基、炭素原子数２〜５のアルケニル基又は炭素原子数１〜４のアルコキシ基を表す。
【０６００】
組み合わせることのできる化合物に特に制限は無いが、低温での溶解性、転移温度、電気的な信頼性、複屈折率などを考慮して１種または２種類以上を組み合わせることが好ましい。
【０６０１】
さらに、本発明の液晶組成物に使用される前記一般式（Ｘ−２）で表される化合物は、一般式（Ｘ−２−１）で表される化合物であることが好ましい。
【０６０２】
【化１６８】
0005500323.tif 000181
【０６０３】
前記一般式（Ｘ−２−１）中、Ｒ１０は炭素原子数１〜５のアルキル基、炭素原子数２〜５のアルケニル基又は炭素原子数１〜４のアルコキシ基を表す。
【０６０４】
組み合わせることのできる化合物に特に制限は無い。低温での溶解性、転移温度、電気的な信頼性、複屈折率などを考慮して１種または２種類以上を組み合わせることが好ましく、３種類以上組み合わせることがより好ましい。
【０６０５】
前記一般式（Ｘ−２−１）で表される化合物の含有量は、低温での溶解性、転移温度、電気的な信頼性などを考慮して、本発明の液晶組成物の総質量に対して、１質量％以上２５質量％以下であることが好ましく、１質量％以上２０質量％以下が好ましく、１質量％以上１５質量％以下が好ましく、１質量％以上１０質量％以下が好ましい。
【０６０６】
さらに、本発明の液晶組成物に使用される前記一般式（Ｘ−２−１）で表される化合物は、具体的には式（３９．１）から式（３９．４）で表される化合物群から選ばれる少なくとも１種の化合物であることが好ましく、中でも式（３９．２）で表される化合物を含有することが好ましい。
【０６０７】
【化１６９】
0005500323.tif 000182
【０６０８】
本発明の液晶組成物において、前記式（３９．２）で表される化合物の含有量は、本発明の液晶組成物の総質量に対して、１質量％以上２５質量％以下であることが好ましく、１質量％以上２０質量％以下が好ましく、１質量％以上１５質量％以下が好ましく、１質量％以上１０質量％以下が好ましく、３〜８質量％が好ましい。
【０６０９】
あるいは／さらに、本発明の液晶組成物に使用される一般式（Ｘ−２）で表される化合物は、一般式（Ｘ−２−２）で表される化合物であることが好ましい。
【０６１０】
【化１７０】
0005500323.tif 000183
【０６１１】
前記一般式（Ｘ−２−２）中、Ｒ１０は炭素原子数１〜５のアルキル基、炭素原子数２〜５のアルケニル基又は炭素原子数１〜４のアルコキシ基を表す。
【０６１２】
組み合わせることのできる化合物に特に制限は無いが、低温での溶解性、転移温度、電気的な信頼性、複屈折率などを考慮して１種または２種類以上を組み合わせることが好ましい。
【０６１３】
前記一般式（Ｘ−２−２）で表される化合物の含有量は、低温での溶解性、転移温度、電気的な信頼性などを考慮して、本発明の液晶組成物の総質量に対して、３質量％以上２０質量％以下であることが好ましく、６質量％以上１６質量％以下が好ましく、９質量％以上１２質量％以下が好ましく、９質量％以上１０質量％以下が好ましい。
【０６１４】
さらに、本発明の液晶組成物に使用される一般式（Ｘ−２−２）で表される化合物は、具体的には式（４０．１）から式（４０．４）で表される化合物群から選ばれる少なくとも１種の化合物であることが好ましく、中でも式（４０．２）で表される化合物を含有することが好ましい。
【０６１５】
【化１７１】
0005500323.tif 000184
【０６１６】
あるいは／さらに、一般式（Ｘ）で表される化合物は一般式（Ｘ−３）で表される化合物であることが好ましい。
【０６１７】
【化１７２】
0005500323.tif 000185
【０６１８】
前記一般式（Ｘ−３）中、Ｘ１０２とＸ１０３は、それぞれ独立して、フッ素原子又は水素原子を表し、Ｒ１０は、炭素原子数１〜５のアルキル基、炭素原子数２〜５のアルケニル基又は炭素原子数１〜４のアルコキシ基を表す。
【０６１９】
組み合わせることのできる化合物に特に制限は無い。低温での溶解性、転移温度、電気的な信頼性、複屈折率などを考慮して１種または２種類以上を組み合わせることが好ましい。
【０６２０】
さらに、本発明の液晶組成物に使用される前記一般式（Ｘ−３）で表される化合物は、一般式（Ｘ−３−１）で表される化合物であることが好ましい。
【０６２１】
【化１７３】
0005500323.tif 000186
【０６２２】
前記一般式（Ｘ−３−１）中、Ｒ１０は炭素原子数１〜５のアルキル基、炭素原子数２〜５のアルケニル基又は炭素原子数１〜４のアルコキシ基を表す。
【０６２３】
組み合わせることのできる化合物に特に制限は無いが、低温での溶解性、転移温度、電気的な信頼性、複屈折率などを考慮して１種または２種類以上を組み合わせることが好ましい。
【０６２４】
前記一般式（Ｘ−３−１）で表される化合物の含有量は、低温での溶解性、転移温度、電気的な信頼性などを考慮して適宜調整される。
例えば、前記一般式（Ｘ−３−１）で表される化合物の含有量は、本発明の液晶組成物の総質量に対して、本発明の一つの実施形態では０．５質量％以上２質量％未満が好ましく、０．５質量％以上１．５質量％以下がより好ましい。
【０６２５】
さらに、本発明の液晶組成物に使用される一般式（Ｘ−３−１）で表される化合物は、具体的には式（４１．１）から式（４１．４）で表される化合物群から選ばれる少なくとも１種の化合物であることが好ましく、中でも式（４１．２）で表される化合物を含有することが好ましい。
【０６２６】
【化１７４】
0005500323.tif 000187
【０６２７】
前記式（４１．２）で表される化合物の含有量は、本発明の液晶組成物の総質量に対して、０．５質量％以上２質量％未満が好ましく、０．５質量％以上１．５質量％以下がより好ましく、０．５質量％以上１質量％以下がより更に好ましい。
【０６２８】
或いは／更に、前記一般式（Ｘ）で表される化合物は、一般式（Ｘ−４）で表される化合物であることが好ましい。
【０６２９】
【化１７５】
0005500323.tif 000188
【０６３０】
前記一般式（Ｘ−４）中、Ｘ１０２はフッ素原子又は水素原子を表し、Ｒ１０は炭素原子数１〜５のアルキル基、炭素原子数２〜５のアルケニル基又は炭素原子数１〜４のアルコキシ基を表す。
【０６３１】
組み合わせることのできる化合物に特に制限は無いが、低温での溶解性、転移温度、電気的な信頼性、複屈折率などを考慮して１種または２種類以上を組み合わせることが好ましく、３種類以上を組み合わせることがより好ましい。
【０６３２】
さらに、本発明の液晶組成物に使用される一般式（Ｘ−４）で表される化合物は、一般式（Ｘ−４−１）で表される化合物であることが好ましい。
【０６３３】
【化１７６】
0005500323.tif 000189
【０６３４】
前記一般式（Ｘ−４−１）中、Ｒ１０は炭素原子数１〜５のアルキル基、炭素原子数２〜５のアルケニル基又は炭素原子数１〜４のアルコキシ基を表す。
【０６３５】
組み合わせることのできる化合物に特に制限は無いが、低温での溶解性、転移温度、電気的な信頼性、複屈折率などを考慮して１種または２種類以上を組み合わせることが好ましく、３種類以上を組み合わせることがより好ましい。
【０６３６】
前記一般式（Ｘ−４−１）で表される化合物の含有量は、低温での溶解性、転移温度、電気的な信頼性などを考慮して適宜調整される。
前記一般式（Ｘ−４−１）で表される化合物の含有量は、本発明の液晶組成物の総質量に対して、１質量％以上２０質量％以下であることが好ましく、１質量％以上１５質量％以下が好ましく、１質量％以上１０質量％以下が好ましく、１質量％以上５質量％以下が好ましい。
【０６３７】
さらに、本発明の液晶組成物に使用される一般式（Ｘ−４−１）で表される化合物は、具体的には式（４２．１）から式（４２．４）で表される化合物群から選ばれる少なくとも１種の化合物であることが好ましく、中でも式（４２．３）で表される化合物を含有することが好ましい。
【０６３８】
【化１７７】
0005500323.tif 000190
【０６３９】
前記式（４２．３）で表される化合物の含有量は、本発明の液晶組成物の総質量に対して、１質量％以上２０質量％以下であることが好ましく、１質量％以上１５質量％以下が好ましく、１質量％以上１０質量％以下が好ましく、１質量％以上５質量％以下が好ましい。
【０６４０】
あるいは／さらに、本発明の液晶組成物に使用される前記一般式（Ｘ）で表される化合物は、一般式（Ｘ−４−２）で表される化合物であることが好ましい。
【０６４１】
【化１７８】
0005500323.tif 000191
【０６４２】
前記一般式（Ｘ−４−２）中、Ｒ１０は、炭素原子数１〜５のアルキル基、炭素原子数２〜５のアルケニル基または炭素原子数１〜４のアルコキシ基を表す。
【０６４３】
組み合わせることのできる化合物に特に制限は無いが、低温での溶解性、転移温度、電気的な信頼性、複屈折率などを考慮して１種または２種類以上を組み合わせることが好ましく、３種類以上を組み合わせることがより好ましい。
【０６４４】
前記一般式（Ｘ−４−２）で表される化合物の含有量は、低温での溶解性、転移温度、電気的な信頼性などを考慮して、本発明の液晶組成物の総質量に対して、１質量％以上２０質量％以下であることが好ましく、１質量％以上１５質量％以下が好ましく、１質量％以上１０質量％以下が好ましく、３質量％以上７質量％以下が好ましい。
【０６４５】
さらに、本発明の液晶組成物に使用される前記一般式（Ｘ−４−２）で表される化合物は、具体的には式（４２．１１）から式（４２．１４）で表される化合物群から選ばれる少なくとも１種の化合物であることが好ましく、中でも式（４２．１３）及び／又は式（４２．１４）で表される化合物を含有することがより好ましい。
【０６４６】
【化１７９】
0005500323.tif 000192
0005500323.tif 000193
0005500323.tif 000194
0005500323.tif 000195
【０６４７】
あるいは／さらに、本発明の液晶組成物に使用される前記一般式（Ｘ）で表される化合物は、一般式（Ｘ−４−３）で表される化合物であることが好ましい。
【０６４８】
【化１８０】
0005500323.tif 000196
【０６４９】
前記一般式（Ｘ−４−３）中、Ｒ１０は、炭素原子数１〜５のアルキル基、炭素原子数２〜５のアルケニル基または炭素原子数１〜４のアルコキシ基を表す。
【０６５０】
組み合わせることのできる化合物に特に制限は無いが、低温での溶解性、転移温度、電気的な信頼性、複屈折率などを考慮して１種または２種類以上を組み合わせることが好ましく、３種類以上組み合わせることがより好ましい。
【０６５１】
前記一般式（Ｘ−４−３）で表される化合物の含有量は、低温での溶解性、転移温度、電気的な信頼性などを考慮して、本発明の液晶組成物の総質量に対して、２質量％以上２０質量％以下であることが好ましく、５質量％以上１７質量％以下が好ましく、１０質量％以上１５質量％以下が好ましく、１０質量％以上１３質量％以下が好ましい。
【０６５２】
さらに、本発明の液晶組成物に使用される前記一般式（Ｘ−４−３）で表される化合物は、具体的には式（４２．２１）から式（４２．２４）で表される化合物群から選ばれる少なくとも１種の化合物であることが好ましく、中でも式（４２．２２）で表される化合物を含有することがより好ましい。
【０６５３】
【化１８１】
0005500323.tif 000197
0005500323.tif 000198
0005500323.tif 000199
0005500323.tif 000200
【０６５４】
或いは／更に、前記一般式（Ｘ）で表される化合物は、一般式（Ｘ−５）で表される化合物であることが好ましい。
【０６５５】
【化１８２】
0005500323.tif 000201
【０６５６】
前記一般式（Ｘ−５）中、Ｘ１０２はフッ素原子又は水素原子を表し、Ｒ１０は炭素原子数１〜５のアルキル基、炭素原子数２〜５のアルケニル基又は炭素原子数１〜４のアルコキシ基を表す。
【０６５７】
組み合わせることのできる化合物に特に制限は無いが、低温での溶解性、転移温度、電気的な信頼性、複屈折率などを考慮して１種または２種類以上を組み合わせることが好ましく、３種類以上を組み合わせることがより好ましい。
【０６５８】
さらに、前記一般式（Ｘ−５）で表される化合物は、一般式（Ｘ−５−１）で表される化合物であることが好ましい。
【０６５９】
【化１８３】
0005500323.tif 000202
【０６６０】
前記一般式（Ｘ−５−１）中、Ｒ１０は炭素原子数１〜５のアルキル基、炭素原子数２〜５のアルケニル基又は炭素原子数１〜４のアルコキシ基を表す。
【０６６１】
組み合わせることのできる化合物に特に制限は無いが、低温での溶解性、転移温度、電気的な信頼性、複屈折率などを考慮して１種または２種類以上を組み合わせることが好ましく、３種類以上を組み合わせることがより好ましい。
【０６６２】
前記一般式（Ｘ−５−１）で表される化合物の含有量は、低温での溶解性、転移温度、電気的な信頼性などを考慮して、本発明の液晶組成物の総質量に対して、２質量％以上２０質量％以下であることが好ましく、５質量％以上１７質量％以下が好ましく、１０質量％以上１５質量％以下が好ましく、１０質量％以上１３質量％以下が好ましい。
【０６６３】
前記一般式（Ｘ−５−１）で表される化合物としては、具体的には式（４３．１）から式（４３．４）で表される化合物群から選択される少なくとも１種の化合物であることが好ましく、中でも式（４３．２）で表される化合物を含有することが好ましい。
【０６６４】
【化１８４】
0005500323.tif 000203
【０６６５】
あるいは／さらに、前記一般式（Ｘ）で表される化合物は、一般式（Ｘ−６）で表される化合物であることが好ましい。
【０６６６】
【化１８５】
0005500323.tif 000204
【０６６７】
前記一般式（Ｘ−６）中、Ｒ１０は炭素原子数１〜５のアルキル基、炭素原子数２〜５のアルケニル基又は炭素原子数１〜４のアルコキシ基を表す。
【０６６８】
組み合わせることのできる化合物に特に制限は無いが、低温での溶解性、転移温度、電気的な信頼性、複屈折率などを考慮して１種または２種類以上を組み合わせることが好ましい。
【０６６９】
前記一般式（Ｘ−６）で表される化合物の含有量は、低温での溶解性、転移温度、電気的な信頼性、複屈折率などの特性を考慮して適宜調整される。
たとえば、前記一般式（Ｘ−６）で表される化合物の含有量は、本発明の液晶組成物の総質量に対して、本発明の一つの実施形態では１〜２５質量％、別の実施形態では１〜２０質量％、さらに別の実施形態では１〜１５質量％、またさらに別の実施形態では１〜１２質量％、である。
【０６７０】
さらに、前記一般式（Ｘ−６）で表される化合物は、具体的には式（４４．１）から式（４４．４）で表される化合物群から選ばれる少なくとも１種の化合物であることが好ましく、中でも式（４４．１）および／または式（４４．２）で表される化合物を含有することが好ましい。
【０６７１】
【化１８６】
0005500323.tif 000205
【０６７２】
本発明の液晶組成物に含まれる前記一般式（ｉ）で表される化合物が３種類である場合、前記式（４４．１）で表される化合物と前記式（４４．２）で表される化合物の総含有量は、当該液晶組成物の総質量に対して、１〜２５質量％であることが好ましく、４〜２１質量％であることがより好ましく、７〜１７質量％であることがより更に好ましく、９〜１５質量％であることがより更に好ましい。
【０６７３】
本発明の液晶組成物に含まれる前記一般式（ｉ）で表される化合物が２種類である場合、前記式（４４．１）で表される化合物と前記式（４４．２）で表される化合物の総含有量は、当該液晶組成物の総質量に対して、１〜２５質量％であることが好ましく、３〜２０質量％であることがより好ましく、５〜１５質量％であることがより更に好ましく、６〜１２質量％であることがより更に好ましい。
【０６７４】
また、前記一般式（Ｍ）で表される化合物として、前記一般式（Ｘ）で表される化合物に類似する、一般式（Ｘ’−７）で表される化合物を、本発明の液晶化合物に含有させてもよい。
【０６７５】
【化１８７】
0005500323.tif 000206
【０６７６】
前記一般式（Ｘ’−７）中、Ｒ１０は炭素原子数１〜５のアルキル基、炭素原子数２〜５のアルケニル基または炭素原子数１〜４のアルコキシ基を表す。
【０６７７】
組み合わせることのできる化合物に特に制限は無いが、低温での溶解性、転移温度、電気的な信頼性、複屈折率などを考慮して１種または２種類以上を組み合わせることが好ましい。
【０６７８】
前記一般式（Ｘ’−７）で表される化合物の含有量は、低温での溶解性、転移温度、電気的な信頼性、複屈折率などの特性を考慮して適宜調整される。
【０６７９】
たとえば、前記一般式（Ｘ’−７）で表される化合物の含有量は、本発明の液晶組成物の総質量に対して、本発明の一つの実施形態では１〜２０質量％、別の実施形態では１〜１５質量％、さらに別の実施形態では１〜１０質量％、またさらに別の実施形態では１〜５質量％である。
【０６８０】
さらに、本発明の液晶組成物に使用される一般式（Ｘ’−７）で表される化合物は、具体的には式（４４．１１）から式（４４．１４）で表される化合物群から選ばれる少なくとも１種の化合物であることが好ましく、中でも式（４４．１３）で表される化合物を含有することがより好ましい。
【０６８１】
【化１８８】
0005500323.tif 000207
0005500323.tif 000208
0005500323.tif 000209
0005500323.tif 000210
【０６８２】
あるいは／さらに、前記一般式（Ｘ）で表される化合物は、一般式（Ｘ−８）で表される化合物であることが好ましい。
【０６８３】
【化１８９】
0005500323.tif 000211
【０６８４】
前記一般式（Ｘ−８）中、Ｒ１０は炭素原子数１〜５のアルキル基、炭素原子数２〜５のアルケニル基又は炭素原子数１〜４のアルコキシ基を表す。
【０６８５】
組み合わせることのできる化合物に特に制限は無いが、低温での溶解性、転移温度、電気的な信頼性、複屈折率などを考慮して１種または２種類以上を組み合わせることが好ましい。
【０６８６】
前記一般式（Ｘ−８）で表される化合物の含有量は、低温での溶解性、転移温度、電気的な信頼性、複屈折率などの特性を考慮して適宜調整される。
たとえば、前記一般式（Ｘ−８）で表される化合物の含有量は、本発明の液晶組成物の総質量に対して、本発明の一つの実施形態では１〜２５質量％、別の実施形態では１〜２０質量％、さらに別の実施形態では１〜１５質量％、またさらに別の実施形態では１〜１０質量％、更に別の実施形態では１〜５質量％である。
【０６８７】
さらに、前記一般式（Ｘ−８）で表される化合物は、具体的には式（４４．２１）から式（４４．２４）で表される化合物群から選ばれる少なくとも１種の化合物であることが好ましく、中でも式（４４．２２）で表される化合物を含有することが好ましい。
【０６８８】
【化１９０】
0005500323.tif 000212
【０６８９】
あるいは／さらに、前記一般式（Ｘ）で表される化合物は、一般式（Ｘ−９）で表される化合物であることが好ましい。
【０６９０】
【化１９１】
0005500323.tif 000213
【０６９１】
前記一般式（Ｘ−９）中、Ｒ１０は炭素原子数１〜５のアルキル基、炭素原子数２〜５のアルケニル基又は炭素原子数１〜４のアルコキシ基を表す。
【０６９２】
組み合わせることのできる化合物に特に制限は無いが、低温での溶解性、転移温度、電気的な信頼性、複屈折率などを考慮して１種または２種類以上を組み合わせることが好ましく、３種類以上を組み合わせることがより好ましい。
【０６９３】
前記一般式（Ｘ−９）で表される化合物の含有量は、低温での溶解性、転移温度、電気的な信頼性などを考慮して、本発明の液晶組成物の総質量に対して、１質量％以上２５質量％以下であることが好ましく、３質量％以上２０質量％以下が好ましく、５質量％以上１６質量％以下が好ましく、７質量％以上１２質量％以下が好ましい。
【０６９４】
前記一般式（Ｘ−９）で表される化合物としては、具体的には式（４４．３１）から式（４４．３４）で表される化合物群から選択される少なくとも１種の化合物であることが好ましく、中でも式（４４．３２）で表される化合物を含有することが好ましい。
【０６９５】
【化１９２】
0005500323.tif 000214
【０６９６】
あるいは／さらに、前記一般式（Ｘ）で表される化合物は、一般式（ＸＩ）で表される化合物群より選ばれる少なくとも１種の化合物であることが好ましい。
【０６９７】
【化１９３】
0005500323.tif 000215
【０６９８】
前記一般式（ＸＩ）中、Ｘ１１１からＸ１１７は、それぞれ独立して、フッ素原子又は水素原子を表し、Ｘ１１１からＸ１１７の少なくとも一つはフッ素原子を表し、Ｒ１１０は炭素原子数１〜５のアルキル基、炭素原子数２〜５のアルケニル基又は炭素原子数１〜４のアルコキシ基を表し、Ｙ１１はフッ素原子又は−ＯＣＦ３を表す。ただし、一般式（ｉ）で表される化合物を除く。
【０６９９】
組み合わせることのできる化合物に特に制限は無いが、低温での溶解性、転移温度、電気的な信頼性、複屈折率などを考慮して、例えば、本発明の一つの実施形態では１種類、別の実施形態では２種類、更に別の実施形態では３種類以上組み合わせることが好ましい。
【０７００】
前記一般式（ＸＩ）で表される化合物の含有量は、低温での溶解性、転移温度、電気的な信頼性、複屈折率などの特性を考慮して適宜調整される。
例えば、前記一般式（ＸＩ）で表される化合物の含有量は、本発明の液晶組成物の総質量に対して、本発明の一つの実施形態では１〜３０質量％、更に別の実施形態では１〜２５質量％、また更に別の実施形態では１〜２３質量％、また更に別の実施形態では１〜２２質量％、また更に別の実施形態では１〜１８質量％、また更に別の実施形態では１〜１６質量％、また更に別の実施形態では１〜１５質量％、また更に別の実施形態では１〜１３質量％、また更に別の実施形態では１〜１２質量％、また更に別の実施形態では１〜１０質量％、また更に別の実施形態では１〜７質量％、また更に別の実施形態では１〜６質量％、また更に別の実施形態では１〜５質量％、また更に別の実施形態では１〜４質量％、また更に別の実施形態では２〜２２質量％、また更に別の実施形態では４〜２２質量％、また更に別の実施形態では７〜２２質量％、また更に別の実施形態では９〜２２質量％、また更に別の実施形態では１０〜２２質量％、また更に別の実施形態では１３〜２２質量％、また更に別の実施形態では１５〜２２質量％、また更に別の実施形態では１６〜２２質量％、また更に別の実施形態では１８〜２２質量％、また更に別の実施形態では２０〜２２質量％、また更に別の実施形態では２〜６質量％、また更に別の実施形態では２〜５質量％、また更に別の実施形態では９〜１０量％、また更に別の実施形態では１０〜１２質量％である。
【０７０１】
本発明の液晶組成物が、セルギャップの小さい液晶表示素子用に用いられる場合は、前記一般式（ＸＩ）で表される化合物の含有量を多めにすることが適している。駆動電圧の小さい液晶表示素子用に用いられる場合は、前記一般式（ＸＩ）で表される化合物の含有量を多めにすることが適している。また、低温の環境で用いられる液晶表示素子用に用いられる場合は前記一般式（ＸＩ）で表される化合物の含有量を少なめにすることが適している。応答速度の速い液晶表示素子に用いられる液晶組成物である場合は、前記一般式（ＸＩ）で表される化合物の含有量を少なめにすることが適している。
【０７０２】
本発明の液晶組成物に使用される前記一般式（ＸＩ）で表される化合物は、一般式（ＸＩ−２）で表される化合物であることが好ましい。
【０７０３】
【化１９４】
0005500323.tif 000216
【０７０４】
前記一般式（ＸＩ−２）中、Ｒ１１０は炭素原子数１〜５のアルキル基、炭素原子数２〜５のアルケニル基または炭素原子数１〜４のアルコキシ基を表す。
【０７０５】
組み合わせることのできる化合物に特に制限は無いが、低温での溶解性、転移温度、電気的な信頼性、複屈折率などを考慮して、実施形態ごとに適宜組み合わせる。例えば、本発明の一つの実施形態では１種類、別の実施形態では２種類、更に別の実施形態では３種類以上組み合わせる。
【０７０６】
前記一般式（ＸＩ−２）で表される化合物の含有量は、低温での溶解性、転移温度、電気的な信頼性などを考慮して、本発明の液晶組成物の総質量に対して、１質量％以上２０質量％以下であることが好ましく、１質量％以上１５質量％以下が好ましく、１質量％以上１０質量％以下が好ましく、１質量％以上５質量％以下が好ましく、１質量％以上３質量％以下が好ましい。
【０７０７】
さらに、本発明の液晶組成物に使用される一般式（ＸＩ−２）で表される化合物は、具体的には式（４５．１１）から式（４５．１４）で表される化合物群から選ばれる少なくとも１種の化合物であることが好ましく、中でも式（４５．１２）から式（４５．１４）で表される化合物群から選ばれる少なくとも１種の化合物を含有することが好ましく、式（４５．１２）で表される化合物を含有することがより好ましい。
【０７０８】
【化１９５】
0005500323.tif 000217
0005500323.tif 000218
0005500323.tif 000219
0005500323.tif 000220
【０７０９】
あるいは／さらに、前記一般式（Ｘ）で表される化合物は、一般式（ＸＩＩ）で表される化合物群より選ばれる少なくとも１種の化合物であることが好ましい。
【０７１０】
【化１９６】
0005500323.tif 000221
【０７１１】
前記一般式（ＸＩＩ）中、Ｘ１２１〜Ｘ１２６は、それぞれ独立して、フッ素原子又は水素原子を表し、Ｒ１２０は炭素原子数１〜５のアルキル基、炭素原子数２〜５のアルケニル基又は炭素原子数１〜４のアルコキシ基を表し、Ｙ１２はフッ素原子又は−ＯＣＦ３を表す。
【０７１２】
組み合わせることのできる化合物に特に制限は無いが、低温での溶解性、転移温度、電気的な信頼性、複屈折率などを考慮して、適宜１〜３種類以上を組み合わせることが好ましく、１〜４種類以上を組み合わせることがより好ましい。
【０７１３】
さらに、本発明の液晶組成物に使用される一般式（ＸＩＩ）で表される化合物は、一般式（ＸＩＩ−１）で表される化合物であることが好ましい。
【０７１４】
【化１９７】
0005500323.tif 000222
【０７１５】
前記一般式（ＸＩＩ−１）中、Ｒ１２０は炭素原子数１〜５のアルキル基、炭素原子数２〜５のアルケニル基又は炭素原子数１〜４のアルコキシ基を表す。
【０７１６】
組み合わせることのできる化合物に特に制限は無いが、低温での溶解性、転移温度、電気的な信頼性、複屈折率などを考慮して適宜１〜２種類以上を組み合わせることが好ましく、１〜３種類以上を組み合わせることがより好ましい。
【０７１７】
前記一般式（ＸＩＩ−１）で表される化合物の含有量は、低温での溶解性、転移温度、電気的な信頼性などを考慮して、本発明の液晶組成物の総質量に対して１質量％以上１５質量％以下であることが好ましく、２質量％以上１０質量％以下が好ましく、３質量％以上８質量％以下が好ましく、４質量％以上６質量％以下が好ましい。
【０７１８】
さらに、本発明の液晶組成物に使用される一般式（ＸＩＩ−１）で表される化合物は、具体的には式（４６．１）から式（４６．４）で表される化合物群から選ばれる少なくとも１種の化合物であることが好ましく、中でも式（４６．２）から式（４６．４）で表される化合物群から選ばれる少なくとも１種の化合物を含有することが好ましい。
【０７１９】
【化１９８】
0005500323.tif 000223
【０７２０】
あるいは／さらに、前記一般式（ＸＩＩ）で表される化合物は、一般式（ＸＩＩ−２）で表される化合物であることが好ましい。
【０７２１】
【化１９９】
0005500323.tif 000224
【０７２２】
前記一般式（ＸＩＩ−２）中、Ｒ１２０は炭素原子数１〜５のアルキル基、炭素原子数２〜５のアルケニル基又は炭素原子数１〜４のアルコキシ基を表す。
【０７２３】
組み合わせることのできる化合物に特に制限は無いが、低温での溶解性、転移温度、電気的な信頼性、複屈折率などを考慮して適宜１種から２種類以上組み合わせることが好ましく、１種から３種類以上組み合わせることがより好ましい。
【０７２４】
前記一般式（ＸＩＩ−２）で表される化合物の含有量は、低温での溶解性、転移温度、電気的な信頼性などを考慮して、本発明の液晶組成物の総質量に対して、１質量％以上２０質量％以下であることが好ましく、３質量％以上２０質量％以下が好ましく、４質量％以上１７質量％以下が好ましく、６質量％以上１５質量％以下が好ましく、９質量％以上１３質量％以下が好ましい。
【０７２５】
さらに、本発明の液晶組成物に使用される一般式（ＸＩＩ−２）で表される化合物は、具体的には式（４７．１）から式（４７．４）で表される化合物群から選ばれる少なくとも１種の化合物であることが好ましく、中でも式（４７．２）から式（４７．４）で表される化合物群から選ばれる少なくとも１種の化合物を含有することが好ましい。
【０７２６】
【化２００】
0005500323.tif 000225
【０７２７】
或いは／更に、前記一般式（Ｍ）で表される化合物は、一般式（ＸＩＩＩ）で表される化合物群から選ばれる少なくとも１種の化合物であることが好ましい。
【０７２８】
【化２０１】
0005500323.tif 000226
【０７２９】
前記一般式（ＸＩＩＩ）中、Ｘ１３１〜Ｘ１３５は、それぞれ独立して、フッ素原子又は水素原子を表し、Ｒ１３０は炭素原子数１〜５のアルキル基、炭素原子数２〜５のアルケニル基又は炭素原子数１〜４のアルコキシ基を表し、Ｙ１３はフッ素原子又は−ＯＣＦ３を表す。
【０７３０】
組み合わせることができる化合物の種類に特に制限は無いが、これらの化合物の中から１〜２種類を含有することが好ましく、１〜３種類を含有することがより好ましく、１〜４種類を含有することが更に好ましい。
【０７３１】
前記一般式（ＸＩＩＩ）で表される化合物の含有量は、低温での溶解性、転移温度、電気的な信頼性、複屈折率などの特性を考慮して適宜調整される。
【０７３２】
例えば、前記一般式（ＸＩＩＩ）で表される化合物の含有量は、本発明の液晶組成物の総質量に対して、本発明の一つの実施形態では２〜３０質量％、別の実施形態では４〜３０質量％、さらに別の実施形態では５〜３０質量％、またさらに別の実施形態では７〜３０質量％、またさらに別の実施形態では９〜３０質量％、またさらに別の実施形態では１１〜３０質量％、またさらに別の実施形態では１３〜３０質量％、またさらに別の実施形態では１４〜３０質量％、またさらに別の実施形態では１６〜３０質量％、またさらに別の実施形態では２０〜３０質量％である。
【０７３３】
また、例えば、前記一般式（ＸＩＩＩ）で表される化合物の含有量は、本発明の液晶組成物の総質量に対して、本発明の一つの実施形態では２〜２５質量％、更に別の実施形態では前記化合物の含有量は２〜２０質量％、また更に別の実施形態では前記化合物の含有量は２〜１５質量％、また更に別の実施形態では前記化合物の含有量は２〜１０質量％、また更に別の実施形態では前記化合物の含有量は２〜５質量％である。
【０７３４】
本発明の液晶組成物が、セルギャップの小さい液晶表示素子用に用いられる場合は、前記一般式（ＸＩＩＩ）で表される化合物の含有量を多めにすることが適している。駆動電圧の小さい液晶表示素子用に用いられる場合は、前記一般式（ＸＩＩＩ）で表される化合物の含有量を多めにすることが適している。また、低温の環境で用いられる液晶表示素子用に用いられる場合は前記一般式（ＸＩＩＩ）で表される化合物の含有量を少なめにすることが適している。応答速度の速い液晶表示素子に用いられる液晶組成物である場合は、前記一般式（ＸＩＩＩ）で表される化合物の含有量を少なめにすることが適している。
【０７３５】
さらに、前記一般式（ＸＩＩＩ）で表される化合物は一般式（ＸＩＩＩ−１）で表される化合物であることが好ましい。
【０７３６】
【化２０２】
0005500323.tif 000227
【０７３７】
前記一般式（ＸＩＩＩ−１）中、Ｒ１３０は炭素原子数１〜５のアルキル基、炭素原子数２〜５のアルケニル基又は炭素原子数１〜４のアルコキシ基を表す。
【０７３８】
前記一般式（ＸＩＩＩ−１）で表される化合物を本発明の液晶組成物の総質量に対して１質量%以上２５質量％以下含有することが好ましく、３質量％以上２５質量％以下含有することが好ましく、５質量％以上２０質量％以下含有することが好ましく、１０質量％以上１５質量％以下含有することが好ましい。
【０７３９】
さらに、一般式（ＸＩＩＩ−１）で表される化合物は、式（４８．１）から式（４８．４）で表される化合物群から選ばれる少なくとも１種の化合物であることが好ましく、式（４８．２）で表される化合物であることが好ましい。
【０７４０】
【化２０３】
0005500323.tif 000228
【０７４１】
あるいは／さらに、前記一般式（ＸＩＩＩ）で表される化合物は一般式（ＸＩＩＩ−２）で表される化合物であることが好ましい。
【０７４２】
【化２０４】
0005500323.tif 000229
【０７４３】
前記一般式（ＸＩＩＩ−２）中、Ｒ１３０は炭素原子数１〜５のアルキル基、炭素原子数２〜５のアルケニル基又は炭素原子数１〜４のアルコキシ基を表す。
【０７４４】
組み合わせることができる化合物の種類に特に制限は無いが、これらの化合物の中から１〜２種類以上を含有することが好ましい。
【０７４５】
前記一般式（ＸＩＩＩ−２）で表される化合物を本発明の液晶組成物の総質量に対して１質量%以上２５質量％以下含有することが好ましく、１質量％以上２０質量％以下含有することが好ましく、１質量％以上１５質量％以下含有することが好ましく、１質量％以上１０質量％以下含有することが好ましく、１質量％以上５質量％以下含有することが好ましい。
【０７４６】
さらに、一般式（ＸＩＩＩ−２）で表される化合物は、式（４９．１）から式（４９．４）で表される化合物群から選ばれる少なくとも１種の化合物であることが好ましく、式（４９．１）および／または式（４９．２）で表される化合物であることが好ましい。
【０７４７】
【化２０５】
0005500323.tif 000230
【０７４８】
あるいは／さらに、前記一般式（ＸＩＩＩ）で表される化合物は一般式（ＸＩＩＩ−３）で表される化合物であることが好ましい。
【０７４９】
【化２０６】
0005500323.tif 000231
【０７５０】
前記一般式（ＸＩＩＩ−３）中、Ｒ１３０は炭素原子数１〜５のアルキル基、炭素原子数２〜５のアルケニル基又は炭素原子数１〜４のアルコキシ基を表す。
【０７５１】
組み合わせることができる化合物の種類に特に制限は無いが、これらの化合物の中から１〜２種類を含有することが好ましい。
【０７５２】
前記一般式（ＸＩＩＩ−３）で表される化合物を、本発明の液晶組成物の総質量に対して、２質量%以上２０質量％以下含有することが好ましく、４質量%以上２０質量％以下含有することが好ましく、９質量％以上１７質量％以下含有することが好ましく、１１質量％以上１４質量％以下含有することが好ましい。
【０７５３】
さらに、前記一般式（ＸＩＩＩ−３）で表される化合物は、式（５０．１）から式（５０．４）で表される化合物群から選ばれる少なくとも１種の化合物であることが好ましく、式（５０．１）および／または式（５０．２）で表される化合物であることが好ましい。
【０７５４】
【化２０７】
0005500323.tif 000232
【０７５５】
あるいは／さらに、前記一般式（Ｍ）で表される化合物は、一般式（ＸＩＶ）で表される化合物群から選ばれる少なくとも１種の化合物であることが好ましい。
【０７５６】
【化２０８】
0005500323.tif 000233
【０７５７】
前記一般式（ＸＩＶ）中、Ｒ１４０は炭素原子数１〜７のアルキル基、炭素原子数２〜７のアルケニル基又は炭素原子数１〜７のアルコキシ基を表し、Ｘ１４１〜Ｘ１４４は、それぞれ独立して、フッ素原子又は水素原子を表し、Ｙ１４はフッ素原子、塩素原子又はＯＣＦ３を表し、Ｑ１４は単結合、−ＣＯＯ−又は−ＣＦ２Ｏ−を表し、ｍ１４は０又は１である。
【０７５８】
組み合わせることのできる化合物の種類に制限は無いが、低温での溶解性、転移温度、電気的な信頼性、複屈折率などを考慮して実施形態ごとに適宜組み合わせる。例えば、本発明の一つの実施形態では１種である。更に、本発明の別の実施形態では２種類である。あるいは、本発明の更に別の実施形態では３種類である。また、本発明の更に別の実施形態では４種類である。あるいは、本発明の更に別の実施形態では５種類である。あるいは、本発明の更に別の実施形態では６種類以上である。
【０７５９】
前記一般式（ＸＩＶ）で表される化合物の含有量は、低温での溶解性、転移温度、電気的な信頼性、複屈折率などの特性を考慮して適宜調整される。
【０７６０】
例えば、前記一般式（ＸＩＶ）で表される化合物の含有量は、本発明の液晶組成物の総質量に対して、本発明の一つの実施形態では１〜３０質量％、別の実施形態では１〜２５質量％、さらに別の実施形態では１〜２０量％、またさらに別の実施形態では１〜１５質量％、またさらに別の実施形態では１〜１２質量％、である。
【０７６１】
本発明の液晶組成物が、駆動電圧の小さい液晶表示素子用に用いられる場合は、前記一般式（ＸＩＶ）で表される化合物の含有量を多めにすることが適している。また応答速度の速い液晶表示素子に用いられる液晶組成物である場合は、前記一般式（ＸＩＶ）で表される化合物の含有量を少なめにすることが適している。
【０７６２】
さらに、一般式（ＸＩＶ）で表される化合物は、一般式（ＸＩＶ−１）で表される化合物であることが好ましい。
【０７６３】
【化２０９】
0005500323.tif 000234
【０７６４】
前記一般式（ＸＩＶ−１）中、Ｒ１４０は炭素原子数１〜７のアルキル基、炭素原子数２〜７のアルケニル基又は炭素原子数１〜７のアルコキシ基を表し、Ｙ１４はフッ素原子、塩素原子又は−ＯＣＦ３を表す。
【０７６５】
組み合わせることのできる化合物の種類に制限は無いが、低温での溶解性、転移温度、電気的な信頼性、複屈折率などを考慮して１〜３種類を組み合わせることが好ましい。
【０７６６】
さらに、一般式（ＸＩＶ−１）で表される化合物は、一般式（ＸＩＶ−１−１）で表される化合物であることが好ましい。
【０７６７】
【化２１０】
0005500323.tif 000235
【０７６８】
前記一般式（ＸＩＶ−１−１）中、Ｒ１４０は炭素原子数１〜７のアルキル基、炭素原子数２〜７のアルケニル基又は炭素原子数１〜７のアルコキシ基を表す。
【０７６９】
前記一般式（ＸＩＶ−１−１）で表される化合物の含有量は、低温での溶解性、転移温度、電気的な信頼性などを考慮して適宜調整される。
例えば、前記一般式（ＸＩＶ−１−１）で表される化合物の含有量は、本発明の液晶組成物の総質量に対して、５〜２０質量％が好ましく、７〜２０質量％がより好ましく、７〜１５質量％がより更に好ましい。
【０７７０】
さらに、一般式（ＸＩＶ−１−１）で表される化合物は具体的には式（５１．１）から式（５１．４）で表される化合物群から選ばれる少なくとも１種の化合物であることが好ましく、式（５１．１）で表される化合物を含有することがより好ましい。
【０７７１】
【化２１１】
0005500323.tif 000236
【０７７２】
例えば、前記式（５１．１）で表される化合物の含有量は、本発明の液晶組成物の総質量に対して、５質量％以上が好ましく、５〜２０質量％がより好ましく、７〜２０質量％がより更に好ましく、７〜１５質量％が特に好ましい。
【０７７３】
あるいは／さらに、一般式（ＸＩＶ−１）で表される化合物は、一般式（ＸＩＶ−１−２）で表される化合物であることが好ましい。
【０７７４】
【化２１２】
0005500323.tif 000237
【０７７５】
前記一般式（ＸＩＶ−１−２）中、Ｒ１４０は炭素原子数１〜７のアルキル基、炭素原子数２〜７のアルケニル基又は炭素原子数１〜７のアルコキシ基を表す。
【０７７６】
前記一般式（ＸＩＶ−１−２）で表される化合物の含有量は、低温での溶解性、転移温度、電気的な信頼性などを考慮して、本発明の液晶組成物の総質量に対して、１質量％以上１５質量％以下であることが好ましく、３質量％以上１３質量％以下が好ましく、５質量％以上１１質量％以下が好ましく、７質量％以上９質量％以下が好ましい。
【０７７７】
さらに、一般式（ＸＩＶ−１−２）で表される化合物は具体的には式（５２．１）から式（５２．４）で表される化合物群から選ばれる少なくとも１種の化合物であることが好ましく、中でも式（５２．４）で表される化合物を含有することが好ましい。
【０７７８】
【化２１３】
0005500323.tif 000238
【０７７９】
あるいは／さらに、前記一般式（ＸＩＶ）で表される化合物は、一般式（ＸＩＶ−２）で表される化合物であることが好ましい。
【０７８０】
【化２１４】
0005500323.tif 000239
【０７８１】
前記一般式（ＸＩＶ−２）中、Ｒ１４０は炭素原子数１〜５のアルキル基、炭素原子数２〜５のアルケニル基又は炭素原子数１〜４のアルコキシ基を表し、Ｘ１４１〜Ｘ１４４は、それぞれ独立して、フッ素原子又は水素原子を表し、Ｙ１４はフッ素原子、塩素原子又は−ＯＣＦ３を表す。
【０７８２】
組み合わせることのできる化合物の種類に制限は無いが、低温での溶解性、転移温度、電気的な信頼性、複屈折率などを考慮して実施形態ごとに適宜組み合わせる。例えば、本発明の一つの実施形態では１種である。更に、本発明の別の実施形態では２種類である。あるいは、本発明の更に別の実施形態では３種類である。また、本発明の更に別の実施形態では４種類である。あるいは、本発明の更に別の実施形態では５種類以上である。
【０７８３】
前記一般式（ＸＩＶ−２）で表される化合物の含有量は、低温での溶解性、転移温度、電気的な信頼性、複屈折率などの特性を考慮して適宜調整される。
【０７８４】
例えば、前記一般式（ＸＩＶ−２）で表される化合物の含有量は、本発明の液晶組成物の総質量に対して、本発明の一つの実施形態では１〜３０質量％が好ましく、１〜２５質量％がより好ましく、１〜２０質量％がより更に好ましい。
【０７８５】
本発明の液晶組成物が、駆動電圧の小さい液晶表示素子用に用いられる場合は、前記一般式（ＸＩＶ−２）で表される化合物の含有量を多めにすることが適している。また応答速度の速い液晶表示素子に用いられる液晶組成物である場合は、前記一般式（ＸＩＶ−２）で表される化合物の含有量を少なめにすることが適している。
【０７８６】
さらに、一般式（ＸＩＶ−２）で表される化合物は、一般式（ＸＩＶ−２−１）で表される化合物であることが好ましい。
【０７８７】
【化２１５】
0005500323.tif 000240
【０７８８】
前記一般式（ＸＩＶ−２−１）中、Ｒ１４０は炭素原子数１〜５のアルキル基、炭素原子数２〜５のアルケニル基又は炭素原子数１〜４のアルコキシ基を表す。
【０７８９】
前記一般式（ＸＩＶ−２−１）で表される化合物の含有量は、低温での溶解性、転移温度、電気的な信頼性などを考慮して、本発明の液晶組成物の総質量に対して、１質量％以上１５質量％以下であることが好ましく、３質量％以上１３質量％以下が好ましく、５質量％以上１１質量％以下が好ましく、７質量％以上９質量％以下が好ましい。
【０７９０】
さらに、一般式（ＸＩＶ−２−１）で表される化合物は具体的には式（５３．１）から式（５３．４）で表される化合物群から選ばれる少なくとも１種の化合物であることが好ましく、中でも式（５３．４）で表される化合物を含有することが好ましい。
【０７９１】
【化２１６】
0005500323.tif 000241
【０７９２】
あるいは／さらに、前記一般式（ＸＩＶ−２）で表される化合物は、一般式（ＸＩＶ−２−２）で表される化合物であることが好ましい。
【０７９３】
【化２１７】
0005500323.tif 000242
【０７９４】
前記一般式（ＸＩＶ−２−２）中、Ｒ１４０は炭素原子数１〜５のアルキル基、炭素原子数２〜５のアルケニル基又は炭素原子数１〜４のアルコキシ基を表す。
【０７９５】
前記一般式（ＸＩＶ−２−２）で表される化合物の含有量は、低温での溶解性、転移温度、電気的な信頼性などを考慮して、本発明の液晶組成物の総質量に対して、１質量％以上３０質量％以下であることが好ましく、１質量％以上２５質量％以下が好ましく、１質量％以上２０質量％以下が好ましく、４質量％以上２０質量％以下が好ましく、８質量％以上２０質量％以下が好ましい。
【０７９６】
さらに、一般式（ＸＩＶ−２−２）で表される化合物は具体的には式（５４．１）から式（５４．４）で表される化合物群から選ばれる少なくとも１種の化合物であることが好ましく、中でも、式（５４．１）、式（５４．２）、および／または、式（５４．４）で表される化合物を含有することが好ましい。
【０７９７】
【化２１８】
0005500323.tif 000243
【０７９８】
本発明の液晶組成物において、前記式（５４．１）で表される化合物の含有量は、本発明の液晶組成物の総質量に対して０．５質量％以上２０質量％以下であることが好ましく、０．５質量％１５質量％以下であることが好ましく、０．５質量％以上１０質量％以下であることが好ましく、０．５質量％以上５質量％以下であることが好ましい。
【０７９９】
本発明の液晶組成物において、前記式（５４．２）で表される化合物の含有量は、本発明の液晶組成物の総質量に対して１質量％以上３０質量％以下であることが好ましく、１質量％２５質量％以下であることが好ましく、１質量％以上２０質量％以下であることが好ましく、３質量％以上１７質量％以下であることが好ましい。
【０８００】
本発明の液晶組成物において、前記式（５４．４）で表される化合物の含有量は、本発明の液晶組成物の総質量に対して１質量％以上２５質量％以下であることが好ましく、１質量％２０質量％以下であることが好ましく、１質量％以上１５質量％以下であることが好ましく、１質量％以上１０質量％以下であることが好ましい。
【０８０１】
あるいは／さらに、前記一般式（ＸＩＶ−２）で表される化合物は、一般式（ＸＩＶ−２−３）で表される化合物であることが好ましい。
【０８０２】
【化２１９】
0005500323.tif 000244
【０８０３】
前記一般式（ＸＩＶ−２−３）中、Ｒ１４０は炭素原子数１〜５のアルキル基、炭素原子数２〜５のアルケニル基又は炭素原子数１〜４のアルコキシ基を表す。
【０８０４】
前記一般式（ＸＩＶ−２−３）で表される化合物の含有量は、低温での溶解性、転移温度、電気的な信頼性などを考慮して、本発明の液晶組成物の総質量に対して、５質量％以上３０質量％以下であることが好ましく、９質量％以上２７質量％以下が好ましく、１２質量％以上２４質量％以下が好ましく、１２質量％以上２０質量％以下が好ましい。
【０８０５】
さらに、一般式（ＸＩＶ−２−３）で表される化合物は具体的には式（５５．１）から式（５５．４）で表される化合物群から選ばれる少なくとも１種の化合物であることが好ましく、中でも式（５５．２）および／または式（５５．４）で表される化合物を含有することが好ましい。
【０８０６】
【化２２０】
0005500323.tif 000245
【０８０７】
あるいは／さらに、前記一般式（ＸＩＶ−２）で表される化合物は、一般式（ＸＩＶ−２−４）で表される化合物であることが好ましい。
【０８０８】
【化２２１】
0005500323.tif 000246
【０８０９】
前記一般式（ＸＩＶ−２−４）中、Ｒ１４０は炭素原子数１〜５のアルキル基、炭素原子数２〜５のアルケニル基又は炭素原子数１〜４のアルコキシ基を表す。
【０８１０】
組み合わせることのできる化合物の種類に制限は無いが、低温での溶解性、転移温度、電気的な信頼性、複屈折率などを考慮して実施形態ごとに適宜組み合わせる。例えば、本発明の一つの実施形態では１種である。更に、本発明の別の実施形態では２種類である。あるいは、本発明の更に別の実施形態では３種類以上である。
【０８１１】
前記一般式（ＸＩＶ−２−４）で表される化合物の含有量は、低温での溶解性、転移温度、電気的な信頼性、複屈折率などの特性を考慮して実施形態ごとに適宜調整される。
【０８１２】
例えば、前記一般式（ＸＩＶ−２−４）で表される化合物の含有量は、本発明の液晶組成物の総質量に対して、本発明の一つの実施形態では１〜２５質量％、別の実施形態では１〜２０質量％、さらに別の実施形態では１〜１５質量％、またさらに別の実施形態では１〜１０質量％、またさらに別の実施形態では３〜８質量％、である。
【０８１３】
本発明の液晶組成物が、駆動電圧の小さい液晶表示素子用に用いられる場合は、前記一般式（ＸＩＶ−２−４）で表される化合物の含有量を多めにすることが適している。また応答速度の速い液晶表示素子に用いられる液晶組成物である場合は、前記一般式（ＸＩＶ−２−４）で表される化合物の含有量を少なめにすることが適している。
【０８１４】
さらに、前記一般式（ＸＩＶ−２−４）で表される化合物は具体的には式（５６．１）から式（５６．４）で表される化合物群から選ばれる少なくとも１種の化合物であることが好ましく、中でも式（５６．１）、式（５６．２）、及び／又は、式（５６．４）で表される化合物を含有することが好ましい。
【０８１５】
【化２２２】
0005500323.tif 000247
【０８１６】
あるいは／さらに、前記一般式（ＸＩＶ−２）で表される化合物は、一般式（ＸＩＶ−２−５）で表される化合物であることが好ましい。
【０８１７】
【化２２３】
0005500323.tif 000248
【０８１８】
前記一般式（ＸＩＶ−２−５）中、Ｒ１４０は炭素原子数１〜５のアルキル基、炭素原子数２〜５のアルケニル基又は炭素原子数１〜４のアルコキシ基を表す。
【０８１９】
前記一般式（ＸＩＶ−２−５）で表される化合物の含有量は、低温での溶解性、転移温度、電気的な信頼性などを考慮して、本発明の液晶組成物の総質量に対して、５質量％以上２５質量％以下であることが好ましく、１０質量％以上２２質量％以下が好ましく、１３質量％以上１８質量％以下が好ましく、１３質量％以上１５質量％以下が好ましい。
【０８２０】
さらに、前記一般式（ＸＩＶ−２−５）で表される化合物は具体的には式（５７．１）から式（５７．４）で表される化合物群から選ばれる少なくとも１種の化合物である。中でも式（５７．１）で表される化合物を含有することが好ましい。
【０８２１】
【化２２４】
0005500323.tif 000249
【０８２２】
あるいは／さらに、一般式（ＸＩＶ−２）で表される化合物は、一般式（ＸＩＶ−２−６）で表される化合物であることが好ましい。
【０８２３】
【化２２５】
0005500323.tif 000250
【０８２４】
前記一般式（ＸＩＶ−２−６）中、Ｒ１４０は炭素原子数１〜５のアルキル基、炭素原子数２〜５のアルケニル基又は炭素原子数１〜４のアルコキシ基を表す。
【０８２５】
前記一般式（ＸＩＶ−２−６）で表される化合物の含有量は、低温での溶解性、転移温度、電気的な信頼性などを考慮して、本発明の液晶組成物の総質量に対して、５質量％以上２５質量％以下であることが好ましく、１０質量％以上２２質量％以下が好ましく、１５質量％以上２０質量％以下が好ましく、１５質量％以上１７質量％以下が好ましい。
【０８２６】
さらに、前記一般式（ＸＩＶ−２−６）で表される化合物は具体的には式（５８．１）から式（５８．４）で表される化合物群から選ばれる少なくとも１種の化合物であることが好ましく、中でも式（５８．２）で表される化合物を含有することが好ましい。
【０８２７】
【化２２６】
0005500323.tif 000251
【０８２８】
あるいは／さらに、前記一般式（ＸＩＶ）で表される化合物は、一般式（ＸＩＶ−３）で表される化合物であることが好ましい。
【０８２９】
【化２２７】
0005500323.tif 000252
【０８３０】
前記一般式（ＸＩＶ−３）中、Ｒ１４０は炭素原子数１〜５のアルキル基、炭素原子数２〜５のアルケニル基または炭素原子数１〜４のアルコキシ基を表す。
【０８３１】
組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類以上である。
【０８３２】
前記一般式（ＸＩＶ−３）表される化合物の含有量は、低温での溶解性、転移温度、電気的な信頼性、複屈折率などを考慮して、本発明の液晶組成物の総質量に対して、１質量％以上２０質量％以下であることが好ましく、１質量％以上１５質量％以下であることが好ましく、１質量％以上１０質量％以下であることが好ましい。
【０８３３】
さらに、前記一般式（ＸＩＶ−３）で表される化合物は、具体的には式（６１．１）から式（６１．４）で表される化合物群から選ばれる少なくとも１種の化合物であることが好ましく、式（６１．１）及び／又は式（６１．２）で表される化合物がより好ましい。
【０８３４】
【化２２８】
0005500323.tif 000253
【０８３５】
あるいは／さらに、前記一般式（Ｍ）で表される化合物は、一般式（ＸＶ）で表される化合物であることが好ましい。
【０８３６】
【化２２９】
0005500323.tif 000254
【０８３７】
前記一般式（ＸＶ）中、Ｒ１５０は炭素原子数１〜５のアルキル基、炭素原子数２〜５のアルケニル基又は炭素原子数１〜４のアルコキシ基を表し、Ａ１５１は１，４−シクロヘキシレン基又は１,４-フェニレン基を表すが、前記１,４−フェニレン基上の水素原子はフッ素原子によって置換されていてもよい。
【０８３８】
組み合わせることのできる化合物に特に制限は無いが、低温での溶解性、転移温度、電気的な信頼性、複屈折率などを考慮して適宜組み合わせる。例えば、本発明の一つの実施形態では１種である。また、本発明の別の実施形態では２種類である。更に別の実施形態では３種類である。更にまた別の実施形態では４種類である。更にまた別の実施形態では５種類以上である。
【０８３９】
前記一般式（ＸＶ）で表される化合物の含有量は、低温での溶解性、転移温度、電気的な信頼性、複屈折率などの特性を考慮して実施形態ごとに適宜調整される。たとえば、前記一般式（ＸＶ）で表される化合物の含有量は、本発明の液晶組成物の総質量に対して、本発明の一つの実施形態では０．５〜２５質量％、別の実施形態では０．５〜２０質量％、さらに別の実施形態では０．５〜１５質量％、またさらに別の実施形態では０．５〜１０質量％、またさらに別の実施形態では０．５〜７質量％である。
【０８４０】
本発明の液晶組成物に使用される前記一般式（ＸＶ）で表される化合物は、一般式（ＸＶ−１）で表される化合物であることが好ましい。
【０８４１】
【化２３０】
0005500323.tif 000255
【０８４２】
前記一般式（ＸＶ−１）中、Ｒ１５０は炭素原子数１〜５のアルキル基、炭素原子数２〜５のアルケニル基または炭素原子数１〜４のアルコキシ基を表す。
【０８４３】
組み合わせることのできる化合物に特に制限は無いが、低温での溶解性、転移温度、電気的な信頼性、複屈折率などを考慮して１種または２種類以上を組み合わせることが好ましい。
【０８４４】
前記一般式（ＸＶ−１）で表される化合物の含有量は、低温での溶解性、転移温度、電気的な信頼性、複屈折率などの特性を考慮して適宜調整される。
【０８４５】
たとえば、前記一般式（ＸＶ−１）で表される化合物の含有量は、本発明の液晶組成物の総質量に対して、本発明の一つの実施形態では１〜２５質量％、別の実施形態では１〜２０質量％、さらに別の実施形態では１〜１０質量％、またさらに別の実施形態では３〜７質量％、である。
【０８４６】
さらに、本発明の液晶組成物に使用される一般式（ＸＶ−１）で表される化合物は、具体的には式（５９．１）から式（５９．４）で表される化合物群から選ばれる少なくとも１種の化合物であることが好ましく、中でも式（５９．１）で表される化合物を含有することがより好ましい。
【０８４７】
【化２３１】
0005500323.tif 000256
【０８４８】
あるいは／さらに、前記一般式（ＸＶ）で表される化合物は、一般式（ＸＶ−２）で表される化合物であることが好ましい。
【０８４９】
【化２３２】
0005500323.tif 000257
【０８５０】
前記一般式（ＸＶ−２）中、Ｒ１５０は炭素原子数１〜５のアルキル基、炭素原子数２〜５のアルケニル基または炭素原子数１〜４のアルコキシ基を表す。
【０８５１】
組み合わせることのできる化合物に特に制限は無いが、低温での溶解性、転移温度、電気的な信頼性、複屈折率などを考慮して１種または２種類以上を組み合わせることが好ましい。
【０８５２】
前記一般式（ＸＶ−２）で表される化合物の含有量は、低温での溶解性、転移温度、電気的な信頼性、複屈折率などの特性を考慮して適宜調整される。
【０８５３】
たとえば、前記一般式（ＸＶ−２）で表される化合物の含有量は、低温での溶解性、転移温度、電気的な信頼性、複屈折率などを考慮して、本発明の液晶組成物の総質量に対して、０．５質量％以上２０質量％以下であることが好ましく、０．５質量％以上１５質量％以下であることが好ましく、０．５質量％１０質量％以下であることが好ましく、１質量％以上５質量％以下であることが好ましい。
【０８５４】
さらに、本発明の液晶組成物に使用される一般式（ＸＶ−２）で表される化合物は、具体的には式（６０．１）から式（６０．４）で表される化合物群から選ばれる少なくとも１種の化合物であることが好ましく、中でも式（６０．１）および／または式（６０．２）で表される化合物を含有することがより好ましい。
【０８５５】
【化２３３】
0005500323.tif 000258
【０８５６】
あるいは／さらに、前記一般式（Ｍ）で表される化合物は、一般式（ＸＶ'−１）で表される化合物であることが好ましい。
【０８５７】
【化２３４】
0005500323.tif 000259
【０８５８】
前記一般式（ＸＶ'−１）中、Ｒ１５０は炭素原子数１〜５のアルキル基、炭素原子数２〜５のアルケニル基または炭素原子数１〜４のアルコキシ基を表す。
【０８５９】
組み合わせることのできる化合物に特に制限は無いが、低温での溶解性、転移温度、電気的な信頼性、複屈折率などを考慮して１種または２種類以上を組み合わせることが好ましい。
【０８６０】
前記一般式（ＸＶ'−１）で表される化合物の含有量は、低温での溶解性、転移温度、電気的な信頼性、複屈折率などの特性を考慮して適宜調整される。
【０８６１】
たとえば、前記一般式（ＸＶ'−１）で表される化合物の含有量は、低温での溶解性、転移温度、電気的な信頼性、複屈折率などを考慮して、本発明の液晶組成物の総質量に対して、１質量％以上２０質量％以下であることが好ましく、１質量％以上１５質量％以下であることが好ましく、１質量％１０質量％以下であることが好ましく、１質量％６質量％以下であることが好ましい。
【０８６２】
さらに、本発明の液晶組成物に使用される一般式（ＸＶ'−１）で表される化合物は、具体的には式（６０．１１）から式（６０．１４）で表される化合物群から選ばれる少なくとも１種の化合物であることが好ましく、中でも式（６０．１２）で表される化合物を含有することがより好ましい。
【０８６３】
【化２３５】
0005500323.tif 000260
【０８６４】
本願発明の液晶組成物は、分子内に過酸（−ＣＯ−ＯＯ−）構造等の酸素原子同士が結合した構造を持つ化合物を含有しないことが好ましい。
【０８６５】
液晶組成物の信頼性及び長期安定性を重視する場合にはカルボニル基を有する化合物の含有量を前記組成物の総質量に対して５質量％以下とすることが好ましく、３質量％以下とすることがより好ましく、１質量％以下とすることが更に好ましく、実質的に含有しないことが最も好ましい。
【０８６６】
ＵＶ照射による安定性を重視する場合、塩素原子が置換している化合物の含有量を前記組成物の総質量に対して１５質量％以下とすることが好ましく、１０質量％以下とすることがより好ましく、５質量％以下とすることが更に好ましく、実質的に含有しないことが最も好ましい。
【０８６７】
分子内の環構造がすべて６員環である化合物の含有量を多くすることが好ましく、分子内の環構造がすべて６員環である化合物の含有量を前記組成物の総質量に対して８０質量％以上とすることが好ましく、９０質量％以上とすることがより好ましく、９５質量％以上とすることが更に好ましく、実質的に分子内の環構造がすべて６員環である化合物のみで液晶組成物を構成することが最も好ましい。
【０８６８】
液晶組成物の酸化による劣化を抑えるためには、環構造としてシクロヘキセニレン基を有する化合物の含有量を少なくすることが好ましく、シクロヘキセニレン基を有する化合物の含有量を前記組成物の総質量に対して１０質量％以下とすることが好ましく、５質量％以下とすることがより好ましく、実質的に含有しないことが更に好ましい。
【０８６９】
粘度の改善及びＴｎｉの改善を重視する場合には、水素原子がハロゲンに置換されていてもよい２−メチルベンゼン−１，４−ジイル基を分子内に持つ化合物の含有量を少なくすることが好ましく、前記２−メチルベンゼン−１，４−ジイル基を分子内に持つ化合物の含有量を前記組成物の総質量に対して１０質量％以下とすることが好ましく、５質量％以下とすることがより好ましく、実質的に含有しないことが更に好ましい。
【０８７０】
本発明の第一実施形態の組成物に含有される化合物が、側鎖としてアルケニル基を有する場合、前記アルケニル基がシクロヘキサンに結合している場合には当該アルケニル基の炭素原子数は２〜５であることが好ましく、前記アルケニル基がベンゼンに結合している場合には当該アルケニル基の炭素原子数は４〜５であることが好ましく、前記アルケニル基の不飽和結合とベンゼンは直接結合していないことが好ましい。
【０８７１】
本発明の液晶組成物には、ＰＳモード、横電界型ＰＳＡモード又は横電界型ＰＳＶＡモードなどの液晶表示素子を作製するために、重合性化合物を含有することができる。使用できる重合性化合物として、光などのエネルギー線により重合が進行する光重合性モノマーなどが挙げられ、構造として、例えば、ビフェニル誘導体、ターフェニル誘導体などの六員環が複数連結した液晶骨格を有する重合性化合物などが挙げられる。更に具体的には、一般式（ＸＸ）で表される二官能モノマーが好ましい。
【０８７２】
【化２３６】
0005500323.tif 000261
【０８７３】
前記一般式（ＸＸ）中、Ｘ２０１及びＸ２０２は、それぞれ独立して、水素原子又はメチル基を表し、
Ｓｐ２０１及びＳｐ２０２は、それぞれ独立して、単結合、炭素原子数１〜８のアルキレン基又は−Ｏ−（ＣＨ２）ｓ−（式中、ｓは２〜７の整数を表し、酸素原子は芳香環に結合するものとする。）を表し、
Ｚ２０１は、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ１＝ＣＹ２−（式中、Ｙ１及びＹ２は、それぞれ独立して、フッ素原子又は水素原子を表す。）、−Ｃ≡Ｃ−、又は、単結合を表し、
Ｍ２０１は、１，４−フェニレン基、トランス−１，４−シクロヘキシレン基又は単結合を表し、式中の全ての１，４−フェニレン基は、任意の水素原子がフッ素原子により置換されていても良い。
【０８７４】
Ｘ２０１及びＸ２０２は、何れも水素原子を表すジアクリレート誘導体、何れもメチル基を有するジメタクリレート誘導体の何れも好ましく、一方が水素原子を表しもう一方がメチル基を表す化合物も好ましい。これらの化合物の重合速度は、ジアクリレート誘導体が最も早く、ジメタクリレート誘導体が遅く、非対称化合物がその中間であり、その用途により好ましい態様を用いることができる。ＰＳＡ表示素子においては、ジメタクリレート誘導体が特に好ましい。
【０８７５】
Ｓｐ２０１及びＳｐ２０２はそれぞれ独立して、単結合、炭素原子数１〜８のアルキレン基又は−Ｏ−（ＣＨ２）ｓ−を表すが、ＰＳＡ表示素子においては少なくとも一方が単結合であることが好ましく、共に単結合を表す化合物又は一方が単結合でもう一方が炭素原子数１〜８のアルキレン基又は−Ｏ−（ＣＨ２）ｓ−を表す態様が好ましい。この場合炭素原子数１〜４のアルキル基が好ましく、ｓは１〜４が好ましい。
【０８７６】
Ｚ２０１は、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、又は、単結合が好ましく、−ＣＯＯ−、−ＯＣＯ−、又は、単結合がより好ましく、単結合が特に好ましい。
【０８７７】
Ｍ２０１は、任意の水素原子がフッ素原子により置換されていても良い１，４−フェニレン基、トランス−１，４−シクロヘキシレン基、又は、単結合を表すが、１，４−フェニレン基又は単結合が好ましい。Ｍ２０１が単結合以外の環構造を表す場合、Ｚ２０１は単結合以外の連結基が好ましく、Ｍ２０１が単結合の場合、Ｚ２０１は単結合が好ましい。
【０８７８】
これらの点から、一般式（ＸＸ）において、Ｓｐ２０１及びＳｐ２０２の間の環構造は、具体的には次に記載する構造が好ましい。
【０８７９】
前記一般式（ＸＸ）において、Ｍ２０１が単結合を表し、環構造が二つの環で形成される場合において、次の式（ＸＸａ−１）〜式（ＸＸａ−５）を表すことが好ましく、式（ＸＸａ−１）〜式（ＸＸａ−３）を表すことがより好ましく、式（ＸＸａ−１）を表すことが特に好ましい。
【０８８０】
【化２３７】
0005500323.tif 000262
【０８８１】
前記式（ＸＸａ−１）〜式（ＸＸａ−５）中、両端はＳｐ２０１又はＳｐ２０２に結合するものとする。
【０８８２】
これらの骨格を含む重合性化合物は重合後の配向規制力がＰＳＡ型液晶表示素子に最適であり、良好な配向状態が得られることから、表示ムラが抑制されるか、又は、全く発生しない。
【０８８３】
以上のことから、重合性モノマーとしては、一般式（ＸＸ−１）〜一般式（ＸＸ−４）で表される化合物群から選択される少なくとも１種の化合物が好ましく、中でも一般式（ＸＸ−２）で表される化合物がより好ましい。
【０８８４】
【化２３８】
0005500323.tif 000263
【０８８５】
前記一般式（ＸＸ−３）及び一般式（ＸＸ−４）中、Ｓｐ２０は炭素原子数２〜５のアルキレン基を表す。
【０８８６】
本発明の液晶組成物にモノマーを添加する場合において、重合開始剤が存在しない場合でも重合は進行するが、重合を促進するために重合開始剤を含有していてもよい。重合開始剤としては、ベンゾインエーテル類、ベンゾフェノン類、アセトフェノン類、ベンジルケタール類、アシルフォスフィンオキサイド類等が挙げられる。
【０８８７】
本発明における液晶組成物は、更に、一般式（Ｑ）で表される化合物を酸化防止剤として含有することができる。
【０８８８】
【化２３９】
0005500323.tif 000264
【０８８９】
前記一般式（Ｑ）中、ＲＱは炭素原子数１〜２２の直鎖アルキル基又は分岐鎖アルキル基を表し、該アルキル基中の１つ又は２つ以上のＣＨ２基は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−、−ＯＣＦ２−で置換されてよく、ＭＱはトランス−１，４−シクロへキシレン基、１，４−フェニレン基、又は、単結合を表す。
【０８９０】
ＲＱは炭素原子数１〜２２の直鎖アルキル基又は分岐鎖アルキル基を表し、該アルキル基中の１つ又は２つ以上のＣＨ２基は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−、−ＯＣＦ２−で置換されてよいが、炭素原子数１〜２０の直鎖アルキル基、直鎖アルコキシ基、１つのＣＨ２基が−ＯＣＯ−又は−ＣＯＯ−に置換された直鎖アルキル基、分岐鎖アルキル基、分岐アルコキシ基、１つのＣＨ２基が−ＯＣＯ−又は−ＣＯＯ−に置換された分岐鎖アルキル基が好ましく、炭素原子数１〜１０の直鎖アルキル基、１つのＣＨ２基が−ＯＣＯ−又は−ＣＯＯ−に置換された直鎖アルキル基、分岐鎖アルキル基、分岐アルコキシ基、１つのＣＨ２基が−ＯＣＯ−又は−ＣＯＯ−に置換された分岐鎖アルキル基が更に好ましい。
ＭＱはトランス−１，４−シクロへキシレン基、１，４−フェニレン基又は単結合を表すが、トランス−１，４−シクロへキシレン基又は１，４−フェニレン基が好ましい。
【０８９１】
前記一般式（Ｑ）で表される化合物は、下記の一般式（Ｑ−ａ）〜一般式（Ｑ−ｄ）で表される化合物群から選択される少なくとも１種の化合物であることが好ましく、一般式（Ｑ−ａ）及び／又は（Ｑ−ｃ）で表される化合物であることがより好ましい。
【０８９２】
【化２４０】
0005500323.tif 000265
【０８９３】
前記式中、ＲＱ１は炭素原子数１〜１０の直鎖アルキル基又は分岐鎖アルキル基が好ましく、ＲＱ２は炭素原子数１〜２０の直鎖アルキル基又は分岐鎖アルキル基が好ましく、ＲＱ３は炭素原子数１〜８の直鎖アルキル基、分岐鎖アルキル基、直鎖アルコキシ基又は分岐鎖アルコキシ基が好ましく、ＬＱは炭素原子数１〜８の直鎖アルキレン基又は分岐鎖アルキレン基が好ましい。これらの中でも、一般式（Ｑ）で表される化合物は、下記式（Ｑ−ａ−１）及び／又は（Ｑ−ｃ−１）で表される化合物であることが好ましい。
【０８９４】
【化２４１】
0005500323.tif 000266
0005500323.tif 000267
【０８９５】
本願発明の液晶組成物において、前記一般式（Ｑ）で表される化合物を１種含有することが好ましく、２種を含有することが好ましく、１種〜５種を含有することが好ましく、その含有量は、本発明の液晶組成物の総質量に対して、０．００１〜１質量％であることが好ましく、０．００１〜０．１質量％であることが好ましく、０．００１〜０．０５質量％であることが好ましい。
【０８９６】
本発明の液晶組成物に含まれる前記一般式（ｉ）で表される化合物が少なくとも２種類であり、かつ、前記式（１１．２）で表される化合物が更に含まれる場合、当該液晶組成物の総質量に対する、前記一般式（ｉ）で表される化合物、前記式（ｉｉ）で表される化合物、および、前記式（１１．２）で表される化合物の総含有量は、１２〜５６質量％が好ましく、１５〜５３質量％がより好ましく、１８〜５０質量％がより更に好ましい。
【０８９７】
本発明の液晶組成物に含まれる前記一般式（ｉ）で表される化合物が少なくとも２種類であり、かつ、前記式（３１．４）で表される化合物が更に含まれる場合、当該液晶組成物の総質量に対する、前記一般式（ｉ）で表される化合物、前記式（ｉｉ）で表される化合物、および、前記式（３１．４）で表される化合物の総含有量は、１０〜３５質量％が好ましく、１３〜３３質量％がより好ましく、１６〜３０質量％がより更に好ましい。
【０８９８】
本発明の液晶組成物に含まれる前記一般式（ｉ）で表される化合物が少なくとも２種類であり、かつ、前記式（４４．１）で表される化合物および／または前記式（４４．２）で表される化合物が更に含まれる場合、当該液晶組成物の総質量に対する、前記一般式（ｉ）で表される化合物、前記式（ｉｉ）で表される化合物、前記式（４４．１）で表される化合物、および、前記式（４４．２）で表される化合物の総含有量は、１８〜４５質量％が好ましく、２０〜４２質量％がより好ましく、２２〜４０質量％がより更に好ましい。
【０８９９】
本発明の液晶組成物に含まれる前記一般式（ｉ）で表される化合物が少なくとも３種類であり、かつ、前記式（６．６）で表される化合物が更に含まれる場合、当該液晶組成物の総質量に対する、前記一般式（ｉ）で表される化合物、前記式（ｉｉ）で表される化合物、および、前記式（６．６）で表される化合物の総含有量は、２０〜４５質量％が好ましく、２５〜４０質量％がより好ましく、２９〜３６質量％がより更に好ましい。
【０９００】
本発明の液晶組成物に含まれる前記一般式（ｉ）で表される化合物が１種類であり、かつ、前記式（５．２）で表される化合物が更に含まれる場合、当該液晶組成物の総質量に対する、前記一般式（ｉ）で表される化合物、前記式（ｉｉ）で表される化合物、および、前記式（５．２）で表される化合物の総含有量は、２０〜４５質量％が好ましく、２５〜４０質量％がより好ましく、２８〜３５質量％がより更に好ましい。
【０９０１】
本発明の液晶組成物に含まれる前記一般式（ｉ）で表される化合物が１種類であり、かつ、前記式（２．３）で表される化合物と前記式（５．３）で表される化合物が更に含まれる場合、当該液晶組成物の総質量に対する、前記一般式（ｉ）で表される化合物、前記式（ｉｉ）で表される化合物、前記式（２．３）で表される化合物、および、前記式（５．３）で表される化合物の総含有量は、２５〜４０質量％が好ましく、２７〜３８質量％がより好ましく、３０〜３５質量％がより更に好ましい。
【０９０２】
本発明の液晶組成物に含まれる前記一般式（ｉ）で表される化合物が１種類であり、かつ、前記式（６．３）で表される化合物が更に含まれる場合、当該液晶組成物の総質量に対する、前記一般式（ｉ）で表される化合物、前記式（ｉｉ）で表される化合物、および、前記式（６．３）で表される化合物の総含有量は、１７〜３３質量％が好ましく、２０〜３０質量％がより好ましく、２２〜２６質量％がより更に好ましい。
【０９０３】
本発明の液晶組成物に含まれる前記一般式（ｉ）で表される化合物が１種類であり、かつ、前記式（１０．１）で表される化合物が更に含まれる場合、当該液晶組成物の総質量に対する、前記一般式（ｉ）で表される化合物、前記式（ｉｉ）で表される化合物、および、前記式（１０．１）で表される化合物の総含有量は、２０〜３５質量％が好ましく、２２〜３２質量％がより好ましく、２４〜２９質量％がより更に好ましい。
【０９０４】
本発明の液晶組成物に含まれる前記一般式（ｉ）で表される化合物が１種類であり、かつ、前記式（２８．５）で表される化合物が更に含まれる場合、当該液晶組成物の総質量に対する、前記一般式（ｉ）で表される化合物、前記式（ｉｉ）で表される化合物、および、前記式（２８．５）で表される化合物の総含有量は、８〜２５質量％が好ましく、１０〜２０質量％がより好ましく、１２〜１７質量％がより更に好ましい。
【０９０５】
本発明の液晶組成物に含まれる前記一般式（ｉ）で表される化合物が１種類であり、かつ、前記式（３１．２）で表される化合物が更に含まれる場合、当該液晶組成物の総質量に対する、前記一般式（ｉ）で表される化合物、前記式（ｉｉ）で表される化合物、および、前記式（３１．２）で表される化合物の総含有量は、２０〜３５質量％が好ましく、２３〜３３質量％がより好ましく、２５〜３０質量％がより更に好ましい。
【０９０６】
本発明の液晶組成物に含まれる前記一般式（ｉ）で表される化合物が１種類であり、かつ、前記式（３８．２）で表される化合物が更に含まれる場合、当該液晶組成物の総質量に対する、前記一般式（ｉ）で表される化合物、前記式（ｉｉ）で表される化合物、および、前記式（３８．２）で表される化合物の総含有量は、２０〜３５質量％が好ましく、２２〜３３質量％がより好ましく、２４〜３０質量％がより更に好ましい。
【０９０７】
本発明の液晶組成物に含まれる前記一般式（ｉ）で表される化合物が１種類であり、かつ、前記式（３９．２）で表される化合物が更に含まれる場合、当該液晶組成物の総質量に対する、前記一般式（ｉ）で表される化合物、前記式（ｉｉ）で表される化合物、および、前記式（３９．２）で表される化合物の総含有量は、１０〜３３質量％が好ましく、１２〜３０質量％がより好ましく、１４〜２８質量％がより更に好ましい。
【０９０８】
本発明の液晶組成物に含まれる前記一般式（ｉ）で表される化合物が１種類であり、かつ、前記式（４２．３）で表される化合物が更に含まれる場合、当該液晶組成物の総質量に対する、前記一般式（ｉ）で表される化合物、前記式（ｉｉ）で表される化合物、および、前記式（４２．３）で表される化合物の総含有量は、５〜２０質量％が好ましく、７〜１７質量％がより好ましく、９〜１４質量％がより更に好ましい。
【０９０９】
本発明の液晶組成物に含まれる前記一般式（ｉ）で表される化合物が１種類であり、かつ、前記式（５４．１）で表される化合物、前記式（５４．２）で表される化合物、および／または、前記式（５４．４）で表される化合物が更に含まれる場合、当該液晶組成物の総質量に対する、前記一般式（ｉ）で表される化合物、前記式（ｉｉ）で表される化合物、前記式（５４．１）で表される化合物、前記式（５４．２）で表される化合物、および、前記式（５４．４）で表される化合物の総含有量は、１５〜３５質量％が好ましく、１７〜３０質量％がより好ましく、２０〜２８質量％がより更に好ましい。
【０９１０】
本発明の液晶組成物に含まれる一般式（ｉ）で表される化合物が１種類である場合、当該液晶組成物の総質量に対する、前記一般式（ｉ）で表される化合物と前記式（ｉｉ）で表される化合物の総含有量は、５〜２５質量％であることが好ましく、７〜２３質量％であることがより好ましく、９〜２１質量％であることがより更に好ましい。
【０９１１】
本発明の液晶組成物に含まれる一般式（ｉ）で表される化合物が１種類である場合、当該液晶組成物の総質量に対する、前記一般式（ｉ）で表される化合物、前記式（ｉｉ）で表される化合物、前記一般式（Ｉ−２）で表される化合物、前記一般式（Ｉ−５）で表される化合物、前記一般式（ＩＶ−２）で表される化合物、及び前記一般式（Ｘ−３−１）で表される化合物の総含有量は、２３〜３７質量％であることが好ましく、２５〜３５質量％であることがより好ましく、２８〜３２質量％であることがより更に好ましい。
【０９１２】
本発明の液晶組成物に含まれる一般式（ｉ）で表される化合物が１種類である場合、当該液晶組成物の総質量に対する、前記一般式（ｉ）で表される化合物、前記式（ｉｉ）で表される化合物、前記一般式（ＩＩＩ）で表される化合物、前記一般式（ＩＶ−４）で表される化合物、及び前記一般式（ＸＩＶ−２−２）で表される化合物の総含有量は、３０〜４５質量％であることが好ましく、３３〜４２質量％であることがより好ましく、３５〜４０質量％であることがより更に好ましい。
【０９１３】
本発明の液晶組成物に含まれる一般式（ｉ）で表される化合物が１種類である場合、当該液晶組成物の総質量に対する、前記一般式（ｉ）で表される化合物、前記式（ｉｉ）で表される化合物、前記一般式（ＩＩＩ）で表される化合物、前記一般式（ＩＶ−４）で表される化合物、前記一般式（Ｘ−２−１）で表される化合物、及び前記一般式（Ｘ−４−１）で表される化合物の総含有量は、２５〜３８質量％であることが好ましく、２７〜３５質量％であることがより好ましく、２９〜３３質量％であることがより更に好ましい。
【０９１４】
本発明の液晶組成物に含まれる一般式（ｉ）で表される化合物が１種類である場合、当該液晶組成物の総質量に対する、前記一般式（ｉ）で表される化合物、前記式（ｉｉ）で表される化合物、及び前記一般式（ＩＩ−２）で表される化合物の総含有量は、２０〜３３質量％であることが好ましく、２２〜３０質量％であることがより好ましく、２４〜２８質量％であることがより更に好ましい。
【０９１５】
本発明の液晶組成物に含まれる一般式（ｉ）で表される化合物が１種類である場合、当該液晶組成物の総質量に対する、前記一般式（ｉ）で表される化合物、前記式（ｉｉ）で表される化合物、前記一般式（Ｉ−４）で表される化合物、前記一般式（ＩＩ−２）で表される化合物、前記一般式（ＩＶ−４）で表される化合物、及び前記一般式（Ｘ−２−１）で表される化合物の総含有量は、４８〜６０質量％であることが好ましく、５０〜５８質量％であることがより好ましく、５２〜５６質量％であることがより更に好ましい。
【０９１６】
本発明の液晶組成物に含まれる一般式（ｉ）で表される化合物が１種類である場合、当該液晶組成物の総質量に対する、前記一般式（ｉ）で表される化合物、前記式（ｉｉ）で表される化合物、及び、前記一般式（ＩＶ−４）で表される化合物の総含有量は、１５〜３０質量％であることが好ましく、１８〜２７質量％であることがより好ましく、２０〜２４質量％であることがより更に好ましい。
【０９１７】
本発明の液晶組成物に含まれる一般式（ｉ）で表される化合物が１種類である場合、当該液晶組成物の総質量に対する、前記一般式（ｉ）で表される化合物、前記式（ｉｉ）で表される化合物、前記一般式（Ｉ−４）で表される化合物、前記一般式（ＩＶ−４）で表される化合物、及び、前記一般式（Ｘ−２−１）で表される化合物の総含有量は、４０〜５３質量％であることが好ましく、４２〜５０質量％であることがより好ましく、４４〜４８質量％であることがより更に好ましい。
【０９１８】
本発明の液晶組成物に含まれる一般式（ｉ）で表される化合物が１種類である場合、当該液晶組成物の総質量に対する、前記一般式（ｉ）で表される化合物、前記式（ｉｉ）で表される化合物、前記一般式（Ｘ−１−３）で表される化合物、及び、前記一般式（Ｘ−２−１）で表される化合物の総含有量は、２５〜４０質量％であることが好ましく、２７〜３８質量％であることがより好ましく、３０〜３５質量％であることがより更に好ましい。
【０９１９】
本発明の液晶組成物に含まれる一般式（ｉ）で表される化合物が１種類である場合、当該液晶組成物の総質量に対する、前記一般式（ｉ）で表される化合物、前記式（ｉｉ）で表される化合物、前記一般式（Ｉ−４）で表される化合物、前記一般式（ＩＩ−２）で表される化合物、及び、前記一般式（ＸＩＶ−１）で表される化合物の総含有量は、２０〜３３質量％であることが好ましく、２２〜３０質量％であることがより好ましく、２４〜２８質量％であることがより更に好ましい。
【０９２０】
本発明の液晶組成物に含まれる一般式（ｉ）で表される化合物が１種類である場合、当該液晶組成物の総質量に対する、前記一般式（ｉ）で表される化合物、前記式（ｉｉ）で表される化合物、前記一般式（ＩＸ−１−１）で表される化合物、前記一般式（Ｘ−３−１）で表される化合物、及び、前記一般式（ＸＩＶ−２−２）で表される化合物の総含有量は、２５〜４０質量％であることが好ましく、２８〜３７質量％であることがより好ましく、３０〜３５質量％であることがより更に好ましい。
【０９２１】
本発明の液晶組成物に含まれる一般式（ｉ）で表される化合物が１種類である場合、当該液晶組成物の総質量に対する、前記一般式（ｉ）で表される化合物、前記式（ｉｉ）で表される化合物、及び、前記一般式（ＩＶ−２）で表される化合物の総含有量は、１３〜２５質量％であることが好ましく、１５〜２３質量％であることがより好ましく、１７〜２１質量％であることがより更に好ましい。
【０９２２】
本発明の液晶組成物に含まれる一般式（ｉ）で表される化合物が２種類である場合、当該液晶組成物の総質量に対する、前記一般式（ｉ）で表される化合物、及び、前記式（ｉｉ）で表される化合物の総含有量は、１１〜３２質量％であることが好ましく、１３〜３０質量％であることがより好ましく、１５〜２８質量％であることがより更に好ましい。
【０９２３】
本発明の液晶組成物に含まれる一般式（ｉ）で表される化合物が２種類である場合、当該液晶組成物の総質量に対する、前記一般式（ｉ）で表される化合物、前記式（ｉｉ）で表される化合物、前記一般式（ＩＩ−２）で表される化合物、前記一般式（Ｘ−１）で表される化合物、及び前記一般式（Ｘ−６）で表される化合物の総含有量は、４０〜５３質量％であることが好ましく、４２〜５０質量％であることがより好ましく、４４〜４８質量％であることがより更に好ましい。
【０９２４】
本発明の液晶組成物に含まれる一般式（ｉ）で表される化合物が２種類である場合、当該液晶組成物の総質量に対する、前記一般式（ｉ）で表される化合物、前記式（ｉｉ）で表される化合物、前記一般式（Ｉ−１−２）で表される化合物、前記一般式（ＩＩ−２）で表される化合物、前記一般式（ＩＶ−２）で表される化合物、及び前記一般式（Ｘ−６）で表される化合物の総含有量は、８３〜９５質量％であることが好ましく、８６〜９４質量％であることがより好ましく、８９〜９３質量％であることがより更に好ましい。
【０９２５】
本発明の液晶組成物に含まれる一般式（ｉ）で表される化合物が２種類である場合、当該液晶組成物の総質量に対する、前記一般式（ｉ）で表される化合物、前記式（ｉｉ）で表される化合物、前記一般式（Ｉ−１−２）で表される化合物、前記一般式（ＩＩ−２）で表される化合物、前記一般式（ＩＶ−２）で表される化合物、前記一般式（ＩＸ−２−２）で表される化合物、及び前記一般式（Ｘ−６）で表される化合物の総含有量は、８３〜９５質量％であることが好ましく、８６〜９４質量％であることがより好ましく、８９〜９３質量％であることがより更に好ましい。
【０９２６】
本発明の液晶組成物に含まれる一般式（ｉ）で表される化合物が３種類である場合、当該液晶組成物の総質量に対する、前記一般式（ｉ）で表される化合物、及び、前記式（ｉｉ）で表される化合物の総含有量は、１５〜４０質量％であることが好ましく、１８〜３８質量％であることがより好ましく、２０〜３６質量％であることがより更に好ましい。
【０９２７】
本発明の液晶組成物に含まれる一般式（ｉ）で表される化合物が３種類である場合、当該液晶組成物の総質量に対する、前記一般式（ｉ）で表される化合物、前記式（ｉｉ）で表される化合物、前記一般式（ＶＩＩＩ−１）で表される化合物、前記一般式（Ｉ−１−２）で表される化合物、及び前記一般式（ＩＩ−２）で表される化合物の総含有量は、７５〜９２質量％であることが好ましく、７８〜９１質量％であることがより好ましく、８１〜９０質量％であることがより更に好ましい。
【０９２８】
本発明の液晶組成物に含まれる一般式（ｉ）で表される化合物が３種類である場合、当該液晶組成物の総質量に対する、前記一般式（ｉ）で表される化合物、前記式（ｉｉ）で表される化合物、前記一般式（ＶＩＩＩ−１）で表される化合物、前記一般式（Ｉ−１−２）で表される化合物、前記一般式（ＩＩ−２）で表される化合物、及び前記一般式（Ｉ−７）で表される化合物の総含有量は、７５〜９０質量％であることが好ましく、７８〜８７質量％であることがより好ましく、８０〜８５質量％であることがより更に好ましい。
【０９２９】
本発明の液晶組成物に含まれる一般式（ｉ）で表される化合物が３種類である場合、当該液晶組成物の総質量に対する、前記一般式（ｉ）で表される化合物、前記式（ｉｉ）で表される化合物、前記一般式（ＶＩＩＩ−１）で表される化合物、前記一般式（Ｉ−１−２）で表される化合物、前記一般式（ＩＩ−２）で表される化合物、前記一般式（ＩＸ−２−２）で表される化合物、及び前記一般式（Ｘ−６）で表される化合物の総含有量は、８５〜９８質量％であることが好ましく、８７〜９６質量％であることがより好ましく、８９〜９４質量％であることがより更に好ましい。
【０９３０】
本発明の液晶組成物に含まれる一般式（ｉ）で表される化合物が３種類である場合、当該液晶組成物の総質量に対する、前記一般式（ｉ）で表される化合物、前記式（ｉｉ）で表される化合物、前記一般式（ＶＩＩＩ−１）で表される化合物、前記一般式（Ｉ−１−２）で表される化合物、前記一般式（ＩＩ−２）で表される化合物、前記一般式（Ｉ−５）で表される化合物、前記一般式（ＩＶ−１）で表される化合物、及び前記一般式（Ｖ−２）で表される化合物の総含有量は、８０〜９４質量％であることが好ましく、８３〜９２質量％であることがより好ましく、８５〜９０質量％であることがより更に好ましい。
【０９３１】
＜液晶表示素子＞
本発明の重合性化合物を含有した液晶組成物は、これに含まれる重合性化合物が紫外線照射により重合することで液晶配向能が付与され、液晶組成物の複屈折を利用して光の透過光量を制御する液晶表示素子に使用される。液晶表示素子として、ＥＣＢ−ＬＣＤ、ＶＡ−ＬＣＤ、ＶＡ−ＩＰＳ−ＬＣＤ、ＦＦＳ−ＬＣＤ、ＡＭ−ＬＣＤ（アクティブマトリックス液晶表示素子）、ＴＮ（ネマチック液晶表示素子）、ＳＴＮ−ＬＣＤ（超ねじれネマチック液晶表示素子）、ＯＣＢ−ＬＣＤ及びＩＰＳ−ＬＣＤ（インプレーンスイッチング液晶表示素子）に有用であるが、ＡＭ−ＬＣＤに特に有用であり、透過型あるいは反射型の液晶表示素子に用いることができる。
【０９３２】
液晶表示素子に使用される液晶セルの２枚の基板はガラス又はプラスチックの如き柔軟性をもつ透明な材料を用いることができ、一方はシリコン等の不透明な材料でも良い。透明電極層を有する透明基板は、例えば、ガラス板等の透明基板上にインジウムスズオキシド（ＩＴＯ）をスパッタリングすることにより得ることができる。
【０９３３】
カラーフィルターは、例えば、顔料分散法、印刷法、電着法又は、染色法等によって作製することができる。顔料分散法によるカラーフィルターの作成方法を一例に説明すると、カラーフィルター用の硬化性着色組成物を、該透明基板上に塗布し、パターニング処理を施し、そして加熱又は光照射により硬化させる。この工程を、赤、緑、青の３色についてそれぞれ行うことで、カラーフィルター用の画素部を作製することができる。その他、該基板上に、ＴＦＴ、薄膜ダイオード等の能動素子を設けた画素電極を設置してもよい。
【０９３４】
前記基板を、透明電極層が内側となるように対向させる。その際、スペーサーを介して、基板の間隔を調整してもよい。このときは、得られる調光層の厚さが１〜１００μｍとなるように調整するのが好ましい。１．５から１０μｍが更に好ましく、偏光板を使用する場合は、コントラストが最大になるように液晶の屈折率異方性Δｎとセル厚ｄとの積を調整することが好ましい。又、二枚の偏光板がある場合は、各偏光板の偏光軸を調整して視野角やコントラトが良好になるように調整することもできる。更に、視野角を広げるための位相差フィルムも使用することもできる。スペーサーとしては、例えば、ガラス粒子、プラスチック粒子、アルミナ粒子、フォトレジスト材料などからなる柱状スペーサー等が挙げられる。その後、エポキシ系熱硬化性組成物等のシール剤を、液晶注入口を設けた形で該基板にスクリーン印刷し、該基板同士を貼り合わせ、加熱しシール剤を熱硬化させる。
【０９３５】
２枚の基板間に重合性化合物含有液晶組成物を狭持させる方法は、通常の真空注入法又はＯＤＦ法などを用いることができる。しかし真空注入法においては滴下痕が発生しない代わりに、注入の跡が残るという課題がある。本願発明においては、ＯＤＦ法を用いて製造する表示素子に、より好適に使用することができる。ＯＤＦ法の液晶表示素子製造工程においては、バックプレーンまたはフロントプレーンのどちらか一方の基板にエポキシ系光熱併用硬化性などのシール剤を、ディスペンサーを用いて閉ループ土手状に描画し、その中に脱気下で所定量の液晶組成物を滴下後、フロントプレーンとバックプレーンを接合することによって液晶表示素子を製造することができる。本発明の液晶組成物は、ＯＤＦ工程における液晶組成物の滴下が安定的に行えるため、好適に使用することができる。
【０９３６】
重合性化合物を重合させる方法としては、液晶の良好な配向性能を得るためには、適度な重合速度が望ましいので、紫外線又は電子線等の活性エネルギー線を単一又は併用又は順番に照射することによって重合させる方法が好ましい。紫外線を使用する場合、偏光光源を用いても良いし、非偏光光源を用いても良い。また、重合性化合物含有液晶組成物を２枚の基板間に挟持させて状態で重合を行う場合には、少なくとも照射面側の基板は活性エネルギー線に対して適当な透明性が与えられていなければならない。また、光照射時にマスクを用いて特定の部分のみを重合させた後、電場や磁場又は温度等の条件を変化させることにより、未重合部分の配向状態を変化させて、更に活性エネルギー線を照射して重合させるという手段を用いても良い。特に紫外線露光する際には、重合性化合物含有液晶組成物に交流電界を印加しながら紫外線露光することが好ましい。印加する交流電界は、周波数１０Ｈｚから１０ｋＨｚの交流が好ましく、周波数６０Ｈｚから１０ｋＨｚがより好ましく、電圧は液晶表示素子の所望のプレチルト角に依存して選ばれる。つまり、印加する電圧により液晶表示素子のプレチルト角を制御することができる。横電界型ＭＶＡモードの液晶表示素子においては、配向安定性及びコントラストの観点からプレチルト角を８０度から８９．９度に制御することが好ましい。
【０９３７】
照射時の温度は、本発明の液晶組成物の液晶状態が保持される温度範囲内であることが好ましい。室温に近い温度、即ち、典型的には１５〜３５℃での温度で重合させることが好ましい。紫外線を発生させるランプとしては、メタルハライドランプ、高圧水銀ランプ、超高圧水銀ランプ等を用いることができる。また、照射する紫外線の波長としては、液晶組成物の吸収波長域でない波長領域の紫外線を照射することが好ましく、必要に応じて、紫外線をカットして使用することが好ましい。照射する紫外線の強度は、０．１ｍＷ／ｃｍ２〜１００Ｗ／ｃｍ２が好ましく、２ｍＷ／ｃｍ２〜５０Ｗ／ｃｍ２がより好ましい。照射する紫外線のエネルギー量は、適宜調整することができるが、１０ｍＪ／ｃｍ２から５００Ｊ／ｃｍ２が好ましく、１００ｍＪ／ｃｍ２から２００Ｊ／ｃｍ２がより好ましい。紫外線を照射する際に、強度を変化させても良い。紫外線を照射する時間は照射する紫外線強度により適宜選択されるが、１０秒から３６００秒が好ましく、１０秒から６００秒がより好ましい。
【０９３８】
本発明の液晶組成物を用いた液晶表示素子は高速応答と表示不良の抑制を両立させた有用なものであり、特に、アクティブマトリックス駆動用液晶表示素子に有用であり、ＶＡモード、ＰＳＶＡモード、ＰＳＡモード、ＩＰＳ（イン・プレーン・スイッチング）モード、ＶＡ−ＩＰＳモード、ＦＦＳ（フリンジ・フィールド・スイッチング）モード又はＥＣＢモード用液晶表示素子に適用できる。
【０９３９】
以下、図面を参照しつつ、本発明に係る液晶表示ディスプレイの好適な実施の形態について詳細に説明する。
【０９４０】
図１は、互いに対向する二つの基板と、前記基板間に設けられたシール材と、前記シール材に囲まれた封止領域に封入された液晶とを備えている液晶表示素子を示す断面図である。
【０９４１】
具体的には、第１基板１００上に、ＴＦＴ層１０２、画素電極１０３を設け、その上からパッシベーション膜１０４及び第１配向膜１０５を設けたバックプレーンと、第２基板２００上に、ブラックマトリックス２０２、カラーフィルター２０３、平坦化膜（オーバーコート層）２０１、透明電極２０４を設け、その上から第２配向膜２０５を設け、前記バックプレーンと対向させたフロントプレーンと、前記基板間に設けられたシール材３０１と、前記シール材に囲まれた封止領域に封入された液晶層３０３とを備え、前記シール材３０１が接する基板面には突起（柱状スペーサー）３０２，３０４が設けられている液晶表示素子の具体的態様を示している。
【０９４２】
前記第１基板又は前記第２基板は、実質的に透明であれば材質に特に限定はなく、ガラス、セラミックス、プラスチック等を使用することができる。プラスチック基板としてはセルロ−ス、トリアセチルセルロ−ス、ジアセチルセルロ−ス等のセルロ−ス誘導体、ポリシクロオレフィン誘導体、ポリエチレンテレフタレ−ト、ポリエチレンナフタレ−ト等のポリエステル、ポリプロピレン、ポリエチレン等のポリオレフィン、ポリカーボネート、ポリビニルアルコ−ル、ポリ塩化ビニル、ポリ塩化ビニリデン、ポリアミド、ポリイミド、ポリイミドアミド、ポリスチレン、ポリアクリレート、ポリメチルメタクリレ−ト、ポリエーテルサルホン、ポリアリレート、さらにガラス繊維−エポキシ樹脂、ガラス繊維−アクリル樹脂などの無機−有機複合材料などを用いることができる。
【０９４３】
なおプラスチック基板を使用する際には、バリア膜を設けることが好ましい。バリア膜の機能は、プラスチック基板が有する透湿性を低下させ、液晶表示素子の電気特性の信頼性を向上することにある。バリア膜としては、それぞれ、透明性が高く水蒸気透過性が小さいものであれば特に限定されず、一般的には酸化ケイ素などの無機材料を用いて蒸着やスパッタリング、ケミカルベーパーデポジション法（ＣＶＤ法）によって形成した薄膜を使用する。
【０９４４】
本発明においては、前記第１基板又は前記第２基板として同素材を使用しても異素材を使用してもよく、特に限定はない。ガラス基板を用いれば耐熱性や寸法安定性の優れた液晶表示素子を作製することができるので好ましい。またプラスチック基板であれば、ロールツウロール法による製造方法に適し且つ軽量化あるいはフレキシブル化に適しており好ましい。また、平坦性及び耐熱性付与を目的とするならば、プラスチック基板とガラス基板とを組み合わせると良い結果を得ることができる。
なお後述の実施例においては、第１基板１００又は第２基板２００の材質として基板を使用している。
【０９４５】
バックプレーンには、第１基板１００上に、ＴＦＴ層１０２及び画素電極１０３を設けている。これらは通常のアレイ工程にて製造される。この上にパッシベーション膜１０４及び第１配向膜１０５を設けてバックプレーンが得られる。
【０９４６】
パッシベーション膜１０４（無機保護膜ともいう）はＴＦＴ層を保護するための膜で、通常は窒化膜（ＳｉＮｘ）、酸化膜（ＳｉＯｘ）等を化学的気相成長（ＣＶＤ）技術等により形成する。
【０９４７】
また、第１配向膜１０５は、液晶を配向させる機能を有する膜であり、通常ポリイミドのような高分子材料が用いられることが多い。塗布液には、高分子材料と溶剤からなる配向剤溶液が使われる。配向膜はシール材との接着力を阻害する可能性があるため、封止領域内にパターン塗布する。塗布にはフレキソ印刷法のような印刷法、インクジェットのような液滴吐出法が用いられる。塗布された配向剤溶液は仮乾燥により溶剤が蒸発した後、ベーキングにより架橋硬化される。この後、配向機能を出すために、配向処理を行う。
【０９４８】
配向処理は通常ラビング法にて行われる。前述のように形成された高分子膜上を、レーヨンのような繊維から成るラビング布を用いて一方向にこすることにより液晶配向能が生じる。
【０９４９】
また、光配向法を用いることもある。光配向法は、光感受性を有する有機材料を含む配向膜上に偏光を照射することにより配向能を発生させる方法であり、ラビング法による基板の傷や埃の発生が生じない。光配向法における有機材料の例としては二色性染料を含有する材料がある。二色性染料としては、光二色性に起因するワイゲルト効果による分子の配向誘起もしくは異性化反応（例：アゾベンゼン基）、二量化反応（例：シンナモイル基）、光架橋反応（例：ベンゾフェノン基）、あるいは光分解反応（例：ポリイミド基）のような、液晶配向能の起源となる光反応を生じる基（以下、光配向性基と略す）を有するものを用いることができる。塗布された配向剤溶液は仮乾燥により溶剤が蒸発した後、任意の偏向を有する光（偏光）を照射することで、任意の方向に配向能を有する配向膜を得ることができる。
【０９５０】
一方のフロントプレーンは、第２基板２００上に、ブラックマトリックス２０２、カラーフィルター２０３、平坦化膜２０１、透明電極２０４、第２配向膜２０５を設けている。
【０９５１】
ブラックマトリックス２０２は、例えば、顔料分散法にて作製する。具体的にはバリア膜２０１を設けた第２基板２００上に、ブラックマトリックス形成用に黒色の着色剤を均一分散させたカラーレジン液を塗布し、着色層を形成する。続いて、着色層をベーキングして硬化する。この上にフォトレジストを塗布し、これをプリベークする。フォトレジストにマスクパターンを通して露光した後に、現像を行って着色層をパターニングする。この後、フォトレジスト層を剥離し、着色層をベーキングしてブラックマトリックス２０２が完成する。
【０９５２】
あるいは、フォトレジスト型の顔料分散液を使用してもよい。この場合は、フォトレジスト型の顔料分散液を塗布し、プリベークしたのち、マスクパターンを通して露光した後に、現像を行って着色層をパターニングする。この後、フォトレジスト層を剥離し、着色層をベーキングしてブラックマトリックス２０２が完成する。
【０９５３】
カラーフィルター２０３は、顔料分散法、電着法、印刷法あるいは染色法等にて作製する。顔料分散法を例にとると、（例えば赤色の）顔料を均一分散させたカラーレジン液を第２基板２００上に塗布し、ベーキング硬化後、該上にフォトレジストを塗布しプリベークする。フォトレジストにマスクパターンを通して露光した後に現像を行い、パターニングする。この後フォトレジスト層を剥離し、再度ベーキングすることで、（赤色の）カラーフィルター２０３が完成する。作製する色順序に特に限定はない。同様にして、緑カラーフィルター２０３、青カラーフィルター２０３を形成する。
【０９５４】
透明電極２０４は、前記カラーフィルター２０３上に（必要に応じて前記カラーフィルター２０３上に表面平坦化のためにオーバーコート層（２０１）を設け）を設ける。透明電極２０４は透過率が高い方が好ましく、電気抵抗が小さいほうが好ましい。透明電極２０４はＩＴＯなどの酸化膜をスパッタリング法などによって形成する。
【０９５５】
また、前記透明電極２０４を保護する目的で、透明電極２０４の上にパッシベーション膜を設ける場合もある。
【０９５６】
第２配向膜２０５は、前述の第１配向膜１０５と同じものである。
【０９５７】
以上、本発明で使用する前記バックプレーン及び前記フロントプレーンについての具体的態様を述べたが、本願においては該具体的態様に限定されることはなく、所望される液晶表示素子に応じた態様の変更は自由である。
【０９５８】
前記柱状スペーサーの形状は特に限定されず、その水平断面を円形、四角形などの多角形など様々な形状にすることができるが、工程時のミスアラインマージンを考慮して、水平断面を円形または正多角形にすることが特に好ましい。また該突起形状は、円錐台または角錐台であることが好ましい。
【０９５９】
前記柱状スペーサーの材質は、シール材もしくはシール材に使用する有機溶剤、あるいは液晶に溶解しない材質であれば特に限定されないが、加工及び軽量化の面から合成樹脂（硬化性樹脂）であることが好ましい。一方、前記突起は、フォトリソグラフィによる方法や液滴吐出法により、第一の基板上のシール材が接する面に設けることが可能である。このような理由から、フォトリソグラフィによる方法や液滴吐出法に適した、光硬化性樹脂を使用することが好ましい。
【０９６０】
例として、前記柱状スペーサーをフォトリソグラフィ法によって得る場合について説明する。図２は、フォトマスクパターンとしてブラックマトリックス上に形成する柱状スペーサー作製用パターンを使用した露光処理工程の図である。
【０９６１】
前記フロントプレーンの透明電極２０４上に、柱状スペーサー形成用の（着色剤を含まない）レジン液を塗布する。続いて、このレジン層４０２をベーキングして硬化する。この上にフォトレジストを塗布し、これをプリベークする。フォトレジストにマスクパターン４０１を通して露光した後に、現像を行ってレジン層をパターニングする。この後、フォトレジスト層を剥離し、レジン層をベーキングして柱状スペーサー（図１の３０２，３０４）が完成する。
【０９６２】
柱状スペーサーの形成位置はマスクパターンによって所望の位置に決めることができる。従って、液晶表示素子の封止領域内と封止領域外（シール材塗布部分）との両方を同時に作製することができる。また柱状スペーサーは封止領域の品質が低下することがないように、ブラックマトリックスの上に位置するように形成させることが好ましい。このようにフォトリソグラフィ法によって作製された柱状スペーサーのことを、カラムスペーサ又はフォトスペーサと呼ぶことがある。
【０９６３】
前記スペーサーの材質は、ＰＶＡ−スチルバゾ感光性樹脂などのネガ型水溶性樹脂や多官能アクリル系モノマー、アクリル酸共重合体、トリアゾール系開始剤などの混合物が使用される。あるいはポリイミド樹脂に着色剤を分散させたカラーレジンを使う方法もある。本発明においては特に限定はなく、使用する液晶やシール材との相性に従い公知の材質でスペーサーを得ることができる。
【０９６４】
このようにして、フロントプレーン上の封止領域となる面に柱状スペーサーを設けた後、該バックプレーンのシール材が接する面にシール材（図１における３０１）を塗布する。
【０９６５】
シール材の材質は特に限定はなく、エポキシ系やアクリル系の光硬化性、熱硬化性、光熱併用硬化性の樹脂に重合開始剤を添加した硬化性樹脂組成物が使用される。また、透湿性や弾性率、粘度などを制御するために、無機物や有機物よりなるフィラー類を添加することがある。これらフィラー類の形状は特に限定されず、球形、繊維状、無定形などがある。さらに、セルギャップを良好に制御するために単分散径を有する球形や繊維状のギャップ材を混合したり、基板との接着力をより強化するために、基板上突起と絡まりやすい繊維状物質を混合しても良い。このとき使用する繊維状物質の直径はセルギャップの１／５〜１／１０以下程度が望ましく、繊維状物質の長さはシール塗布幅よりも短いことが望ましい。
【０９６６】
また、繊維状物質の材質は所定の形状が得られるものであれば特に限定されず、セルロース、ポリアミド、ポリエステルなどの合成繊維やガラス、炭素などの無機材料を適宜選ぶことが可能である。
【０９６７】
シール材を塗布する方法としては、印刷法やディスペンス法があるが、シール材の使用量が少ないディスペンス法が望ましい。シール材の塗布位置は封止領域に悪影響を及ぼさないように通常ブラックマトリックス上とする。次工程の液晶滴下領域を形成するため（液晶が漏れないように）、シール材塗布形状は閉ループ形状とする。
【０９６８】
前記シール材を塗布したフロントプレーンの閉ループ形状（封止領域）に液晶を滴下する。通常はディスペンサーを使用する。滴下する液晶量は液晶セル容積と一致させるため、柱状スペーサーの高さとシール塗布面積とを掛け合わせた体積と同量を基本とする。しかし、セル貼り合わせ工程における液晶漏れや表示特性の最適化のために、滴下する液晶量を適宜調整することもあれば、液晶滴下位置を分散させることもある。
【０９６９】
次に、前記シール材を塗布し液晶を滴下したフロントプレーンに、バックプレーンを貼り合わせる。具体的には、静電チャックのような基板を吸着させる機構を有するステージに前記フロントプレーンと前記バックプレーンとを吸着させ、フロントプレーンの第２配向膜とバックプレーンの第１配向膜とが向きあい、シール材ともう一方の基板が接しない位置（距離）に配置する。この状態で系内を減圧する。減圧終了後、フロントプレーンとバックプレーンとの貼り合せ位置を確認しながら両基板位置を調整する（アライメント操作）。貼り合せ位置の調整が終了したら、フロントプレーン上のシール材とバックプレーンとが接する位置まで基板を接近させる。この状態で系内に不活性ガスを充填させ、徐々に減圧を開放しながら常圧に戻す。このとき、大気圧によりフロントプレーンとバックプレーンが貼り合わされ、柱状スペーサーの高さ位置でセルギャップが形成される。この状態でシール材に紫外線を照射してシール材を硬化することによって液晶セルを形成する。この後、場合によって加熱工程を加え、シール材硬化を促進する。シール材の接着力強化や電気特性信頼性の向上のために、加熱工程を加えることが多い。
【実施例】
【０９７０】
以下に実施例を挙げて本発明を更に詳述するが、本発明はこれらの実施例に限定されるものではない。また、以下の実施例及び比較例の組成物における「％」は「質量％」を意味する。但し、以下の実施例中、実施例１〜４９、５１、５５〜７０、７２〜７８は参考例１〜４９、５１、５５〜７０、７２〜７８とする。
【０９７１】
実施例中、測定した特性は以下の通りである。
Ｔｎｉ：ネマチック相−等方性液体相転移温度（℃）
Δｎ：２９８Ｋにおける屈折率異方性（別名：複屈折率）
Δε：２９８Ｋおける誘電率異方性
η：２９３Ｋにおける粘度（ｍＰａ・ｓ）
γ１：２９８Ｋにおける回転粘性（ｍＰａ・ｓ）【０９７２】
ＶＨＲ：周波数６０Ｈｚ，印加電圧５Ｖの条件下で３３３Ｋにおける電圧保持率（％）
耐熱試験後ＶＨＲ：液晶組成物サンプルを封入した電気光学特性評価用ＴＥＧ（テスト・エレメント・グループ）を１３０℃の恒温槽中に１時間保持した後、上述のＶＨＲ測定方法と同条件で測定した。【０９７３】
焼き付き：
液晶表示素子の焼き付き評価は、表示エリア内に所定の固定パターンを任意の試験時間表示させた後に、全画面均一な表示を行ったときの固定パターンの残像が、許容できない残像レベルに達するまでの試験時間を計測した。
１）ここで言う試験時間とは固定パターンの表示時間を示し、この時間が長いほど残像の発生が抑制されており、性能が高いことを示している。
２）許容できない残像レベルとは、合否判定で不合格となる残像が観察されるレベルである。【０９７４】
滴下痕：
液晶表示ディスプレイの滴下痕の評価は、全面黒表示した場合における白く浮かび上がる滴下痕を目視にて以下の５段階評価で行った。
５：滴下痕無し（優）
４：滴下痕ごく僅かに有るも許容できるレベル（良）
３：滴下痕僅かに有り、合否判定のボーダーラインレベル（条件付で可）
２：滴下痕有り、許容できないレベル（不可）
１：滴下痕有り、かなり劣悪（悪）【０９７５】
プロセス適合性：
プロセス適合性は、ＯＤＦプロセスにおいて、定積計量ポンプを用いて１回に５０ｐＬずつ「０〜１００回、１０１〜２００回、２０１〜３００回、・・・・」と１００回ずつ滴下したときの各１００回滴下分の液晶の質量を計測し、質量のバラつきがＯＤＦプロセスに適合できない大きさに達した滴下回数で評価した。
滴下回数が多いほど長時間にわたって安定的に滴下可能であり、プロセス適合性が高いといえる。【０９７６】
低温での溶解性：
低温での溶解性評価は、液晶組成物を調製後、２ｍＬのサンプル瓶に液晶組成物を１ｇ秤量し、これに温度制御式試験槽の中で、次の運転状態「−２０℃（１時間保持）→昇温（０．１℃／毎分）→０℃（１時間保持）→昇温（０．１℃／毎分）→２０℃（１時間保持）→降温（−０．１℃／毎分）→０℃（１時間保持）→降温（−０．１℃／毎分）→−２０℃」を１サイクルとして温度変化を与え続け、目視にて液晶組成物からの析出物の発生を観察し、析出物が観察されたときの試験時間を計測した。
試験時間が長いほど長時間にわたって安定して液晶相を保っており、低温での溶解性が良好である。【０９７７】
揮発性／製造装置汚染性：
液晶材料の揮発性評価は、真空攪拌脱泡ミキサーの運転状態をストロボスコープを用いて観察し、液晶材料の発泡を目視により観察することによって行った。具体的には、容量２．０Ｌの真空攪拌脱泡ミキサーの専用容器に液晶組成物を０．８ｋｇ入れ、４ｋＰａの脱気下、公転速度１５Ｓ−１、自転速度７．５Ｓ−１で真空攪拌脱泡ミキサーを運転し、発泡が始まるまでの時間を計測した。
発泡が始まるまでの時間が長いほど揮発しにくく、製造装置を汚染する可能性が低いので、高性能であることを示す。【０９７８】
（実施例１〜２）
表１に示す組成物を調製し、図１及び図２に示す構造のＩＰＳ型液晶表示ディスプレイを作製した。得られた組成物および液晶表示ディスプレイの評価結果を表２に示す。【０９７９】
（比較例１）
前記式（ｉｉ）で表される化合物を含有しない、表１に示す組成物を調製し、図１及び図２に示す構造のＩＰＳ型液晶表示ディスプレイを作製した。得られた組成物および液晶表示ディスプレイの評価結果を表２に示す。【０９８０】
【化２４２】
0005500323.tif 000268
【０９８１】
【化２４３】
0005500323.tif 000269
【０９８２】
【表１】
0005500323.tif 000270
【０９８３】
【表２】
0005500323.tif 000271
【０９８４】
実施例１〜２で調製された組成物は、比較例１で調製された組成物に比して、ＯＤＦプロセスにおいて、長期にわたって安定的に滴下を継続することができ、また、低温での溶解性に顕著に優れたものであった。また、実施例１〜２で作製された液晶表示ディスプレイは、比較例１で作製された液晶表示ディスプレイに比して、焼き付きが抑制されたものであった。【０９８５】
（実施例３〜４）
表３に示す組成物を調製し、図１及び図２に示す構造のＩＰＳ型液晶表示ディスプレイを作製した。得られた組成物及び液晶表示ディスプレイの評価結果を表４に示す。【０９８６】
（比較例２）
前記一般式（ｉ）で表される化合物を含有しない、表３に示す組成物を調製し、図１及び図２に示す構造のＩＰＳ型液晶表示ディスプレイを作製した。得られた組成物および液晶表示ディスプレイの評価結果を表４に示す。【０９８７】
【化２４４】
0005500323.tif 000272
【０９８８】
【化２４５】
0005500323.tif 000273
【０９８９】
【表３】
0005500323.tif 000274
【０９９０】
【表４】
0005500323.tif 000275
【０９９１】
（実施例５〜７）
表５に示す組成物を調製し、図１及び図２に示す構造のＩＰＳ型液晶表示ディスプレイを作製した。得られた組成物及び液晶表示ディスプレイの評価結果を表６に示す。【０９９２】
（比較例３）
前記式（ｉｉ）で表される化合物を含有しない、表５に示す組成物を調製し、図１及び図２に示す構造のＩＰＳ型液晶表示ディスプレイを作製した。得られた組成物および液晶表示ディスプレイの評価結果を表６に示す。【０９９３】
【化２４６】
0005500323.tif 000276
【０９９４】
【化２４７】
0005500323.tif 000277
【０９９５】
【表５】
0005500323.tif 000278
【０９９６】
【表６】
0005500323.tif 000279
【０９９７】
（実施例８〜１１）
表７に示す組成物を調製し、図１及び図２に示す構造のＩＰＳ型液晶表示ディスプレイを作製した。得られた組成物及び液晶表示ディスプレイの評価結果を表８に示す。【０９９８】
【化２４８】
0005500323.tif 000280
【０９９９】
【化２４９】
0005500323.tif 000281
【１０００】
【表７】
0005500323.tif 000282
【１００１】
【表８】
0005500323.tif 000283
【１００２】
（実施例１２〜１５）
表９に示す組成物を調製し、図１及び図２に示す構造のＩＰＳ型液晶表示ディスプレイを作製した。得られた組成物及び液晶表示ディスプレイの評価結果を表１０に示す。【１００３】
【化２５０】
0005500323.tif 000284
【１００４】
【化２５１】
0005500323.tif 000285
【１００５】
【表９】
0005500323.tif 000286
【１００６】
【表１０】
0005500323.tif 000287
【１００７】
（実施例１６〜１９）
表１１に示す組成物を調製し、図１及び図２に示す構造のＩＰＳ型液晶表示ディスプレイを作製した。得られた組成物及び液晶表示ディスプレイの評価結果を表１２に示す。【１００８】
【化２５２】
0005500323.tif 000288
【１００９】
【化２５３】
0005500323.tif 000289
【１０１０】
【表１１】
0005500323.tif 000290
【１０１１】
【表１２】
0005500323.tif 000291
【１０１２】
（実施例２０〜２３）
表１３に示す組成物を調製し、図１及び図２に示す構造のＩＰＳ型液晶表示ディスプレイを作製した。得られた組成物及び液晶表示ディスプレイの評価結果を表１４に示す。【１０１３】
【化２５４】
0005500323.tif 000292
【１０１４】
【化２５５】
0005500323.tif 000293
【１０１５】
【表１３】
0005500323.tif 000294
【１０１６】
【表１４】
0005500323.tif 000295
【１０１７】
（実施例２４〜２７）
表１５に示す組成物を調製し、図１及び図２に示す構造のＩＰＳ型液晶表示ディスプレイを作製した。得られた組成物及び液晶表示ディスプレイの評価結果を表１６に示す。【１０１８】
【化２５６】
0005500323.tif 000296
【１０１９】
【化２５７】
0005500323.tif 000297
【１０２０】
【表１５】
0005500323.tif 000298
【１０２１】
【表１６】
0005500323.tif 000299
【１０２２】
（実施例２８〜３１）
表１７に示す組成物を調製し、図１及び図２に示す構造のＩＰＳ型液晶表示ディスプレイを作製した。得られた組成物及び液晶表示ディスプレイの評価結果を表１８に示す。【１０２３】
【化２５８】
0005500323.tif 000300
【１０２４】
【化２５９】
0005500323.tif 000301
【１０２５】
【表１７】
0005500323.tif 000302
【１０２６】
【表１８】
0005500323.tif 000303
【１０２７】
（実施例３２〜３５）
表１９に示す組成物を調製し、図１及び図２に示す構造のＩＰＳ型液晶表示ディスプレイを作製した。得られた組成物及び液晶表示ディスプレイの評価結果を表２０に示す。【１０２８】
【化２６０】
0005500323.tif 000304
【１０２９】
【化２６１】
0005500323.tif 000305
【１０３０】
【表１９】
0005500323.tif 000306
【１０３１】
【表２０】
0005500323.tif 000307
【１０３２】
（実施例３６〜３９）
表２１に示す組成物を調製し、図１及び図２に示す構造のＩＰＳ型液晶表示ディスプレイを作製した。得られた組成物及び液晶表示ディスプレイの評価結果を表２２に示す。【１０３３】
【化２６２】
0005500323.tif 000308
【１０３４】
【化２６３】
0005500323.tif 000309
【１０３５】
【表２１】
0005500323.tif 000310
【１０３６】
【表２２】
0005500323.tif 000311
【１０３７】
（実施例４０〜４３）
表２３に示す組成物を調製し、図１及び図２に示す構造のＩＰＳ型液晶表示ディスプレイを作製した。得られた組成物及び液晶表示ディスプレイの評価結果を表２４に示す。【１０３８】
【化２６４】
0005500323.tif 000312
【１０３９】
【化２６５】
0005500323.tif 000313
【１０４０】
【表２３】
0005500323.tif 000314
【１０４１】
【表２４】
0005500323.tif 000315
【１０４２】
（実施例４４〜４６）
表２５に示す組成物を調製し、図１及び図２に示す構造のＩＰＳ型液晶表示ディスプレイを作製した。得られた組成物及び液晶表示ディスプレイの評価結果を表２６に示す。【１０４３】
（比較例４）
前記式（ｉｉ）で表される化合物を含有しない、表２５に示す組成物を調製し、図１及び図２に示す構造のＩＰＳ型液晶表示ディスプレイを作製した。得られた組成物および液晶表示ディスプレイの評価結果を表２６に示す。【１０４４】
【化２６６】
0005500323.tif 000316
【１０４５】
【化２６７】
0005500323.tif 000317
【１０４６】
【表２５】
0005500323.tif 000318
【１０４７】
【表２６】
0005500323.tif 000319
【１０４８】
（実施例４７〜４９）
表２７に示す組成物を調製し、図１及び図２に示す構造のＩＰＳ型液晶表示ディスプレイを作製した。得られた組成物及び液晶表示ディスプレイの評価結果を表２８に示す。【１０４９】
（比較例５）
前記式（ｉｉ）で表される化合物を含有しない、表２７に示す組成物を調製し、図１及び図２に示す構造のＩＰＳ型液晶表示ディスプレイを作製した。得られた組成物および液晶表示ディスプレイの評価結果を表２８に示す。【１０５０】
【化２６８】
0005500323.tif 000320
【１０５１】
【化２６９】
0005500323.tif 000321
【１０５２】
【表２７】
0005500323.tif 000322
【１０５３】
【表２８】
0005500323.tif 000323
【１０５４】
（実施例５０〜５４）
表２９に示す組成物を調製し、図１及び図２に示す構造のＩＰＳ型液晶表示ディスプレイを作製した。得られた組成物及び液晶表示ディスプレイの評価結果を表３０に示す。【１０５５】
【化２７０】
0005500323.tif 000324
【１０５６】
【化２７１】
0005500323.tif 000325
【１０５７】
【表２９】
0005500323.tif 000326
【１０５８】
【表３０】
0005500323.tif 000327
【１０５９】
（実施例５５〜５８）
表３１に示す組成物を調製し、図１及び図２に示す構造のＩＰＳ型液晶表示ディスプレイを作製した。得られた組成物及び液晶表示ディスプレイの評価結果を表３２に示す。【１０６０】
【化２７２】
0005500323.tif 000328
【１０６１】
【化２７３】
0005500323.tif 000329
【１０６２】
【表３１】
0005500323.tif 000330
【１０６３】
【表３２】
0005500323.tif 000331
【１０６４】
（実施例５９〜６１）
表３３に示す組成物を調製し、図１及び図２に示す構造のＩＰＳ型液晶表示ディスプレイを作製した。得られた組成物及び液晶表示ディスプレイの評価結果を表３４に示す。【１０６５】
（比較例６）
前記式（ｉｉ）で表される化合物を含有しない、表３３に示す組成物を調製し、図１及び図２に示す構造のＩＰＳ型液晶表示ディスプレイを作製した。得られた組成物および液晶表示ディスプレイの評価結果を表３４に示す。【１０６６】
【化２７４】
0005500323.tif 000332
【１０６７】
【化２７５】
0005500323.tif 000333
【１０６８】
【表３３】
0005500323.tif 000334
【１０６９】
【表３４】
0005500323.tif 000335
【１０７０】
（実施例６２〜６５）
表３５に示す組成物を調製し、図１及び図２に示す構造のＩＰＳ型液晶表示ディスプレイを作製した。得られた組成物及び液晶表示ディスプレイの評価結果を表３６に示す。【１０７１】
【化２７６】
0005500323.tif 000336
【１０７２】
【化２７７】
0005500323.tif 000337
【１０７３】
【表３５】
0005500323.tif 000338
【１０７４】
【表３６】
0005500323.tif 000339
【１０７５】
（実施例６６〜６９）
表３７に示す組成物を調製し、図１及び図２に示す構造のＩＰＳ型液晶表示ディスプレイを作製した。得られた組成物及び液晶表示ディスプレイの評価結果を表３８に示す。【１０７６】
【化２７８】
0005500323.tif 000340
【１０７７】
【化２７９】
0005500323.tif 000341
【１０７８】
【表３７】
0005500323.tif 000342
【１０７９】
【表３８】
0005500323.tif 000343
【１０８０】
（実施例７０〜７２）
表３９に示す組成物を調製し、図１及び図２に示す構造のＩＰＳ型液晶表示ディスプレイを作製した。得られた組成物及び液晶表示ディスプレイの評価結果を表４０に示す。【１０８１】
（比較例７）
前記式（ｉｉ）で表される化合物を含有しない、表３９に示す組成物を調製し、図１及び図２に示す構造のＩＰＳ型液晶表示ディスプレイを作製した。得られた組成物および液晶表示ディスプレイの評価結果を表４０に示す。【１０８２】
【化２８０】
0005500323.tif 000344
【１０８３】
【化２８１】
0005500323.tif 000345
【１０８４】
【表３９】
0005500323.tif 000346
【１０８５】
【表４０】
0005500323.tif 000347
【１０８６】
（実施例７３〜７５）
表４１に示す組成物を調製し、図１及び図２に示す構造のＩＰＳ型液晶表示ディスプレイを作製した。得られた組成物及び液晶表示ディスプレイの評価結果を表４２に示す。【１０８７】
（比較例８）
前記式（ｉｉ）で表される化合物を含有しない、表４１に示す組成物を調製し、図１及び図２に示す構造のＩＰＳ型液晶表示ディスプレイを作製した。得られた組成物および液晶表示ディスプレイの評価結果を表４２に示す。【１０８８】
【化２８２】
0005500323.tif 000348
【１０８９】
【化２８３】
0005500323.tif 000349
【１０９０】
【表４１】
0005500323.tif 000350
【１０９１】
【表４２】
0005500323.tif 000351
【１０９２】
（実施例７６〜７８）
表４３に示す組成物を調製し、図１及び図２に示す構造のＩＰＳ型液晶表示ディスプレイを作製した。得られた組成物及び液晶表示ディスプレイの評価結果を表４４に示す。【１０９３】
（比較例９）
前記式（ｉｉ）で表される化合物を含有しない、表４３に示す組成物を調製し、図１及び図２に示す構造のＩＰＳ型液晶表示ディスプレイを作製した。得られた組成物および液晶表示ディスプレイの評価結果を表４４に示す。【１０９４】
【化２８４】
0005500323.tif 000352
【１０９５】
【化２８５】
0005500323.tif 000353
【１０９６】
【表４３】
0005500323.tif 000354
【１０９７】
【表４４】
0005500323.tif 000355
【１０９８】
上記実施例で調製した液晶組成物は粘性が低く、低温での溶解性が良好なものであった。また、揮発性に乏しく、装置汚染を抑制できるものであった。また、ＯＤＦプロセスにおいて、液晶組成物の滴下量のずれを抑制することができるものであり、長期にわたって安定的に液晶表示ディスプレイを作製することができるものであった。また、実施例で作製した液晶表示ディスプレイは、耐熱性に優れたものであり、長期にわたり安定な表示特性を保つものであった。
【産業上の利用可能性】
【１０９９】
本発明の正の誘電率異方性を有する液晶組成物は、低温での溶解性が良好で、比抵抗や電圧保持率が熱や光によって受ける変化が極めて小さいため、製品の実用性が高く、これを含む液晶表示素子は高速応答を達成できる。また液晶表示素子製造工程において安定的に液晶組成物の滴下を継続できるため、工程起因の表示不良が抑制されて歩留まり高く製造できるので、非常に有用である。
【符号の説明】
【１１００】
１００    第１基板
１０２    ＴＦＴ層
１０３    画素電極
１０４    パッシベーション層
１０５    第１配向膜
２００    第２基板
２０１    平坦化膜
２０２    ブラックマトリックス
２０３    カラーフィルター
２０４    透明電極
２０５    第２配向膜
３０１    シール材
３０２    突起（柱状スペーサー）
３０３    液晶層
３０４    突起（柱状スペーサー）
４０１    マスクパターン
４０２    レジン層
【要約】
下記一般式（ｉ）（式中、Ｒｉは、炭素原子数１〜５のアルキル基を表す）で表される化合物、及び、下記式（ｉｉ）で表される化合物を含有する液晶組成物、およびこれを用いた液晶表示素子を提供する。
【化１】
0005500323.tif 000364
0005500323.tif 000365
【図１】
0005500323.tif 000366
【図２】
0005500323.tif 000367